(57)【要約】【課題】  光学活性マレイミド誘導体、光学活性ポリマレイミド誘導体、その製造方法、その光学活性ポリマレイミド誘導体からなる分離剤、その分離剤を充填した充填カラム、及びそれを用いた光学活性化合物の分離方法を提供する。光学活性ポリマレイミド誘導体は光学異性体や幾何異性体の分離剤等の用途が期待される物質である。【解決手段】  光学活性ポリ［Ｎ−（２，３−ジヒドロ−１Ｈ−インデン−１−イル）マレイミド］誘導体をシリカゲルに担持した分離剤をカラムに充填し、その充填カラムを用い、高速液体クロマトグラフィーにより光学活性化合物を分離する。【選択図】  なし【特許請求の範囲】
【請求項１】
下記一般式（１）又は一般式（２）で示される光学活性マレイミド誘導体。
【化１】
2005179209.tif 000015
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。）
【化２】
2005179209.tif 000016
（式中、Ｘ１〜Ｘ４、Ｒ１〜Ｒ８は上記と同じ定義である。）
【請求項２】
一般式（１）又は一般式（２）において、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴とする請求項１記載の光学活性マレイミド誘導体。
【請求項３】
一般式（１）又は一般式（２）において、Ｒ３−Ｘ３、Ｒ４−Ｘ４が水素原子を表し、Ｘ１、Ｘ２は各々独立して、メチレン基、酸素原子、カルボニル基、カルボニルオキシ基、カルボニルアミノ基、アミノカルボニル基、アミノカルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴とする請求項１記載の光学活性マレイミド誘導体。
【請求項４】
一般式（１）又は一般式（２）において、Ｒ３−Ｘ３、Ｒ４−Ｘ４が水素原子を表し、Ｘ１、Ｘ２は各々独立して、メチレン基、酸素原子、カルボニル基、カルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基を表し、Ｒ５、Ｒ６、Ｒ７、及びＲ８が水素原子を表すことを特徴とする請求項１記載の光学活性マレイミド誘導体。
【請求項５】
下記一般式（３）
【化３】
2005179209.tif 000017
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。）
又は下記一般式（４）
【化４】
2005179209.tif 000018
（式中、Ｘ１〜Ｘ４、Ｒ１〜Ｒ８は上記と同じ定義である。）
で示される光学活性１−アミノ−２，３−ジヒドロ−１Ｈ−インデン誘導体とマレイン酸を反応させることを特徴とする請求項１乃至請求項４のいずれかに記載の光学活性マレイミド誘導体の製造方法。
【請求項６】
一般式（３）又は一般式（４）において、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴とする請求項５に記載の光学活性マレイミド誘導体の製造方法。
【請求項７】
一般式（３）又は一般式（４）において、Ｒ３−Ｘ３、Ｒ４−Ｘ４が水素原子を表し、Ｘ１、Ｘ２は各々独立して、メチレン基、酸素原子、カルボニル基、カルボニルオキシ基、カルボニルアミノ基、アミノカルボニル基、アミノカルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴とする請求項５に記載の光学活性マレイミド誘導体の製造方法。
【請求項８】
一般式（３）又は一般式（４）において、Ｒ３−Ｘ３、Ｒ４−Ｘ４が水素原子を表し、Ｘ１、Ｘ２は各々独立して、メチレン基、酸素原子、カルボニル基、カルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基を表し、Ｒ５、Ｒ６、Ｒ７、及びＲ８が水素原子を表すことを特徴とする請求項５に記載の光学活性マレイミド誘導体の製造方法。
【請求項９】
下記一般式（５）又は一般式（６）で示される光学活性ポリマレイミド誘導体。
【化５】
2005179209.tif 000019
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。ｎは２〜１００００、＊印は不斉炭素を表す）
【化６】
2005179209.tif 000020
（式中、Ｘ１〜Ｘ４、Ｒ１〜Ｒ８、ｎ、＊印は上記と同じ定義である。）
【請求項１０】
一般式（５）又は一般式（６）において、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴と請求項９記載の光学活性ポリマレイミド誘導体。
【請求項１１】
一般式（５）又は一般式（６）において、Ｒ３−Ｘ３、Ｒ４−Ｘ４が水素原子を表し、Ｘ１、Ｘ２は各々独立して、メチレン基、酸素原子、カルボニル基、カルボニルオキシ基、カルボニルアミノ基、アミノカルボニル基、アミノカルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８が水素原子を表すことを特徴と請求項９記載の光学活性ポリマレイミド誘導体。
【請求項１２】
一般式（５）又は一般式（６）において、Ｒ３−Ｘ３、Ｒ４−Ｘ４が水素原子を表し、Ｘ１、Ｘ２は各々独立して、メチレン基、酸素原子、カルボニル基、カルボニルオキシ基又は単結合を表し、また、Ｒ１、Ｒ２は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基を表し、Ｒ５、Ｒ６、Ｒ７、及びＲ８が水素原子を表すことを特徴とする請求項９記載の光学活性ポリマレイミド誘導体。
【請求項１３】
請求項１乃至請求項４のいずれかに記載の光学活性マレイミド誘導体を不斉アニオン重合することを特徴とする請求項９乃至請求項１２のいずれかに記載の光学活性ポリマレイミド誘導体の製造方法。
【請求項１４】
不斉アニオン重合を下記式（７）又は下記一般式（８）
【化７】
2005179209.tif 000021
【化８】
2005179209.tif 000022
（式中、Ｒ９はメチル基、エチル基、炭素数３〜８の直鎖状，分岐状若しくは環式の飽和又は不飽和の炭化水素基、炭素数６〜２０のアリール基、又はメチル基、エチル基、炭素数３〜８の直鎖状，分岐状若しくは環式の飽和若しくは不飽和の炭化水素基、及び炭素数６〜２０のアリール基からなる群より選ばれる置換基で置換された炭素数６〜２０のアルキル基を表し、Ｂは炭素数１〜５のメチレン鎖又は単結合を表し、Ｃは炭素数１〜１０のアルキリデン基又はアリール基を表し、＊印は光学活性炭素を表す。）
で示される不斉配位子の存在下実施することを特徴とする請求項１３に記載の製造方法。
【請求項１５】
請求項９乃至請求項１２のいずれかに記載の一般式（５）又は一般式（６）で示される光学活性ポリマレイミド誘導体からなる分離剤。
【請求項１６】
請求項９乃至請求項１２のいずれかに記載の一般式（５）又は一般式（６）で示される光学活性ポリマレイミド誘導体を担体に担持してなる分離剤。
【請求項１７】
請求項１５又は請求項１６に記載の分離剤をカラムに充填してなるクロマトグラフィー用充填カラム。
【請求項１８】
請求項１５又は請求項１７に記載の分離剤を使用することを特徴とする光学活性化合物の分離方法。
【請求項１９】
請求項１７に記載の充填カラムを用い、高速液体クロマトグラフィーにより光学活性化合物を分離することを特徴とする光学活性化合物の分離方法。
【発明の詳細な説明】
【技術分野】
【０００１】
本発明は、新規な光学活性マレイミド誘導体、光学活性ポリマレイミド誘導体それらの製造及び用途に関する。光学活性ポリマレイミド誘導体は光学異性体や幾何異性体の分離剤等の用途として期待される。
【背景技術】
【０００２】
医薬、農薬、食品、生化学関連の分野において、副作用、薬害の防止、単位当たりの薬効向上のために、光学的に純粋な化合物を調製することが非常に重要である。現在までに、光学異性体の混合物を分離するための光学異性体分割剤として利用される光学活性な合成高分子は数多く知られており、例えば、光学活性メタクリル酸トリフェニルメチルエステル重合体（例えば、特許文献１参照）、光学活性アクリル酸アミド重合体（例えば、特許文献２参照）、シリカゲル表面に化学結合した側鎖に光学活性置換基を有するポリアクリルアミド（例えば、特許文献３参照）、光学活性ノルボルネン重合体（例えば、特許文献４参照）等が知られている。
【０００３】
【特許文献１】特開昭５６−１０６９０７号公報
【０００４】
【特許文献２】特開昭５６−１６７７０８号公報
【特許文献３】特開昭６３−１４４４６号公報
【特許文献４】特開平７−１１８１７２号公報
【発明の開示】
【発明が解決しようとする課題】
【０００５】
しかしながら、これらの光学活性高分子は、光学活性化合物の分離剤として用いた場合、特異の化合物についての分離性能は優れているが、分離可能なラセミ体化合物は限られており、応用範囲を広げるために、特異な性能を有する新規な高分子化合物の種類を持つ必要がある。また、分析技術及び機器の発達により、より分離性能が高い分離剤の開発が望まれている。
【課題を解決するための手段】
【０００６】
本発明者らは、新規かつ高い分割性能を有する光学異性体の分離剤の開発を目指し、鋭意検討した結果、新規光学活性マレイミド誘導体を見出し、それらマレイミド誘導体を不斉アニオン重合することにより得られる新規光学活性ポリマレイミド誘導体を見出し、さらに該ポリマレイミド誘導体が光学異性体分離剤として非常に有用であることを見出し、本発明を完成させるに至った。
【０００７】
すなわち本発明は、
１．下記一般式（１）又は一般式（２）で示される光学活性マレイミド誘導体、
【０００８】
【化１】
2005179209.tif 000002
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。）
【０００９】
【化２】
2005179209.tif 000003
（式中、Ｘ１〜Ｘ４、Ｒ１〜Ｒ８は上記と同じ定義である。）
２．下記一般式（３）
【００１０】
【化３】
2005179209.tif 000004
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。）
又は下記一般式（４）
【００１１】
【化４】
2005179209.tif 000005
（式中、Ｘ１〜Ｘ４、Ｒ１〜Ｒ８は上記と同じ定義である。）
で示される光学活性１−アミノ−２，３−ジヒドロ−１Ｈ−インデン誘導体とマレイン酸を反応させることを特徴とする光学活性マレイミド誘導体の製造方法。
３．下記一般式（５）又は一般式（６）で示される光学活性ポリマレイミド誘導体、
【００１２】
【化５】
2005179209.tif 000006
（式中、Ｘ１〜Ｘ４は各々独立して、メチレン基、酸素原子、カルボニル基、カルボニルオキシ基、カルボニルアミノ基、アミノカルボニル基、アミノカルボニルオキシ基又は単結合を表し、また、Ｒ１〜Ｒ４は各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、メチル基で芳香環上の水素が１〜４置換された炭素数５〜１０の芳香族基、エチル基で芳香環上の水素が１〜４置換された炭素数５〜１０の芳香族基、炭素数３〜６の直鎖状，分岐状若しくは環式のアルキル基で芳香環上の水素が１〜４置換された炭素数５〜１０の芳香族基、メトキシ基で芳香環上の水素が１〜４置換された炭素数５〜１０の芳香族基、エトキシ基で芳香環上の水素が１〜４置換された炭素数５〜１０の芳香族基、炭素数３〜６の直鎖状，分岐状若しくは環式のアルコキシ基で芳香環上の水素が１〜４置換された炭素数５〜１０の芳香族基、ベンジル基、メチル基で芳香環上の水素が１〜４置換されたベンジル基、エチル基で芳香環上の水素が１〜４置換されたベンジル基、炭素数３〜６の直鎖状，分岐状若しくは環式のアルキル基で芳香環上の水素が１〜４置換されたベンジル基、メトキシ基で芳香環上の水素が１〜４置換されたベンジル基、エトキシ基で芳香環上の水素が１〜４置換されたベンジル基、炭素数３〜６の直鎖状，分岐状若しくは環式のアルコキシ基で芳香環上の水素が１〜４置換されたベンジル基、２−フェニルエチル基、メチル基で芳香環上の水素が１〜４置換された２−フェニルエチル基、エチル基で芳香環上の水素が１〜４置換された２−フェニルエチル基、炭素数３〜６の直鎖状，分岐状若しくは環式のアルキル基で芳香環上の水素が１〜４置換された２−フェニルエチル基、メトキシ基で芳香環上の水素が１〜４置換された２−フェニルエチル基、エトキシ基で芳香環上の水素が１〜４置換された２−フェニルエチル基、炭素数３〜６の直鎖状，分岐状若しくは環式のアルコキシ基で芳香環上の水素が１〜４置換された２−フェニルエチル基、原子数５〜１０からなるヘテロ環芳香族基を表し、Ｒ５、Ｒ６、Ｒ７、及びＲ８は各々独立して水素原子、ハロゲン原子、メチル基、エチル基、炭素数３〜１０の直鎖状若しくは分岐状のアルキル基、メトキシ基、エトキシ基、炭素数３〜１０の直鎖状若しくは分岐状のアルコキシ基を表す。ｎは２〜１００００、＊印は不斉炭素を表す）
【００１３】
【化６】
2005179209.tif 000007
（式中、Ｘ１〜Ｘ４、Ｒ１〜Ｒ８、ｎ、＊印は上記と同じ定義である。）
４．上記一般式（１）又は一般式（２）で示される光学活性マレイミド誘導体を不斉アニオン重合することを特徴とする上記一般式（５）又は一般式（６）で示される光学活性ポリマレイミド誘導体の製造方法、
５．上記一般式（５）又は一般式（６）で示される光学活性ポリマレイミド誘導体からなる分離剤、
６．上記一般式（５）又は一般式（６）で示される光学活性ポリマレイミド誘導体を担体に担持してなる分離剤、
７．上記分離剤をカラムに充填してなるクロマトグラフィー用充填カラム、
８．上記分離剤を使用することを特徴とする光学活性化合物の分離方法、並びに
９．上記充填カラムを用い、高速液体クロマトグラフィーにより光学活性化合物を分離することを特徴とする光学活性化合物の分離方法、
である。
【００１４】
以下、本発明を詳細に説明する。
【００１５】
本発明の光学活性マレイミド誘導体は上記一般式（１）又は一般式（２）で示される化合物である。上記一般式（１）又は一般式（２）中、Ｒ３−Ｘ３、Ｒ４−Ｘ４としては水素原子が好ましい。Ｘ１、Ｘ２はとしては、各々独立してメチレン基、酸素原子、カルボニル基、カルボニルオキシ基又は単結合が好ましい。Ｒ１、Ｒ２としては、各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基が好ましい。Ｒ５、Ｒ６、Ｒ７、及びＲ８としては水素原子が好ましい。
【００１６】
本発明の光学活性マレイミド誘導体としては、具体的には、Ｎ−［（１Ｓ）−２，３−ジヒドロ−１Ｈ−インデン−１−イル］マレイミド、２，３−ジヒドロ−１Ｈ−インデン環の２位に１つの置換基を有する化合物として、例えば、Ｎ−［（１Ｓ，２Ｓ）−２，３−ジヒドロ−２−メチル−１Ｈ−インデン−１−イル］マレイミド、Ｎ−［（１Ｓ，２Ｓ）−２−エチル−２，３−ジヒドロ−１Ｈ−インデン−１−イル］マレイミド、Ｎ−［（１Ｓ，２Ｓ）−２，３−ジヒドロ−２−ｎ−プロピル−１Ｈ−インデン−１−イル］マレイミド、Ｎ−［（１Ｓ，２Ｓ）−２，３−ジヒドロ−２−ｉ−プロピル−１Ｈ−インデン−１−イル］マレイミド、Ｎ−［（１Ｓ，２Ｓ）−２−ｎ−ブチル−２，３−ジヒドロ−１Ｈ−インデン−１−イル］マレイミド、Ｎ−［（１Ｓ，２Ｓ）−２−ｉ−ブチル−２，３−ジヒドロ−１Ｈ−インデン−１−イル］マレイミド、Ｎ−［（１Ｓ，２Ｓ）−２−ｔ−ブチル−２，３−ジヒドロ−１Ｈ−インデン−１−イル］マレイミド、Ｎ−［（１Ｓ，２Ｓ）−２，３−ジヒドロ−２−フェニル−１Ｈ−インデン−１−イル］マレイミド、Ｎ−［（１Ｓ，２Ｓ）−２−ベンジル−２，３−ジヒドロ−１Ｈ−インデン−１−イル］マレイミド、Ｎ−［（１Ｓ，２Ｓ）−２，３−ジヒドロ−２−（２−フェニルエチル）−１Ｈ−インデン−１−イル］マレイミド、Ｎ−［（１Ｓ，２Ｓ）−２，３−ジヒドロ−２−メトキシ−１Ｈ−インデン−１−イル］マレイミド、Ｎ−［（１Ｓ，２Ｓ）−２−エトキシ−２，３−ジヒドロ−１Ｈ−インデン−１−イル］マレイミド、Ｎ−［（１Ｓ，２Ｓ）−２，３−ジヒドロ−２−ｎ−プロポキシ−１Ｈ−インデン−１−イル］マレイミド、Ｎ−［（１Ｓ，２Ｓ）−２，３−ジヒドロ−２−ｉ−プロポキシ−１Ｈ−インデン−１−イル］マレイミド、Ｎ−［（１Ｓ，２Ｓ）−２−ｎ−ブトキシ−２，３−ジヒドロ−１Ｈ−インデン−１−イル］マレイミド、Ｎ−［（１Ｓ，２Ｓ）−２−ｉ−ブトキシ−２，３−ジヒドロ−１Ｈ−インデン−１−イル］マレイミド、Ｎ−［（１Ｓ，２Ｓ）−２−ｔ−ブトキシ−２，３−ジヒドロ−１Ｈ−インデン−１−イル］マレイミド、Ｎ−［（１Ｓ，２Ｓ）−２，３−ジヒドロ−２−フェノキシ−１Ｈ−インデン−１−イル］マレイミド、Ｎ−［（１Ｓ，２Ｓ）−２−ベンジルオキシ−２，３−ジヒドロ−１Ｈ−インデン−１−イル］マレイミド、Ｎ−［（１Ｓ，２Ｓ）−２，３−ジヒドロ−２−（２−フェニルエトキシ）−１Ｈ−インデン−１−イル］マレイミド、Ｎ−［（１Ｓ，２Ｓ）−２−アセチル−２，３−ジヒドロ−１Ｈ−インデン−１−イル］マレイミド、Ｎ−［（１Ｓ，２Ｓ）−２，３−ジヒドロ−２−プロピオニル−１Ｈ−インデン−１−イル］マレイミド、Ｎ−［（１Ｓ，２Ｓ）−２−ｎ−ブチリル−２，３−ジヒドロ−１Ｈ−インデン−１−イル］マレイミド、Ｎ−［（１Ｓ，２Ｓ）−２−ｉ−ブチリル−２，３−ジヒドロ−１Ｈ−インデン−１−イル］マレイミド、Ｎ−［（１Ｓ，２Ｓ）−２，３−ジヒドロ−２−ｎ−バレリル−１Ｈ−インデン−１−イル］マレイミド、Ｎ−［（１Ｓ，２Ｓ）−２，３−ジヒドロ−２−ｉ−バレリル−１Ｈ−インデン−１−イル］マレイミド、Ｎ−［（１Ｓ，２Ｓ）−２，３−ジヒドロ−２−ピバロイル−１Ｈ−インデン−１−イル］マレイミド、Ｎ−［（１Ｓ，２Ｓ）−２−ベンゾイル−２，３−ジヒドロ−１Ｈ−インデン−１−イル］マレイミド、Ｎ−［（１Ｓ，２Ｓ）−２，３−ジヒドロ−２−フェニルアセチル−１Ｈ−インデン−１−イル］マレイミド、Ｎ−［（１Ｓ，２Ｓ）−２，３−ジヒドロ−２−（３−フェニルプロピオニル）−１Ｈ−インデン−１−イル］マレイミド、Ｎ−［（１Ｓ，２Ｓ）−２−アセトキシ−２，３−ジヒドロ−１Ｈ−インデン−１−イル］マレイミド、Ｎ−［（１Ｓ，２Ｓ）−２，３−ジヒドロ−２−プロピオニルオキシ−１Ｈ−インデン−１−イル］マレイミド、Ｎ−［（１Ｓ，２Ｓ）−２−ｎ−ブチリルオキシ−２，３−ジヒドロ−１Ｈ−インデン−１−イル］マレイミド、Ｎ−［（１Ｓ，２Ｓ）−２−ｉ−ブチリルオキシ−２，３−ジヒドロ−１Ｈ−インデン−１−イル］マレイミド、Ｎ−［（１Ｓ，２Ｓ）−２，３−ジヒドロ−２−ｎ−バレリルオキシ−１Ｈ−インデン−１−イル］マレイミド、Ｎ−［（１Ｓ，２Ｓ）−２，３−ジヒドロ−２−ｉ−バレリルオキシ−１Ｈ−インデン−１−イル］マレイミド、Ｎ−［（１Ｓ，２Ｓ）−２，３−ジヒドロ−２−ピバロイルオキシ−１Ｈ−インデン−１−イル］マレイミド、Ｎ−［（１Ｓ，２Ｓ）−２−ベンゾイルオキシ−２，３−ジヒドロ−１Ｈ−インデン−１−イル］マレイミド、Ｎ−［（１Ｓ，２Ｓ）−２，３−ジヒドロ−２−フェニルアセトキシ−１Ｈ−インデン−１−イル］マレイミド、Ｎ−［（１Ｓ，２Ｓ）−２，３−ジヒドロ−２−（３−フェニルプロピオニルオキシ）−１Ｈ−インデン−１−イル］マレイミド、Ｎ−［（１Ｓ，２Ｓ）−２，３−ジヒドロ−２−メトキシカルボニル−１Ｈ−インデン−１−イル］マレイミド、Ｎ−［（１Ｓ，２Ｓ）−２−エトキシカルボニル−２，３−ジヒドロ−１Ｈ−インデン−１−イル］マレイミド、Ｎ−［（１Ｓ，２Ｓ）−２，３−ジヒドロ−２−ｎ−プロポキシカルボニル−１Ｈ−インデン−１−イル］マレイミド、Ｎ−［（１Ｓ，２Ｓ）−２，３−ジヒドロ−２−ｉ−プロポキシカルボニル−１Ｈ−インデン−１−イル］マレイミド、Ｎ−［（１Ｓ，２Ｓ）−２−ｎ−ブトキシカルボニル−２，３−ジヒドロ−１Ｈ−インデン−１−イル］マレイミド、Ｎ−［（１Ｓ，２Ｓ）−２−ｉ−ブトキシカルボニル−２，３−ジヒドロ−１Ｈ−インデン−１−イル］マレイミド、Ｎ−［（１Ｓ，２Ｓ）−２−ｔ−ブトキシカルボニル−２，３−ジヒドロ−１Ｈ−インデン−１−イル］マレイミド、Ｎ−［（１Ｓ，２Ｓ）−２，３−ジヒドロ−２−フェノキシカルボニル−１Ｈ−インデン−１−イル］マレイミド、Ｎ−［（１Ｓ，２Ｓ）−２−ベンジルオキシカルボニル−２，３−ジヒドロ−１Ｈ−インデン−１−イル］マレイミド、Ｎ−［（１Ｓ，２Ｓ）−２，３−ジヒドロ−２−（２−フェニルエトキシカルボニル）−１Ｈ−インデン−１−イル］マレイミド、Ｎ−［（１Ｓ，２Ｓ）−２−Ｎ−アセチルアミノ−２，３−ジヒドロ−１Ｈ−インデン−１−イル］マレイミド、Ｎ−［（１Ｓ，２Ｓ）−２，３−ジヒドロ−２−Ｎ−プロピオニルアミノ−１Ｈ−インデン−１−イル］マレイミド、Ｎ−［（１Ｓ，２Ｓ）−２−Ｎ−ｎ−ブチリルアミノ−２，３−ジヒドロ−１Ｈ−インデン−１−イル］マレイミド、Ｎ−［（１Ｓ，２Ｓ）−２−Ｎ−ｉ−ブチリルアミノ−２，３−ジヒドロ−１Ｈ−インデン−１−イル］マレイミド、Ｎ−［（１Ｓ，２Ｓ）−２，３−ジヒドロ−２−Ｎ−ｎ−バレリルアミノ−１Ｈ−インデン−１−イル］マレイミド、Ｎ−［（１Ｓ，２Ｓ）−２，３−ジヒドロ−２−Ｎ−ｉ−バレリルアミノ−１Ｈ−インデン−１−イル］マレイミド、Ｎ−［（１Ｓ，２Ｓ）−２，３−ジヒドロ−２−Ｎ−ピバロイルアミノ−１Ｈ−インデン−１−イル］マレイミド、Ｎ−［（１Ｓ，２Ｓ）−２−Ｎ−ベンゾイルアミノ−２，３−ジヒドロ−１Ｈ−インデン−１−イル］マレイミド、Ｎ−［（１Ｓ，２Ｓ）−２，３−ジヒドロ−２−Ｎ−フェニルアセチルアミノ−１Ｈ−インデン−１−イル］マレイミド、Ｎ−［（１Ｓ，２Ｓ）−２，３−ジヒドロ−２−（Ｎ−３−フェニルプロピオニルアミノ）−１Ｈ−インデン−１−イル］マレイミド、Ｎ−［（１Ｓ，２Ｓ）−２，３−ジヒドロ−２−Ｎ−メチルカルバモイル−１Ｈ−インデン−１−イル］マレイミド、Ｎ−［（１Ｓ，２Ｓ）−２−Ｎ−エチルカルバモイル−２，３−ジヒドロ−１Ｈ−インデン−１−イル］マレイミド、Ｎ−［（１Ｓ，２Ｓ）−２，３−ジヒドロ−２−Ｎ−ｎ−プロピルカルバモイル−１Ｈ−インデン−１−イル］マレイミド、Ｎ−［（１Ｓ，２Ｓ）−２，３−ジヒドロ−２−Ｎ−ｉ−プロピルカルバモイル−１Ｈ−インデン−１−イル］マレイミド、Ｎ−［（１Ｓ，２Ｓ）−２−Ｎ−ｎ−ブチルカルバモイル−２，３−ジヒドロ−１Ｈ−インデン−１−イル］マレイミド、Ｎ−［（１Ｓ，２Ｓ）−２−Ｎ−ｉ−ブチルカルバモイル−２，３−ジヒドロ−１Ｈ−インデン−１−イル］マレイミド、Ｎ−［（１Ｓ，２Ｓ）−２−Ｎ−ｔ−ブチルカルバモイル−２，３−ジヒドロ−１Ｈ−インデン−１−イル］マレイミド、Ｎ−［（１Ｓ，２Ｓ）−２，３−ジヒドロ−２−Ｎ−フェニルカルバモイル−１Ｈ−インデン−１−イル］マレイミド、Ｎ−［（１Ｓ，２Ｓ）−２−Ｎ−ベンジルカルバモイル−２，３−ジヒドロ−１Ｈ−インデン−１−イル］マレイミド、Ｎ−［（１Ｓ，２Ｓ）−２，３−ジヒドロ−２−（Ｎ−２−フェニルエチルカルバモイル）−１Ｈ−インデン−１−イル］マレイミド、Ｎ−［（１Ｓ，２Ｓ）−２，３−ジヒドロ−２−Ｎ−メチルカルバモイルオキシ−１Ｈ−インデン−１−イル］マレイミド、Ｎ−［（１Ｓ，２Ｓ）−２−Ｎ−エチルカルバモイルオキシ−２，３−ジヒドロ−１Ｈ−インデン−１−イル］マレイミド、Ｎ−［（１Ｓ，２Ｓ）−２，３−ジヒドロ−２−Ｎ−ｎ−プロピルカルバモイルオキシ−１Ｈ−インデン−１−イル］マレイミド、Ｎ−［（１Ｓ，２Ｓ）−２，３−ジヒドロ−２−Ｎ−ｉ−プロピルカルバモイルオキシ−１Ｈ−インデン−１−イル］マレイミド、Ｎ−［（１Ｓ，２Ｓ）−２−Ｎ−ｎ−ブチルカルバモイルオキシ−２，３−ジヒドロ−１Ｈ−インデン−１−イル］マレイミド、Ｎ−［（１Ｓ，２Ｓ）−２−Ｎ−ｉ−ブチルカルバモイルオキシ−２，３−ジヒドロ−１Ｈ−インデン−１−イル］マレイミド、Ｎ−［（１Ｓ，２Ｓ）−２−Ｎ−ｔ−ブチルカルバモイルオキシ−２，３−ジヒドロ−１Ｈ−インデン−１−イル］マレイミド、Ｎ−［（１Ｓ，２Ｓ）−２，３−ジヒドロ−２−Ｎ−フェニルカルバモイルオキシ−１Ｈ−インデン−１−イル］マレイミド、Ｎ−［（１Ｓ，２Ｓ）−２−Ｎ−ベンジルカルバモイルオキシ−２，３−ジヒドロ−１Ｈ−インデン−１−イル］マレイミド、Ｎ−［（１Ｓ，２Ｓ）−２，３−ジヒドロ−２−（Ｎ−２−フェニルエチルカルバモイルオキシ）−１Ｈ−インデン−１−イル］マレイミド等が挙げられる。
【００１７】
また、２，３−ジヒドロ−１Ｈ−インデン環の３位に１つの置換基を有する化合物として、例えば、Ｎ−［（１Ｓ，３Ｓ）−２，３−ジヒドロ−３−メチル−１Ｈ−インデン−１−イル］マレイミド、Ｎ−［（１Ｓ，３Ｓ）−３−エチル−２，３−ジヒドロ−１Ｈ−インデン−１−イル］マレイミド、Ｎ−［（１Ｓ，３Ｓ）−２，３−ジヒドロ−３−ｎ−プロピル−１Ｈ−インデン−１−イル］マレイミド、Ｎ−［（１Ｓ，３Ｓ）−２，３−ジヒドロ−３−ｉ−プロピル−１Ｈ−インデン−１−イル］マレイミド、Ｎ−［（１Ｓ，３Ｓ）−３−ｎ−ブチル−２，３−ジヒドロ−１Ｈ−インデン−１−イル］マレイミド、Ｎ−［（１Ｓ，３Ｓ）−３−ｉ−ブチル−２，３−ジヒドロ−１Ｈ−インデン−１−イル］マレイミド、Ｎ−［（１Ｓ，３Ｓ）−３−ｔ−ブチル−２，３−ジヒドロ−１Ｈ−インデン−１−イル］マレイミド、Ｎ−［（１Ｓ，３Ｓ）−２，３−ジヒドロ−３−フェニル−１Ｈ−インデン−１−イル］マレイミド、Ｎ−［（１Ｓ，３Ｓ）−３−ベンジル−２，３−ジヒドロ−１Ｈ−インデン−１−イル］マレイミド、Ｎ−［（１Ｓ，３Ｓ）−２，３−ジヒドロ−３−（２−フェニルエチル）−１Ｈ−インデン−１−イル］マレイミド、Ｎ−［（１Ｓ，３Ｓ）−２，３−ジヒドロ−３−メトキシ−１Ｈ−インデン−１−イル］マレイミド、Ｎ−［（１Ｓ，３Ｓ）−３−エトキシ−２，３−ジヒドロ−１Ｈ−インデン−１−イル］マレイミド、Ｎ−［（１Ｓ，３Ｓ）−２，３−ジヒドロ−３−ｎ−プロポキシ−１Ｈ−インデン−１−イル］マレイミド、Ｎ−［（１Ｓ，３Ｓ）−２，３−ジヒドロ−３−ｉ−プロポキシ−１Ｈ−インデン−１−イル］マレイミド、Ｎ−［（１Ｓ，３Ｓ）−３−ｎ−ブトキシ−２，３−ジヒドロ−１Ｈ−インデン−１−イル］マレイミド、Ｎ−［（１Ｓ，３Ｓ）−３−ｉ−ブトキシ−２，３−ジヒドロ−１Ｈ−インデン−１−イル］マレイミド、Ｎ−［（１Ｓ，３Ｓ）−３−ｔ−ブトキシ−２，３−ジヒドロ−１Ｈ−インデン−１−イル］マレイミド、Ｎ−［（１Ｓ，３Ｓ）−２，３−ジヒドロ−３−フェノキシ−１Ｈ−インデン−１−イル］マレイミド、Ｎ−［（１Ｓ，３Ｓ）−３−ベンジルオキシ−２，３−ジヒドロ−１Ｈ−インデン−１−イル］マレイミド、Ｎ−［（１Ｓ，３Ｓ）−２，３−ジヒドロ−３−（２−フェニルエトキシ）−１Ｈ−インデン−１−イル］マレイミド、Ｎ−［（１Ｓ，３Ｓ）−３−アセチル−２，３−ジヒドロ−１Ｈ−インデン−１−イル］マレイミド、Ｎ−［（１Ｓ，３Ｓ）−２，３−ジヒドロ−３−プロピオニル−１Ｈ−インデン−１−イル］マレイミド、Ｎ−［（１Ｓ，３Ｓ）−３−ｎ−ブチリル−２，３−ジヒドロ−１Ｈ−インデン−１−イル］マレイミド、Ｎ−［（１Ｓ，３Ｓ）−３−ｉ−ブチリル−２，３−ジヒドロ−１Ｈ−インデン−１−イル］マレイミド、Ｎ−［（１Ｓ，３Ｓ）−２，３−ジヒドロ−３−ｎ−バレリル−１Ｈ−インデン−１−イル］マレイミド、Ｎ−［（１Ｓ，３Ｓ）−２，３−ジヒドロ−３−ｉ−バレリル−１Ｈ−インデン−１−イル］マレイミド、Ｎ−［（１Ｓ，３Ｓ）−２，３−ジヒドロ−３−ピバロイル−１Ｈ−インデン−１−イル］マレイミド、Ｎ−［（１Ｓ，３Ｓ）−３−ベンゾイル−２，３−ジヒドロ−１Ｈ−インデン−１−イル］マレイミド、Ｎ−［（１Ｓ，３Ｓ）−２，３−ジヒドロ−３−フェニルアセチル−１Ｈ−インデン−１−イル］マレイミド、Ｎ−［（１Ｓ，３Ｓ）−２，３−ジヒドロ−３−（３−フェニルプロピオニル）−１Ｈ−インデン−１−イル］マレイミド、Ｎ−［（１Ｓ，３Ｓ）−３−アセトキシ−２，３−ジヒドロ−１Ｈ−インデン−１−イル］マレイミド、Ｎ−［（１Ｓ，３Ｓ）−２，３−ジヒドロ−３−プロピオニルオキシ−１Ｈ−インデン−１−イル］マレイミド、Ｎ−［（１Ｓ，３Ｓ）−３−ｎ−ブチリルオキシ−２，３−ジヒドロ−１Ｈ−インデン−１−イル］マレイミド、Ｎ−［（１Ｓ，３Ｓ）−３−ｉ−ブチリルオキシ−２，３−ジヒドロ−１Ｈ−インデン−１−イル］マレイミド、Ｎ−［（１Ｓ，３Ｓ）−２，３−ジヒドロ−３−ｎ−バレリルオキシ−１Ｈ−インデン−１−イル］マレイミド、Ｎ−［（１Ｓ，３Ｓ）−２，３−ジヒドロ−３−ｉ−バレリルオキシ−１Ｈ−インデン−１−イル］マレイミド、Ｎ−［（１Ｓ，３Ｓ）−２，３−ジヒドロ−３−ピバロイルオキシ−１Ｈ−インデン−１−イル］マレイミド、Ｎ−［（１Ｓ，３Ｓ）−３−ベンゾイルオキシ−２，３−ジヒドロ−１Ｈ−インデン−１−イル］マレイミド、Ｎ−［（１Ｓ，３Ｓ）−２，３−ジヒドロ−３−フェニルアセトキシ−１Ｈ−インデン−１−イル］マレイミド、Ｎ−［（１Ｓ，３Ｓ）−２，３−ジヒドロ−３−（３−フェニルプロピオニルオキシ）−１Ｈ−インデン−１−イル］マレイミド、Ｎ−［（１Ｓ，３Ｓ）−２，３−ジヒドロ−３−メトキシカルボニル−１Ｈ−インデン−１−イル］マレイミド、Ｎ−［（１Ｓ，３Ｓ）−３−エトキシカルボニル−２，３−ジヒドロ−１Ｈ−インデン−１−イル］マレイミド、Ｎ−［（１Ｓ，３Ｓ）−２，３−ジヒドロ−３−ｎ−プロポキシカルボニル−１Ｈ−インデン−１−イル］マレイミド、Ｎ−［（１Ｓ，３Ｓ）−２，３−ジヒドロ−３−ｉ−プロポキシカルボニル−１Ｈ−インデン−１−イル］マレイミド、Ｎ−［（１Ｓ，３Ｓ）−３−ｎ−ブトキシカルボニル−２，３−ジヒドロ−１Ｈ−インデン−１−イル］マレイミド、Ｎ−［（１Ｓ，３Ｓ）−３−ｉ−ブトキシカルボニル−２，３−ジヒドロ−１Ｈ−インデン−１−イル］マレイミド、Ｎ−［（１Ｓ，３Ｓ）−３−ｔ−ブトキシカルボニル−２，３−ジヒドロ−１Ｈ−インデン−１−イル］マレイミド、Ｎ−［（１Ｓ，３Ｓ）−２，３−ジヒドロ−３−フェノキシカルボニル−１Ｈ−インデン−１−イル］マレイミド、Ｎ−［（１Ｓ，３Ｓ）−３−ベンジルオキシカルボニル−２，３−ジヒドロ−１Ｈ−インデン−１−イル］マレイミド、Ｎ−［（１Ｓ，３Ｓ）−２，３−ジヒドロ−３−（２−フェニルエトキシカルボニル）−１Ｈ−インデン−１−イル］マレイミド、Ｎ−［（１Ｓ，３Ｓ）−３−Ｎ−アセチルアミノ−２，３−ジヒドロ−１Ｈ−インデン−１−イル］マレイミド、Ｎ−［（１Ｓ，３Ｓ）−２，３−ジヒドロ−３−Ｎ−プロピオニルアミノ−１Ｈ−インデン−１−イル］マレイミド、Ｎ−［（１Ｓ，３Ｓ）−３−Ｎ−ｎ−ブチリルアミノ−２，３−ジヒドロ−１Ｈ−インデン−１−イル］マレイミド、Ｎ−［（１Ｓ，３Ｓ）−３−Ｎ−ｉ−ブチリルアミノ−２，３−ジヒドロ−１Ｈ−インデン−１−イル］マレイミド、Ｎ−［（１Ｓ，３Ｓ）−２，３−ジヒドロ−３−Ｎ−ｎ−バレリルアミノ−１Ｈ−インデン−１−イル］マレイミド、Ｎ−［（１Ｓ，３Ｓ）−２，３−ジヒドロ−３−Ｎ−ｉ−バレリルアミノ−１Ｈ−インデン−１−イル］マレイミド、Ｎ−［（１Ｓ，３Ｓ）−２，３−ジヒドロ−３−Ｎ−ピバロイルアミノ−１Ｈ−インデン−１−イル］マレイミド、Ｎ−［（１Ｓ，３Ｓ）−３−Ｎ−ベンゾイルアミノ−２，３−ジヒドロ−１Ｈ−インデン−１−イル］マレイミド、Ｎ−［（１Ｓ，３Ｓ）−２，３−ジヒドロ−３−Ｎ−フェニルアセチルアミノ−１Ｈ−インデン−１−イル］マレイミド、Ｎ−［（１Ｓ，３Ｓ）−２，３−ジヒドロ−３−（Ｎ−３−フェニルプロピオニルアミノ）−１Ｈ−インデン−１−イル］マレイミド、Ｎ−［（１Ｓ，３Ｓ）−２，３−ジヒドロ−３−Ｎ−メチルカルバモイル−１Ｈ−インデン−１−イル］マレイミド、Ｎ−［（１Ｓ，３Ｓ）−３−Ｎ−エチルカルバモイル−２，３−ジヒドロ−１Ｈ−インデン−１−イル］マレイミド、Ｎ−［（１Ｓ，３Ｓ）−２，３−ジヒドロ−３−Ｎ−ｎ−プロピルカルバモイル−１Ｈ−インデン−１−イル］マレイミド、Ｎ−［（１Ｓ，３Ｓ）−２，３−ジヒドロ−３−Ｎ−ｉ−プロピルカルバモイル−１Ｈ−インデン−１−イル］マレイミド、Ｎ−［（１Ｓ，３Ｓ）−３−Ｎ−ｎ−ブチルカルバモイル−２，３−ジヒドロ−１Ｈ−インデン−１−イル］マレイミド、Ｎ−［（１Ｓ，３Ｓ）−３−Ｎ−ｉ−ブチルカルバモイル−２，３−ジヒドロ−１Ｈ−インデン−１−イル］マレイミド、Ｎ−［（１Ｓ，３Ｓ）−３−Ｎ−ｔ−ブチルカルバモイル−２，３−ジヒドロ−１Ｈ−インデン−１−イル］マレイミド、Ｎ−［（１Ｓ，３Ｓ）−２，３−ジヒドロ−３−Ｎ−フェニルカルバモイル−１Ｈ−インデン−１−イル］マレイミド、Ｎ−［（１Ｓ，３Ｓ）−３−Ｎ−ベンジルカルバモイル−２，３−ジヒドロ−１Ｈ−インデン−１−イル］マレイミド、Ｎ−［（１Ｓ，３Ｓ）−２，３−ジヒドロ−３−（Ｎ−２−フェニルエチルカルバモイル）−１Ｈ−インデン−１−イル］マレイミド、Ｎ−［（１Ｓ，３Ｓ）−２，３−ジヒドロ−３−Ｎ−メチルカルバモイルオキシ−１Ｈ−インデン−１−イル］マレイミド、Ｎ−［（１Ｓ，３Ｓ）−３−Ｎ−エチルカルバモイルオキシ−２，３−ジヒドロ−１Ｈ−インデン−１−イル］マレイミド、Ｎ−［（１Ｓ，３Ｓ）−２，３−ジヒドロ−３−Ｎ−ｎ−プロピルカルバモイルオキシ−１Ｈ−インデン−１−イル］マレイミド、Ｎ−［（１Ｓ，３Ｓ）−２，３−ジヒドロ−３−Ｎ−ｉ−プロピルカルバモイルオキシ−１Ｈ−インデン−１−イル］マレイミド、Ｎ−［（１Ｓ，３Ｓ）−３−Ｎ−ｎ−ブチルカルバモイルオキシ−２，３−ジヒドロ−１Ｈ−インデン−１−イル］マレイミド、Ｎ−［（１Ｓ，３Ｓ）−３−Ｎ−ｉ−ブチルカルバモイルオキシ−２，３−ジヒドロ−１Ｈ−インデン−１−イル］マレイミド、Ｎ−［（１Ｓ，３Ｓ）−３−Ｎ−ｔ−ブチルカルバモイルオキシ−２，３−ジヒドロ−１Ｈ−インデン−１−イル］マレイミド、Ｎ−［（１Ｓ，３Ｓ）−２，３−ジヒドロ−３−Ｎ−フェニルカルバモイルオキシ−１Ｈ−インデン−１−イル］マレイミド、Ｎ−［（１Ｓ，３Ｓ）−３−Ｎ−ベンジルカルバモイルオキシ−２，３−ジヒドロ−１Ｈ−インデン−１−イル］マレイミド、Ｎ−［（１Ｓ，３Ｓ）−２，３−ジヒドロ−３−（Ｎ−２−フェニルエチルカルバモイルオキシ）−１Ｈ−インデン−１−イル］マレイミド等が挙げられる。
【００１８】
また、２，３−ジヒドロ−１Ｈ−インデン環の４位に１つの置換基を有する化合物として、例えば、Ｎ−［（１Ｓ）−２，３−ジヒドロ−４−メチル−１Ｈ−インデン−１−イル］マレイミド、Ｎ−［（１Ｓ）−４−エチル−２，３−ジヒドロ−１Ｈ−インデン−１−イル］マレイミド、Ｎ−［（１Ｓ）−２，３−ジヒドロ−４−ｎ−プロピル−１Ｈ−インデン−１−イル］マレイミド、Ｎ−［（１Ｓ）−２，３−ジヒドロ−４−ｉ−プロピル−１Ｈ−インデン−１−イル］マレイミド、Ｎ−［（１Ｓ）−４−ｎ−ブチル−２，３−ジヒドロ−１Ｈ−インデン−１−イル］マレイミド、Ｎ−［（１Ｓ）−４−ｉ−ブチル−２，３−ジヒドロ−１Ｈ−インデン−１−イル］マレイミド、Ｎ−［（１Ｓ）−４−ｔ−ブチル−２，３−ジヒドロ−１Ｈ−インデン−１−イル］マレイミド、Ｎ−［（１Ｓ）−２，３−ジヒドロ−４−フェニル−１Ｈ−インデン−１−イル］マレイミド、Ｎ−［（１Ｓ）−４−ベンジル−２，３−ジヒドロ−１Ｈ−インデン−１−イル］マレイミド、Ｎ−［（１Ｓ）−２，３−ジヒドロ−４−（２−フェニルエチル）−１Ｈ−インデン−１−イル］マレイミド、Ｎ−［（１Ｓ）−２，３−ジヒドロ−４−メトキシ−１Ｈ−インデン−１−イル］マレイミド、Ｎ−［（１Ｓ）−４−エトキシ−２，３−ジヒドロ−１Ｈ−インデン−１−イル］マレイミド、Ｎ−［（１Ｓ）−２，３−ジヒドロ−４−ｎ−プロポキシ−１Ｈ−インデン−１−イル］マレイミド、Ｎ−［（１Ｓ）−２，３−ジヒドロ−４−ｉ−プロポキシ−１Ｈ−インデン−１−イル］マレイミド、Ｎ−［（１Ｓ）−４−ｎ−ブトキシ−２，３−ジヒドロ−１Ｈ−インデン−１−イル］マレイミド、Ｎ−［（１Ｓ）−４−ｉ−ブトキシ−２，３−ジヒドロ−１Ｈ−インデン−１−イル］マレイミド、Ｎ−［（１Ｓ）−４−ｔ−ブトキシ−２，３−ジヒドロ−１Ｈ−インデン−１−イル］マレイミド、Ｎ−［（１Ｓ）−２，３−ジヒドロ−４−フェノキシ−１Ｈ−インデン−１−イル］マレイミド、Ｎ−［（１Ｓ）−４−ベンジルオキシ−２，３−ジヒドロ−１Ｈ−インデン−１−イル］マレイミド、Ｎ−［（１Ｓ）−２，３−ジヒドロ−４−（２−フェニルエトキシ）−１Ｈ−インデン−１−イル］マレイミド、Ｎ−［（１Ｓ）−４−アセチル−２，３−ジヒドロ−１Ｈ−インデン−１−イル］マレイミド、Ｎ−［（１Ｓ）−２，３−ジヒドロ−４−プロピオニル−１Ｈ−インデン−１−イル］マレイミド、Ｎ−［（１Ｓ）−４−ｎ−ブチリル−２，３−ジヒドロ−１Ｈ−インデン−１−イル］マレイミド、Ｎ−［（１Ｓ）−４−ｉ−ブチリル−２，３−ジヒドロ−１Ｈ−インデン−１−イル］マレイミド、Ｎ−［（１Ｓ）−２，３−ジヒドロ−４−ｎ−バレリル−１Ｈ−インデン−１−イル］マレイミド、Ｎ−［（１Ｓ）−２，３−ジヒドロ−４−ｉ−バレリル−１Ｈ−インデン−１−イル］マレイミド、Ｎ−［（１Ｓ）−２，３−ジヒドロ−４−ピバロイル−１Ｈ−インデン−１−イル］マレイミド、Ｎ−［（１Ｓ）−４−ベンゾイル−２，３−ジヒドロ−１Ｈ−インデン−１−イル］マレイミド、Ｎ−［（１Ｓ）−２，３−ジヒドロ−４−フェニルアセチル−１Ｈ−インデン−１−イル］マレイミド、Ｎ−［（１Ｓ）−２，３−ジヒドロ−４−（３−フェニルプロピオニル）−１Ｈ−インデン−１−イル］マレイミド、Ｎ−［（１Ｓ）−４−アセトキシ−２，３−ジヒドロ−１Ｈ−インデン−１−イル］マレイミド、Ｎ−［（１Ｓ）−２，３−ジヒドロ−４−プロピオニルオキシ−１Ｈ−インデン−１−イル］マレイミド、Ｎ−［（１Ｓ）−４−ｎ−ブチリルオキシ−２，３−ジヒドロ−１Ｈ−インデン−１−イル］マレイミド、Ｎ−［（１Ｓ）−４−ｉ−ブチリルオキシ−２，３−ジヒドロ−１Ｈ−インデン−１−イル］マレイミド、Ｎ−［（１Ｓ）−２，３−ジヒドロ−４−ｎ−バレリルオキシ−１Ｈ−インデン−１−イル］マレイミド、Ｎ−［（１Ｓ）−２，３−ジヒドロ−４−ｉ−バレリルオキシ−１Ｈ−インデン−１−イル］マレイミド、Ｎ−［（１Ｓ）−２，３−ジヒドロ−４−ピバロイルオキシ−１Ｈ−インデン−１−イル］マレイミド、Ｎ−［（１Ｓ）−４−ベンゾイルオキシ−２，３−ジヒドロ−１Ｈ−インデン−１−イル］マレイミド、Ｎ−［（１Ｓ）−２，３−ジヒドロ−４−フェニルアセトキシ−１Ｈ−インデン−１−イル］マレイミド、Ｎ−［（１Ｓ）−２，３−ジヒドロ−４−（３−フェニルプロピオニルオキシ）−１Ｈ−インデン−１−イル］マレイミド、Ｎ−［（１Ｓ）−２，３−ジヒドロ−４−メトキシカルボニル−１Ｈ−インデン−１−イル］マレイミド、Ｎ−［（１Ｓ）−４−エトキシカルボニル−２，３−ジヒドロ−１Ｈ−インデン−１−イル］マレイミド、Ｎ−［（１Ｓ）−２，３−ジヒドロ−４−ｎ−プロポキシカルボニル−１Ｈ−インデン−１−イル］マレイミド、Ｎ−［（１Ｓ）−２，３−ジヒドロ−４−ｉ−プロポキシカルボニル−１Ｈ−インデン−１−イル］マレイミド、Ｎ−［（１Ｓ）−４−ｎ−ブトキシカルボニル−２，３−ジヒドロ−１Ｈ−インデン−１−イル］マレイミド、Ｎ−［（１Ｓ）−４−ｉ−ブトキシカルボニル−２，３−ジヒドロ−１Ｈ−インデン−１−イル］マレイミド、Ｎ−［（１Ｓ）−４−ｔ−ブトキシカルボニル−２，３−ジヒドロ−１Ｈ−インデン−１−イル］マレイミド、Ｎ−［（１Ｓ）−２，３−ジヒドロ−４−フェノキシカルボニル−１Ｈ−インデン−１−イル］マレイミド、Ｎ−［（１Ｓ）−４−ベンジルオキシカルボニル−２，３−ジヒドロ−１Ｈ−インデン−１−イル］マレイミド、Ｎ−［（１Ｓ）−２，３−ジヒドロ−４−（２−フェニルエトキシカルボニル）−１Ｈ−インデン−１−イル］マレイミド、Ｎ−［（１Ｓ）−４−Ｎ−アセチルアミノ−２，３−ジヒドロ−１Ｈ−インデン−１−イル］マレイミド、Ｎ−［（１Ｓ）−２，３−ジヒドロ−４−Ｎ−プロピオニルアミノ−１Ｈ−インデン−１−イル］マレイミド、Ｎ−［（１Ｓ）−４−Ｎ−ｎ−ブチリルアミノ−２，３−ジヒドロ−１Ｈ−インデン−１−イル］マレイミド、Ｎ−［（１Ｓ）−４−Ｎ−ｉ−ブチリルアミノ−２，３−ジヒドロ−１Ｈ−インデン−１−イル］マレイミド、Ｎ−［（１Ｓ）−２，３−ジヒドロ−４−Ｎ−ｎ−バレリルアミノ−１Ｈ−インデン−１−イル］マレイミド、Ｎ−［（１Ｓ）−２，３−ジヒドロ−４−Ｎ−ｉ−バレリルアミノ−１Ｈ−インデン−１−イル］マレイミド、Ｎ−［（１Ｓ）−２，３−ジヒドロ−４−Ｎ−ピバロイルアミノ−１Ｈ−インデン−１−イル］マレイミド、Ｎ−［（１Ｓ）−４−Ｎ−ベンゾイルアミノ−２，３−ジヒドロ−１Ｈ−インデン−１−イル］マレイミド、Ｎ−［（１Ｓ）−２，３−ジヒドロ−４−Ｎ−フェニルアセチルアミノ−１Ｈ−インデン−１−イル］マレイミド、Ｎ−［（１Ｓ）−２，３−ジヒドロ−４−（Ｎ−３−フェニルプロピオニルアミノ）−１Ｈ−インデン−１−イル］マレイミド、Ｎ−［（１Ｓ）−２，３−ジヒドロ−４−Ｎ−メチルカルバモイル−１Ｈ−インデン−１−イル］マレイミド、Ｎ−［（１Ｓ）−４−Ｎ−エチルカルバモイル−２，３−ジヒドロ−１Ｈ−インデン−１−イル］マレイミド、Ｎ−［（１Ｓ）−２，３−ジヒドロ−４−Ｎ−ｎ−プロピルカルバモイル−１Ｈ−インデン−１−イル］マレイミド、Ｎ−［（１Ｓ）−２，３−ジヒドロ−４−Ｎ−ｉ−プロピルカルバモイル−１Ｈ−インデン−１−イル］マレイミド、Ｎ−［（１Ｓ）−４−Ｎ−ｎ−ブチルカルバモイル−２，３−ジヒドロ−１Ｈ−インデン−１−イル］マレイミド、Ｎ−［（１Ｓ）−４−Ｎ−ｉ−ブチルカルバモイル−２，３−ジヒドロ−１Ｈ−インデン−１−イル］マレイミド、Ｎ−［（１Ｓ）−４−Ｎ−ｔ−ブチルカルバモイル−２，３−ジヒドロ−１Ｈ−インデン−１−イル］マレイミド、Ｎ−［（１Ｓ）−２，３−ジヒドロ−４−Ｎ−フェニルカルバモイル−１Ｈ−インデン−１−イル］マレイミド、Ｎ−［（１Ｓ）−４−Ｎ−ベンジルカルバモイル−２，３−ジヒドロ−１Ｈ−インデン−１−イル］マレイミド、Ｎ−［（１Ｓ）−２，３−ジヒドロ−４−（Ｎ−２−フェニルエチルカルバモイル）−１Ｈ−インデン−１−イル］マレイミド、Ｎ−［（１Ｓ）−２，３−ジヒドロ−４−Ｎ−メチルカルバモイルオキシ−１Ｈ−インデン−１−イル］マレイミド、Ｎ−［（１Ｓ）−４−Ｎ−エチルカルバモイルオキシ−２，３−ジヒドロ−１Ｈ−インデン−１−イル］マレイミド、Ｎ−［（１Ｓ）−２，３−ジヒドロ−４−Ｎ−ｎ−プロピルカルバモイルオキシ−１Ｈ−インデン−１−イル］マレイミド、Ｎ−［（１Ｓ）−２，３−ジヒドロ−４−Ｎ−ｉ−プロピルカルバモイルオキシ−１Ｈ−インデン−１−イル］マレイミド、Ｎ−［（１Ｓ）−４−Ｎ−ｎ−ブチルカルバモイルオキシ−２，３−ジヒドロ−１Ｈ−インデン−１−イル］マレイミド、Ｎ−［（１Ｓ）−４−Ｎ−ｉ−ブチルカルバモイルオキシ−２，３−ジヒドロ−１Ｈ−インデン−１−イル］マレイミド、Ｎ−［（１Ｓ）−４−Ｎ−ｔ−ブチルカルバモイルオキシ−２，３−ジヒドロ−１Ｈ−インデン−１−イル］マレイミド、Ｎ−［（１Ｓ）−２，３−ジヒドロ−４−Ｎ−フェニルカルバモイルオキシ−１Ｈ−インデン−１−イル］マレイミド、Ｎ−［（１Ｓ）−４−Ｎ−ベンジルカルバモイルオキシ−２，３−ジヒドロ−１Ｈ−インデン−１−イル］マレイミド、Ｎ−［（１Ｓ）−２，３−ジヒドロ−４−（Ｎ−２−フェニルエチルカルバモイルオキシ）−１Ｈ−インデン−１−イル］マレイミド等が挙げられる。
【００１９】
また、２，３−ジヒドロ−１Ｈ−インデン環の５位に１つの置換基を有する化合物として、例えば、Ｎ−［（１Ｓ）−２，３−ジヒドロ−５−メチル−１Ｈ−インデン−１−イル］マレイミド、Ｎ−［（１Ｓ）−５−エチル−２，３−ジヒドロ−１Ｈ−インデン−１−イル］マレイミド、Ｎ−［（１Ｓ）−２，３−ジヒドロ−５−ｎ−プロピル−１Ｈ−インデン−１−イル］マレイミド、Ｎ−［（１Ｓ）−２，３−ジヒドロ−５−ｉ−プロピル−１Ｈ−インデン−１−イル］マレイミド、Ｎ−［（１Ｓ）−５−ｎ−ブチル−２，３−ジヒドロ−１Ｈ−インデン−１−イル］マレイミド、Ｎ−［（１Ｓ）−５−ｉ−ブチル−２，３−ジヒドロ−１Ｈ−インデン−１−イル］マレイミド、Ｎ−［（１Ｓ）−５−ｔ−ブチル−２，３−ジヒドロ−１Ｈ−インデン−１−イル］マレイミド、Ｎ−［（１Ｓ）−２，３−ジヒドロ−５−フェニル−１Ｈ−インデン−１−イル］マレイミド、Ｎ−［（１Ｓ）−５−ベンジル−２，３−ジヒドロ−１Ｈ−インデン−１−イル］マレイミド、Ｎ−［（１Ｓ）−２，３−ジヒドロ−５−（２−フェニルエチル）−１Ｈ−インデン−１−イル］マレイミド、Ｎ−［（１Ｓ）−２，３−ジヒドロ−５−メトキシ−１Ｈ−インデン−１−イル］マレイミド、Ｎ−［（１Ｓ）−５−エトキシ−２，３−ジヒドロ−１Ｈ−インデン−１−イル］マレイミド、Ｎ−［（１Ｓ）−２，３−ジヒドロ−５−ｎ−プロポキシ−１Ｈ−インデン−１−イル］マレイミド、Ｎ−［（１Ｓ）−２，３−ジヒドロ−５−ｉ−プロポキシ−１Ｈ−インデン−１−イル］マレイミド、Ｎ−［（１Ｓ）−５−ｎ−ブトキシ−２，３−ジヒドロ−１Ｈ−インデン−１−イル］マレイミド、Ｎ−［（１Ｓ）−５−ｉ−ブトキシ−２，３−ジヒドロ−１Ｈ−インデン−１−イル］マレイミド、Ｎ−［（１Ｓ）−５−ｔ−ブトキシ−２，３−ジヒドロ−１Ｈ−インデン−１−イル］マレイミド、Ｎ−［（１Ｓ）−２，３−ジヒドロ−５−フェノキシ−１Ｈ−インデン−１−イル］マレイミド、Ｎ−［（１Ｓ）−５−ベンジルオキシ−２，３−ジヒドロ−１Ｈ−インデン−１−イル］マレイミド、Ｎ−［（１Ｓ）−２，３−ジヒドロ−５−（２−フェニルエトキシ）−１Ｈ−インデン−１−イル］マレイミド、Ｎ−［（１Ｓ）−５−アセチル−２，３−ジヒドロ−１Ｈ−インデン−１−イル］マレイミド、Ｎ−［（１Ｓ）−２，３−ジヒドロ−５−プロピオニル−１Ｈ−インデン−１−イル］マレイミド、Ｎ−［（１Ｓ）−５−ｎ−ブチリル−２，３−ジヒドロ−１Ｈ−インデン−１−イル］マレイミド、Ｎ−［（１Ｓ）−５−ｉ−ブチリル−２，３−ジヒドロ−１Ｈ−インデン−１−イル］マレイミド、Ｎ−［（１Ｓ）−２，３−ジヒドロ−５−ｎ−バレリル−１Ｈ−インデン−１−イル］マレイミド、Ｎ−［（１Ｓ）−２，３−ジヒドロ−５−ｉ−バレリル−１Ｈ−インデン−１−イル］マレイミド、Ｎ−［（１Ｓ）−２，３−ジヒドロ−５−ピバロイル−１Ｈ−インデン−１−イル］マレイミド、Ｎ−［（１Ｓ）−５−ベンゾイル−２，３−ジヒドロ−１Ｈ−インデン−１−イル］マレイミド、Ｎ−［（１Ｓ）−２，３−ジヒドロ−５−フェニルアセチル−１Ｈ−インデン−１−イル］マレイミド、Ｎ−［（１Ｓ）−２，３−ジヒドロ−５−（３−フェニルプロピオニル）−１Ｈ−インデン−１−イル］マレイミド、Ｎ−［（１Ｓ）−５−アセトキシ−２，３−ジヒドロ−１Ｈ−インデン−１−イル］マレイミド、Ｎ−［（１Ｓ）−２，３−ジヒドロ−５−プロピオニルオキシ−１Ｈ−インデン−１−イル］マレイミド、Ｎ−［（１Ｓ）−５−ｎ−ブチリルオキシ−２，３−ジヒドロ−１Ｈ−インデン−１−イル］マレイミド、Ｎ−［（１Ｓ）−５−ｉ−ブチリルオキシ−２，３−ジヒドロ−１Ｈ−インデン−１−イル］マレイミド、Ｎ−［（１Ｓ）−２，３−ジヒドロ−５−ｎ−バレリルオキシ−１Ｈ−インデン−１−イル］マレイミド、Ｎ−［（１Ｓ）−２，３−ジヒドロ−５−ｉ−バレリルオキシ−１Ｈ−インデン−１−イル］マレイミド、Ｎ−［（１Ｓ）−２，３−ジヒドロ−５−ピバロイルオキシ−１Ｈ−インデン−１−イル］マレイミド、Ｎ−［（１Ｓ）−５−ベンゾイルオキシ−２，３−ジヒドロ−１Ｈ−インデン−１−イル］マレイミド、Ｎ−［（１Ｓ）−２，３−ジヒドロ−５−フェニルアセトキシ−１Ｈ−インデン−１−イル］マレイミド、Ｎ−［（１Ｓ）−２，３−ジヒドロ−５−（３−フェニルプロピオニルオキシ）−１Ｈ−インデン−１−イル］マレイミド、Ｎ−［（１Ｓ）−２，３−ジヒドロ−５−メトキシカルボニル−１Ｈ−インデン−１−イル］マレイミド、Ｎ−［（１Ｓ）−５−エトキシカルボニル−２，３−ジヒドロ−１Ｈ−インデン−１−イル］マレイミド、Ｎ−［（１Ｓ）−２，３−ジヒドロ−５−ｎ−プロポキシカルボニル−１Ｈ−インデン−１−イル］マレイミド、Ｎ−［（１Ｓ）−２，３−ジヒドロ−５−ｉ−プロポキシカルボニル−１Ｈ−インデン−１−イル］マレイミド、Ｎ−［（１Ｓ）−５−ｎ−ブトキシカルボニル−２，３−ジヒドロ−１Ｈ−インデン−１−イル］マレイミド、Ｎ−［（１Ｓ）−５−ｉ−ブトキシカルボニル−２，３−ジヒドロ−１Ｈ−インデン−１−イル］マレイミド、Ｎ−［（１Ｓ）−５−ｔ−ブトキシカルボニル−２，３−ジヒドロ−１Ｈ−インデン−１−イル］マレイミド、Ｎ−［（１Ｓ）−２，３−ジヒドロ−５−フェノキシカルボニル−１Ｈ−インデン−１−イル］マレイミド、Ｎ−［（１Ｓ）−５−ベンジルオキシカルボニル−２，３−ジヒドロ−１Ｈ−インデン−１−イル］マレイミド、Ｎ−［（１Ｓ）−２，３−ジヒドロ−５−（２−フェニルエトキシカルボニル）−１Ｈ−インデン−１−イル］マレイミド、Ｎ−［（１Ｓ）−５−Ｎ−アセチルアミノ−２，３−ジヒドロ−１Ｈ−インデン−１−イル］マレイミド、Ｎ−［（１Ｓ）−２，３−ジヒドロ−５−Ｎ−プロピオニルアミノ−１Ｈ−インデン−１−イル］マレイミド、Ｎ−［（１Ｓ）−５−Ｎ−ｎ−ブチリルアミノ−２，３−ジヒドロ−１Ｈ−インデン−１−イル］マレイミド、Ｎ−［（１Ｓ）−５−Ｎ−ｉ−ブチリルアミノ−２，３−ジヒドロ−１Ｈ−インデン−１−イル］マレイミド、Ｎ−［（１Ｓ）−２，３−ジヒドロ−５−Ｎ−ｎ−バレリルアミノ−１Ｈ−インデン−１−イル］マレイミド、Ｎ−［（１Ｓ）−２，３−ジヒドロ−５−Ｎ−ｉ−バレリルアミノ−１Ｈ−インデン−１−イル］マレイミド、Ｎ−［（１Ｓ）−２，３−ジヒドロ−５−Ｎ−ピバロイルアミノ−１Ｈ−インデン−１−イル］マレイミド、Ｎ−［（１Ｓ）−５−Ｎ−ベンゾイルアミノ−２，３−ジヒドロ−１Ｈ−インデン−１−イル］マレイミド、Ｎ−［（１Ｓ）−２，３−ジヒドロ−５−Ｎ−フェニルアセチルアミノ−１Ｈ−インデン−１−イル］マレイミド、Ｎ−［（１Ｓ）−２，３−ジヒドロ−５−（Ｎ−３−フェニルプロピオニルアミノ）−１Ｈ−インデン−１−イル］マレイミド、Ｎ−［（１Ｓ）−２，３−ジヒドロ−５−Ｎ−メチルカルバモイル−１Ｈ−インデン−１−イル］マレイミド、Ｎ−［（１Ｓ）−５−Ｎ−エチルカルバモイル−２，３−ジヒドロ−１Ｈ−インデン−１−イル］マレイミド、Ｎ−［（１Ｓ）−２，３−ジヒドロ−５−Ｎ−ｎ−プロピルカルバモイル−１Ｈ−インデン−１−イル］マレイミド、Ｎ−［（１Ｓ）−２，３−ジヒドロ−５−Ｎ−ｉ−プロピルカルバモイル−１Ｈ−インデン−１−イル］マレイミド、Ｎ−［（１Ｓ）−５−Ｎ−ｎ−ブチルカルバモイル−２，３−ジヒドロ−１Ｈ−インデン−１−イル］マレイミド、Ｎ−［（１Ｓ）−５−Ｎ−ｉ−ブチルカルバモイル−２，３−ジヒドロ−１Ｈ−インデン−１−イル］マレイミド、Ｎ−［（１Ｓ）−５−Ｎ−ｔ−ブチルカルバモイル−２，３−ジヒドロ−１Ｈ−インデン−１−イル］マレイミド、Ｎ−［（１Ｓ）−２，３−ジヒドロ−５−Ｎ−フェニルカルバモイル−１Ｈ−インデン−１−イル］マレイミド、Ｎ−［（１Ｓ）−５−Ｎ−ベンジルカルバモイル−２，３−ジヒドロ−１Ｈ−インデン−１−イル］マレイミド、Ｎ−［（１Ｓ）−２，３−ジヒドロ−５−（Ｎ−２−フェニルエチルカルバモイル）−１Ｈ−インデン−１−イル］マレイミド、Ｎ−［（１Ｓ）−２，３−ジヒドロ−５−Ｎ−メチルカルバモイルオキシ−１Ｈ−インデン−１−イル］マレイミド、Ｎ−［（１Ｓ）−５−Ｎ−エチルカルバモイルオキシ−２，３−ジヒドロ−１Ｈ−インデン−１−イル］マレイミド、Ｎ−［（１Ｓ）−２，３−ジヒドロ−５−Ｎ−ｎ−プロピルカルバモイルオキシ−１Ｈ−インデン−１−イル］マレイミド、Ｎ−［（１Ｓ）−２，３−ジヒドロ−５−Ｎ−ｉ−プロピルカルバモイルオキシ−１Ｈ−インデン−１−イル］マレイミド、Ｎ−［（１Ｓ）−５−Ｎ−ｎ−ブチルカルバモイルオキシ−２，３−ジヒドロ−１Ｈ−インデン−１−イル］マレイミド、Ｎ−［（１Ｓ）−５−Ｎ−ｉ−ブチルカルバモイルオキシ−２，３−ジヒドロ−１Ｈ−インデン−１−イル］マレイミド、Ｎ−［（１Ｓ）−５−Ｎ−ｔ−ブチルカルバモイルオキシ−２，３−ジヒドロ−１Ｈ−インデン−１−イル］マレイミド、Ｎ−［（１Ｓ）−２，３−ジヒドロ−５−Ｎ−フェニルカルバモイルオキシ−１Ｈ−インデン−１−イル］マレイミド、Ｎ−［（１Ｓ）−５−Ｎ−ベンジルカルバモイルオキシ−２，３−ジヒドロ−１Ｈ−インデン−１−イル］マレイミド、Ｎ−［（１Ｓ）−２，３−ジヒドロ−５−（Ｎ−２−フェニルエチルカルバモイルオキシ）−１Ｈ−インデン−１−イル］マレイミド等が挙げられる。
【００２０】
また、２，３−ジヒドロ−１Ｈ−インデン環の６位に１つの置換基を有する化合物として、例えば、Ｎ−［（１Ｓ）−２，３−ジヒドロ−６−メチル−１Ｈ−インデン−１−イル］マレイミド、Ｎ−［（１Ｓ）−６−エチル−２，３−ジヒドロ−１Ｈ−インデン−１−イル］マレイミド、Ｎ−［（１Ｓ）−２，３−ジヒドロ−６−ｎ−プロピル−１Ｈ−インデン−１−イル］マレイミド、Ｎ−［（１Ｓ）−２，３−ジヒドロ−６−ｉ−プロピル−１Ｈ−インデン−１−イル］マレイミド、Ｎ−［（１Ｓ）−６−ｎ−ブチル−２，３−ジヒドロ−１Ｈ−インデン−１−イル］マレイミド、Ｎ−［（１Ｓ）−６−ｉ−ブチル−２，３−ジヒドロ−１Ｈ−インデン−１−イル］マレイミド、Ｎ−［（１Ｓ）−６−ｔ−ブチル−２，３−ジヒドロ−１Ｈ−インデン−１−イル］マレイミド、Ｎ−［（１Ｓ）−２，３−ジヒドロ−６−フェニル−１Ｈ−インデン−１−イル］マレイミド、Ｎ−［（１Ｓ）−６−ベンジル−２，３−ジヒドロ−１Ｈ−インデン−１−イル］マレイミド、Ｎ−［（１Ｓ）−２，３−ジヒドロ−６−（２−フェニルエチル）−１Ｈ−インデン−１−イル］マレイミド、Ｎ−［（１Ｓ）−２，３−ジヒドロ−６−メトキシ−１Ｈ−インデン−１−イル］マレイミド、Ｎ−［（１Ｓ）−６−エトキシ−２，３−ジヒドロ−１Ｈ−インデン−１−イル］マレイミド、Ｎ−［（１Ｓ）−２，３−ジヒドロ−６−ｎ−プロポキシ−１Ｈ−インデン−１−イル］マレイミド、Ｎ−［（１Ｓ）−２，３−ジヒドロ−６−ｉ−プロポキシ−１Ｈ−インデン−１−イル］マレイミド、Ｎ−［（１Ｓ）−６−ｎ−ブトキシ−２，３−ジヒドロ−１Ｈ−インデン−１−イル］マレイミド、Ｎ−［（１Ｓ）−６−ｉ−ブトキシ−２，３−ジヒドロ−１Ｈ−インデン−１−イル］マレイミド、Ｎ−［（１Ｓ）−６−ｔ−ブトキシ−２，３−ジヒドロ−１Ｈ−インデン−１−イル］マレイミド、Ｎ−［（１Ｓ）−２，３−ジヒドロ−６−フェノキシ−１Ｈ−インデン−１−イル］マレイミド、Ｎ−［（１Ｓ）−６−ベンジルオキシ−２，３−ジヒドロ−１Ｈ−インデン−１−イル］マレイミド、Ｎ−［（１Ｓ）−２，３−ジヒドロ−６−（２−フェニルエトキシ）−１Ｈ−インデン−１−イル］マレイミド、Ｎ−［（１Ｓ）−６−アセチル−２，３−ジヒドロ−１Ｈ−インデン−１−イル］マレイミド、Ｎ−［（１Ｓ）−２，３−ジヒドロ−６−プロピオニル−１Ｈ−インデン−１−イル］マレイミド、Ｎ−［（１Ｓ）−６−ｎ−ブチリル−２，３−ジヒドロ−１Ｈ−インデン−１−イル］マレイミド、Ｎ−［（１Ｓ）−６−ｉ−ブチリル−２，３−ジヒドロ−１Ｈ−インデン−１−イル］マレイミド、Ｎ−［（１Ｓ）−２，３−ジヒドロ−６−ｎ−バレリル−１Ｈ−インデン−１−イル］マレイミド、Ｎ−［（１Ｓ）−２，３−ジヒドロ−６−ｉ−バレリル−１Ｈ−インデン−１−イル］マレイミド、Ｎ−［（１Ｓ）−２，３−ジヒドロ−６−ピバロイル−１Ｈ−インデン−１−イル］マレイミド、Ｎ−［（１Ｓ）−６−ベンゾイル−２，３−ジヒドロ−１Ｈ−インデン−１−イル］マレイミド、Ｎ−［（１Ｓ）−２，３−ジヒドロ−６−フェニルアセチル−１Ｈ−インデン−１−イル］マレイミド、Ｎ−［（１Ｓ）−２，３−ジヒドロ−６−（３−フェニルプロピオニル）−１Ｈ−インデン−１−イル］マレイミド、Ｎ−［（１Ｓ）−６−アセトキシ−２，３−ジヒドロ−１Ｈ−インデン−１−イル］マレイミド、Ｎ−［（１Ｓ）−２，３−ジヒドロ−６−プロピオニルオキシ−１Ｈ−インデン−１−イル］マレイミド、Ｎ−［（１Ｓ）−６−ｎ−ブチリルオキシ−２，３−ジヒドロ−１Ｈ−インデン−１−イル］マレイミド、Ｎ−［（１Ｓ）−６−ｉ−ブチリルオキシ−２，３−ジヒドロ−１Ｈ−インデン−１−イル］マレイミド、Ｎ−［（１Ｓ）−２，３−ジヒドロ−６−ｎ−バレリルオキシ−１Ｈ−インデン−１−イル］マレイミド、Ｎ−［（１Ｓ）−２，３−ジヒドロ−６−ｉ−バレリルオキシ−１Ｈ−インデン−１−イル］マレイミド、Ｎ−［（１Ｓ）−２，３−ジヒドロ−６−ピバロイルオキシ−１Ｈ−インデン−１−イル］マレイミド、Ｎ−［（１Ｓ）−６−ベンゾイルオキシ−２，３−ジヒドロ−１Ｈ−インデン−１−イル］マレイミド、Ｎ−［（１Ｓ）−２，３−ジヒドロ−６−フェニルアセトキシ−１Ｈ−インデン−１−イル］マレイミド、Ｎ−［（１Ｓ）−２，３−ジヒドロ−６−（３−フェニルプロピオニルオキシ）−１Ｈ−インデン−１−イル］マレイミド、Ｎ−［（１Ｓ）−２，３−ジヒドロ−６−メトキシカルボニル−１Ｈ−インデン−１−イル］マレイミド、Ｎ−［（１Ｓ）−６−エトキシカルボニル−２，３−ジヒドロ−１Ｈ−インデン−１−イル］マレイミド、Ｎ−［（１Ｓ）−２，３−ジヒドロ−６−ｎ−プロポキシカルボニル−１Ｈ−インデン−１−イル］マレイミド、Ｎ−［（１Ｓ）−２，３−ジヒドロ−６−ｉ−プロポキシカルボニル−１Ｈ−インデン−１−イル］マレイミド、Ｎ−［（１Ｓ）−６−ｎ−ブトキシカルボニル−２，３−ジヒドロ−１Ｈ−インデン−１−イル］マレイミド、Ｎ−［（１Ｓ）−６−ｉ−ブトキシカルボニル−２，３−ジヒドロ−１Ｈ−インデン−１−イル］マレイミド、Ｎ−［（１Ｓ）−６−ｔ−ブトキシカルボニル−２，３−ジヒドロ−１Ｈ−インデン−１−イル］マレイミド、Ｎ−［（１Ｓ）−２，３−ジヒドロ−６−フェノキシカルボニル−１Ｈ−インデン−１−イル］マレイミド、Ｎ−［（１Ｓ）−６−ベンジルオキシカルボニル−２，３−ジヒドロ−１Ｈ−インデン−１−イル］マレイミド、Ｎ−［（１Ｓ）−２，３−ジヒドロ−６−（２−フェニルエトキシカルボニル）−１Ｈ−インデン−１−イル］マレイミド、Ｎ−［（１Ｓ）−６−Ｎ−アセチルアミノ−２，３−ジヒドロ−１Ｈ−インデン−１−イル］マレイミド、Ｎ−［（１Ｓ）−２，３−ジヒドロ−６−Ｎ−プロピオニルアミノ−１Ｈ−インデン−１−イル］マレイミド、Ｎ−［（１Ｓ）−６−Ｎ−ｎ−ブチリルアミノ−２，３−ジヒドロ−１Ｈ−インデン−１−イル］マレイミド、Ｎ−［（１Ｓ）−６−Ｎ−ｉ−ブチリルアミノ−２，３−ジヒドロ−１Ｈ−インデン−１−イル］マレイミド、Ｎ−［（１Ｓ）−２，３−ジヒドロ−６−Ｎ−ｎ−バレリルアミノ−１Ｈ−インデン−１−イル］マレイミド、Ｎ−［（１Ｓ）−２，３−ジヒドロ−６−Ｎ−ｉ−バレリルアミノ−１Ｈ−インデン−１−イル］マレイミド、Ｎ−［（１Ｓ）−２，３−ジヒドロ−６−Ｎ−ピバロイルアミノ−１Ｈ−インデン−１−イル］マレイミド、Ｎ−［（１Ｓ）−６−Ｎ−ベンゾイルアミノ−２，３−ジヒドロ−１Ｈ−インデン−１−イル］マレイミド、Ｎ−［（１Ｓ）−２，３−ジヒドロ−６−Ｎ−フェニルアセチルアミノ−１Ｈ−インデン−１−イル］マレイミド、Ｎ−［（１Ｓ）−２，３−ジヒドロ−６−（Ｎ−３−フェニルプロピオニルアミノ）−１Ｈ−インデン−１−イル］マレイミド、Ｎ−［（１Ｓ）−２，３−ジヒドロ−６−Ｎ−メチルカルバモイル−１Ｈ−インデン−１−イル］マレイミド、Ｎ−［（１Ｓ）−６−Ｎ−エチルカルバモイル−２，３−ジヒドロ−１Ｈ−インデン−１−イル］マレイミド、Ｎ−［（１Ｓ）−２，３−ジヒドロ−６−Ｎ−ｎ−プロピルカルバモイル−１Ｈ−インデン−１−イル］マレイミド、Ｎ−［（１Ｓ）−２，３−ジヒドロ−６−Ｎ−ｉ−プロピルカルバモイル−１Ｈ−インデン−１−イル］マレイミド、Ｎ−［（１Ｓ）−６−Ｎ−ｎ−ブチルカルバモイル−２，３−ジヒドロ−１Ｈ−インデン−１−イル］マレイミド、Ｎ−［（１Ｓ）−６−Ｎ−ｉ−ブチルカルバモイル−２，３−ジヒドロ−１Ｈ−インデン−１−イル］マレイミド、Ｎ−［（１Ｓ）−６−Ｎ−ｔ−ブチルカルバモイル−２，３−ジヒドロ−１Ｈ−インデン−１−イル］マレイミド、Ｎ−［（１Ｓ）−２，３−ジヒドロ−６−Ｎ−フェニルカルバモイル−１Ｈ−インデン−１−イル］マレイミド、Ｎ−［（１Ｓ）−６−Ｎ−ベンジルカルバモイル−２，３−ジヒドロ−１Ｈ−インデン−１−イル］マレイミド、Ｎ−［（１Ｓ）−２，３−ジヒドロ−６−（Ｎ−２−フェニルエチルカルバモイル）−１Ｈ−インデン−１−イル］マレイミド、Ｎ−［（１Ｓ）−２，３−ジヒドロ−６−Ｎ−メチルカルバモイルオキシ−１Ｈ−インデン−１−イル］マレイミド、Ｎ−［（１Ｓ）−６−Ｎ−エチルカルバモイルオキシ−２，３−ジヒドロ−１Ｈ−インデン−１−イル］マレイミド、Ｎ−［（１Ｓ）−２，３−ジヒドロ−６−Ｎ−ｎ−プロピルカルバモイルオキシ−１Ｈ−インデン−１−イル］マレイミド、Ｎ−［（１Ｓ）−２，３−ジヒドロ−６−Ｎ−ｉ−プロピルカルバモイルオキシ−１Ｈ−インデン−１−イル］マレイミド、Ｎ−［（１Ｓ）−６−Ｎ−ｎ−ブチルカルバモイルオキシ−２，３−ジヒドロ−１Ｈ−インデン−１−イル］マレイミド、Ｎ−［（１Ｓ）−６−Ｎ−ｉ−ブチルカルバモイルオキシ−２，３−ジヒドロ−１Ｈ−インデン−１−イル］マレイミド、Ｎ−［（１Ｓ）−６−Ｎ−ｔ−ブチルカルバモイルオキシ−２，３−ジヒドロ−１Ｈ−インデン−１−イル］マレイミド、Ｎ−［（１Ｓ）−２，３−ジヒドロ−６−Ｎ−フェニルカルバモイルオキシ−１Ｈ−インデン−１−イル］マレイミド、Ｎ−［（１Ｓ）−６−Ｎ−ベンジルカルバモイルオキシ−２，３−ジヒドロ−１Ｈ−インデン−１−イル］マレイミド、Ｎ−［（１Ｓ）−２，３−ジヒドロ−６−（Ｎ−２−フェニルエチルカルバモイルオキシ）−１Ｈ−インデン−１−イル］マレイミド等が挙げられる。
【００２１】
また、２，３−ジヒドロ−１Ｈ−インデン環の７位に１つの置換基を有する化合物として、例えば、Ｎ−［（１Ｓ）−２，３−ジヒドロ−７−メチル−１Ｈ−インデン−１−イル］マレイミド、Ｎ−［（１Ｓ）−７−エチル−２，３−ジヒドロ−１Ｈ−インデン−１−イル］マレイミド、Ｎ−［（１Ｓ）−２，３−ジヒドロ−７−ｎ−プロピル−１Ｈ−インデン−１−イル］マレイミド、Ｎ−［（１Ｓ）−２，３−ジヒドロ−７−ｉ−プロピル−１Ｈ−インデン−１−イル］マレイミド、Ｎ−［（１Ｓ）−７−ｎ−ブチル−２，３−ジヒドロ−１Ｈ−インデン−１−イル］マレイミド、Ｎ−［（１Ｓ）−７−ｉ−ブチル−２，３−ジヒドロ−１Ｈ−インデン−１−イル］マレイミド、Ｎ−［（１Ｓ）−７−ｔ−ブチル−２，３−ジヒドロ−１Ｈ−インデン−１−イル］マレイミド、Ｎ−［（１Ｓ）−２，３−ジヒドロ−７−フェニル−１Ｈ−インデン−１−イル］マレイミド、Ｎ−［（１Ｓ）−７−ベンジル−２，３−ジヒドロ−１Ｈ−インデン−１−イル］マレイミド、Ｎ−［（１Ｓ）−２，３−ジヒドロ−７−（２−フェニルエチル）−１Ｈ−インデン−１−イル］マレイミド、Ｎ−［（１Ｓ）−２，３−ジヒドロ−７−メトキシ−１Ｈ−インデン−１−イル］マレイミド、Ｎ−［（１Ｓ）−７−エトキシ−２，３−ジヒドロ−１Ｈ−インデン−１−イル］マレイミド、Ｎ−［（１Ｓ）−２，３−ジヒドロ−７−ｎ−プロポキシ−１Ｈ−インデン−１−イル］マレイミド、Ｎ−［（１Ｓ）−２，３−ジヒドロ−７−ｉ−プロポキシ−１Ｈ−インデン−１−イル］マレイミド、Ｎ−［（１Ｓ）−７−ｎ−ブトキシ−２，３−ジヒドロ−１Ｈ−インデン−１−イル］マレイミド、Ｎ−［（１Ｓ）−７−ｉ−ブトキシ−２，３−ジヒドロ−１Ｈ−インデン−１−イル］マレイミド、Ｎ−［（１Ｓ）−７−ｔ−ブトキシ−２，３−ジヒドロ−１Ｈ−インデン−１−イル］マレイミド、Ｎ−［（１Ｓ）−２，３−ジヒドロ−７−フェノキシ−１Ｈ−インデン−１−イル］マレイミド、Ｎ−［（１Ｓ）−７−ベンジルオキシ−２，３−ジヒドロ−１Ｈ−インデン−１−イル］マレイミド、Ｎ−［（１Ｓ）−２，３−ジヒドロ−７−（２−フェニルエトキシ）−１Ｈ−インデン−１−イル］マレイミド、Ｎ−［（１Ｓ）−７−アセチル−２，３−ジヒドロ−１Ｈ−インデン−１−イル］マレイミド、Ｎ−［（１Ｓ）−２，３−ジヒドロ−７−プロピオニル−１Ｈ−インデン−１−イル］マレイミド、Ｎ−［（１Ｓ）−７−ｎ−ブチリル−２，３−ジヒドロ−１Ｈ−インデン−１−イル］マレイミド、Ｎ−［（１Ｓ）−７−ｉ−ブチリル−２，３−ジヒドロ−１Ｈ−インデン−１−イル］マレイミド、Ｎ−［（１Ｓ）−２，３−ジヒドロ−７−ｎ−バレリル−１Ｈ−インデン−１−イル］マレイミド、Ｎ−［（１Ｓ）−２，３−ジヒドロ−７−ｉ−バレリル−１Ｈ−インデン−１−イル］マレイミド、Ｎ−［（１Ｓ）−２，３−ジヒドロ−７−ピバロイル−１Ｈ−インデン−１−イル］マレイミド、Ｎ−［（１Ｓ）−７−ベンゾイル−２，３−ジヒドロ−１Ｈ−インデン−１−イル］マレイミド、Ｎ−［（１Ｓ）−２，３−ジヒドロ−７−フェニルアセチル−１Ｈ−インデン−１−イル］マレイミド、Ｎ−［（１Ｓ）−２，３−ジヒドロ−７−（３−フェニルプロピオニル）−１Ｈ−インデン−１−イル］マレイミド、Ｎ−［（１Ｓ）−７−アセトキシ−２，３−ジヒドロ−１Ｈ−インデン−１−イル］マレイミド、Ｎ−［（１Ｓ）−２，３−ジヒドロ−７−プロピオニルオキシ−１Ｈ−インデン−１−イル］マレイミド、Ｎ−［（１Ｓ）−７−ｎ−ブチリルオキシ−２，３−ジヒドロ−１Ｈ−インデン−１−イル］マレイミド、Ｎ−［（１Ｓ）−７−ｉ−ブチリルオキシ−２，３−ジヒドロ−１Ｈ−インデン−１−イル］マレイミド、Ｎ−［（１Ｓ）−２，３−ジヒドロ−７−ｎ−バレリルオキシ−１Ｈ−インデン−１−イル］マレイミド、Ｎ−［（１Ｓ）−２，３−ジヒドロ−７−ｉ−バレリルオキシ−１Ｈ−インデン−１−イル］マレイミド、Ｎ−［（１Ｓ）−２，３−ジヒドロ−７−ピバロイルオキシ−１Ｈ−インデン−１−イル］マレイミド、Ｎ−［（１Ｓ）−７−ベンゾイルオキシ−２，３−ジヒドロ−１Ｈ−インデン−１−イル］マレイミド、Ｎ−［（１Ｓ）−２，３−ジヒドロ−７−フェニルアセトキシ−１Ｈ−インデン−１−イル］マレイミド、Ｎ−［（１Ｓ）−２，３−ジヒドロ−７−（３−フェニルプロピオニルオキシ）−１Ｈ−インデン−１−イル］マレイミド、Ｎ−［（１Ｓ）−２，３−ジヒドロ−７−メトキシカルボニル−１Ｈ−インデン−１−イル］マレイミド、Ｎ−［（１Ｓ）−７−エトキシカルボニル−２，３−ジヒドロ−１Ｈ−インデン−１−イル］マレイミド、Ｎ−［（１Ｓ）−２，３−ジヒドロ−７−ｎ−プロポキシカルボニル−１Ｈ−インデン−１−イル］マレイミド、Ｎ−［（１Ｓ）−２，３−ジヒドロ−７−ｉ−プロポキシカルボニル−１Ｈ−インデン−１−イル］マレイミド、Ｎ−［（１Ｓ）−７−ｎ−ブトキシカルボニル−２，３−ジヒドロ−１Ｈ−インデン−１−イル］マレイミド、Ｎ−［（１Ｓ）−７−ｉ−ブトキシカルボニル−２，３−ジヒドロ−１Ｈ−インデン−１−イル］マレイミド、Ｎ−［（１Ｓ）−７−ｔ−ブトキシカルボニル−２，３−ジヒドロ−１Ｈ−インデン−１−イル］マレイミド、Ｎ−［（１Ｓ）−２，３−ジヒドロ−７−フェノキシカルボニル−１Ｈ−インデン−１−イル］マレイミド、Ｎ−［（１Ｓ）−７−ベンジルオキシカルボニル−２，３−ジヒドロ−１Ｈ−インデン−１−イル］マレイミド、Ｎ−［（１Ｓ）−２，３−ジヒドロ−７−（２−フェニルエトキシカルボニル）−１Ｈ−インデン−１−イル］マレイミド、Ｎ−［（１Ｓ）−７−Ｎ−アセチルアミノ−２，３−ジヒドロ−１Ｈ−インデン−１−イル］マレイミド、Ｎ−［（１Ｓ）−２，３−ジヒドロ−７−Ｎ−プロピオニルアミノ−１Ｈ−インデン−１−イル］マレイミド、Ｎ−［（１Ｓ）−７−Ｎ−ｎ−ブチリルアミノ−２，３−ジヒドロ−１Ｈ−インデン−１−イル］マレイミド、Ｎ−［（１Ｓ）−７−Ｎ−ｉ−ブチリルアミノ−２，３−ジヒドロ−１Ｈ−インデン−１−イル］マレイミド、Ｎ−［（１Ｓ）−２，３−ジヒドロ−７−Ｎ−ｎ−バレリルアミノ−１Ｈ−インデン−１−イル］マレイミド、Ｎ−［（１Ｓ）−２，３−ジヒドロ−７−Ｎ−ｉ−バレリルアミノ−１Ｈ−インデン−１−イル］マレイミド、Ｎ−［（１Ｓ）−２，３−ジヒドロ−７−Ｎ−ピバロイルアミノ−１Ｈ−インデン−１−イル］マレイミド、Ｎ−［（１Ｓ）−７−Ｎ−ベンゾイルアミノ−２，３−ジヒドロ−１Ｈ−インデン−１−イル］マレイミド、Ｎ−［（１Ｓ）−２，３−ジヒドロ−７−Ｎ−フェニルアセチルアミノ−１Ｈ−インデン−１−イル］マレイミド、Ｎ−［（１Ｓ）−２，３−ジヒドロ−７−（Ｎ−３−フェニルプロピオニルアミノ）−１Ｈ−インデン−１−イル］マレイミド、Ｎ−［（１Ｓ）−２，３−ジヒドロ−７−Ｎ−メチルカルバモイル−１Ｈ−インデン−１−イル］マレイミド、Ｎ−［（１Ｓ）−７−Ｎ−エチルカルバモイル−２，３−ジヒドロ−１Ｈ−インデン−１−イル］マレイミド、Ｎ−［（１Ｓ）−２，３−ジヒドロ−７−Ｎ−ｎ−プロピルカルバモイル−１Ｈ−インデン−１−イル］マレイミド、Ｎ−［（１Ｓ）−２，３−ジヒドロ−７−Ｎ−ｉ−プロピルカルバモイル−１Ｈ−インデン−１−イル］マレイミド、Ｎ−［（１Ｓ）−７−Ｎ−ｎ−ブチルカルバモイル−２，３−ジヒドロ−１Ｈ−インデン−１−イル］マレイミド、Ｎ−［（１Ｓ）−７−Ｎ−ｉ−ブチルカルバモイル−２，３−ジヒドロ−１Ｈ−インデン−１−イル］マレイミド、Ｎ−［（１Ｓ）−７−Ｎ−ｔ−ブチルカルバモイル−２，３−ジヒドロ−１Ｈ−インデン−１−イル］マレイミド、Ｎ−［（１Ｓ）−２，３−ジヒドロ−７−Ｎ−フェニルカルバモイル−１Ｈ−インデン−１−イル］マレイミド、Ｎ−［（１Ｓ）−７−Ｎ−ベンジルカルバモイル−２，３−ジヒドロ−１Ｈ−インデン−１−イル］マレイミド、Ｎ−［（１Ｓ）−２，３−ジヒドロ−７−（Ｎ−２−フェニルエチルカルバモイル）−１Ｈ−インデン−１−イル］マレイミド、Ｎ−［（１Ｓ）−２，３−ジヒドロ−７−Ｎ−メチルカルバモイルオキシ−１Ｈ−インデン−１−イル］マレイミド、Ｎ−［（１Ｓ）−７−Ｎ−エチルカルバモイルオキシ−２，３−ジヒドロ−１Ｈ−インデン−１−イル］マレイミド、Ｎ−［（１Ｓ）−２，３−ジヒドロ−７−Ｎ−ｎ−プロピルカルバモイルオキシ−１Ｈ−インデン−１−イル］マレイミド、Ｎ−［（１Ｓ）−２，３−ジヒドロ−７−Ｎ−ｉ−プロピルカルバモイルオキシ−１Ｈ−インデン−１−イル］マレイミド、Ｎ−［（１Ｓ）−７−Ｎ−ｎ−ブチルカルバモイルオキシ−２，３−ジヒドロ−１Ｈ−インデン−１−イル］マレイミド、Ｎ−［（１Ｓ）−７−Ｎ−ｉ−ブチルカルバモイルオキシ−２，３−ジヒドロ−１Ｈ−インデン−１−イル］マレイミド、Ｎ−［（１Ｓ）−７−Ｎ−ｔ−ブチルカルバモイルオキシ−２，３−ジヒドロ−１Ｈ−インデン−１−イル］マレイミド、Ｎ−［（１Ｓ）−２，３−ジヒドロ−７−Ｎ−フェニルカルバモイルオキシ−１Ｈ−インデン−１−イル］マレイミド、Ｎ−［（１Ｓ）−７−Ｎ−ベンジルカルバモイルオキシ−２，３−ジヒドロ−１Ｈ−インデン−１−イル］マレイミド、Ｎ−［（１Ｓ）−２，３−ジヒドロ−７−（Ｎ−２−フェニルエチルカルバモイルオキシ）−１Ｈ−インデン−１−イル］マレイミド等が挙げられる。
【００２２】
また、２，３−ジヒドロ−１Ｈ−インデン環の１位以外に２つの置換基を有する化合物として、例えば、Ｎ−［（１Ｓ）−２，３−ジヒドロ−２，２−ジメチル−１Ｈ−インデン−１−イル］マレイミド、Ｎ−［（１Ｓ）−２，２−ジエチル−２，３−ジヒドロ−１Ｈ−インデン−１−イル］マレイミド、Ｎ−［（１Ｓ）−２，３−ジヒドロ−２，２−ジ−ｎ−プロピル−１Ｈ−インデン−１−イル］マレイミド、Ｎ−［（１Ｓ）−２，３−ジヒドロ−２，２−ジ−ｉ−プロピル−１Ｈ−インデン−１−イル］マレイミド、Ｎ−［（１Ｓ）−２，２−ジ−ｎ−ブチル−２，３−ジヒドロ−１Ｈ−インデン−１−イル］マレイミド、Ｎ−［（１Ｓ）−２，２−ジ−ｉ−ブチル−２，３−ジヒドロ−１Ｈ−インデン−１−イル］マレイミド、Ｎ−［（１Ｓ）−２，２−ジ−ｔ−ブチル−２，３−ジヒドロ−１Ｈ−インデン−１−イル］マレイミド、Ｎ−［（１Ｓ）−２，３−ジヒドロ−２，２−ジメトキシ−１Ｈ−インデン−１−イル］マレイミド、Ｎ−［（１Ｓ）−２，２−ジエトキシ−２，３−ジヒドロ−１Ｈ−インデン−１−イル］マレイミド、Ｎ−［（１Ｓ）−２，３−ジヒドロ−２，２−ジ−ｎ−プロポキシ−１Ｈ−インデン−１−イル］マレイミド、Ｎ−［（１Ｓ）−２，３−ジヒドロ−２，２−ジ−ｉ−プロポキシ−１Ｈ−インデン−１−イル］マレイミド、Ｎ−［（１Ｓ）−２，２−ジ−ｎ−ブトキシ−２，３−ジヒドロ−１Ｈ−インデン−１−イル］マレイミド、Ｎ−［（１Ｓ）−２，２−ジ−ｉ−ブトキシ−２，３−ジヒドロ−１Ｈ−インデン−１−イル］マレイミド、Ｎ−［（１Ｓ）−２，２−ジ−ｔ−ブトキシ−２，３−ジヒドロ−１Ｈ−インデン−１−イル］マレイミド、Ｎ−［（１Ｓ，２Ｓ，３Ｓ）−２，３−ジヒドロ−２，３−ジメチル−１Ｈ−インデン−１−イル］マレイミド、Ｎ−［（１Ｓ，２Ｓ，３Ｓ）−２，３−ジエチル−２，３−ジヒドロ−１Ｈ−インデン−１−イル］マレイミド、Ｎ−［（１Ｓ，２Ｓ，３Ｓ）−２，３−ジヒドロ−２，３−ジ−ｎ−プロピル−１Ｈ−インデン−１−イル］マレイミド、Ｎ−［（１Ｓ，２Ｓ，３Ｓ）−２，３−ジヒドロ−２，３−ジ−ｉ−プロピル−１Ｈ−インデン−１−イル］マレイミド、Ｎ−［（１Ｓ，２Ｓ，３Ｓ）−２，３−ジ−ｎ−ブチル−２，３−ジヒドロ−１Ｈ−インデン−１−イル］マレイミド、Ｎ−［（１Ｓ，２Ｓ，３Ｓ）−２，３−ジ−ｉ−ブチル−２，３−ジヒドロ−１Ｈ−インデン−１−イル］マレイミド、Ｎ−［（１Ｓ，２Ｓ，３Ｓ）−２，３−ジ−ｔ−ブチル−２，３−ジヒドロ−１Ｈ−インデン−１−イル］マレイミド、Ｎ−［（１Ｓ，２Ｓ，３Ｓ）−２，３−ジヒドロ−２，３−ジメトキシ−１Ｈ−インデン−１−イル］マレイミド、Ｎ−［（１Ｓ，２Ｓ，３Ｓ）−２，３−ジエトキシ−２，３−ジヒドロ−１Ｈ−インデン−１−イル］マレイミド、Ｎ−［（１Ｓ，２Ｓ，３Ｓ）−２，３−ジヒドロ−２，３−ジ−ｎ−プロポキシ−１Ｈ−インデン−１−イル］マレイミド、Ｎ−［（１Ｓ，２Ｓ，３Ｓ）−２，３−ジヒドロ−２，３−ジ−ｉ−プロポキシ−１Ｈ−インデン−１−イル］マレイミド、Ｎ−［（１Ｓ，２Ｓ，３Ｓ）−２，３−ジ−ｎ−ブトキシ−２，３−ジヒドロ−１Ｈ−インデン−１−イル］マレイミド、Ｎ−［（１Ｓ，２Ｓ，３Ｓ）−２，３−ジ−ｉ−ブトキシ−２，３−ジヒドロ−１Ｈ−インデン−１−イル］マレイミド、Ｎ−［（１Ｓ，２Ｓ，３Ｓ）−２，３−ジ−ｔ−ブトキシ−２，３−ジヒドロ−１Ｈ−インデン−１−イル］マレイミド、Ｎ−［（１Ｓ，２Ｓ）−２，３−ジヒドロ−２，４−ジメチル−１Ｈ−インデン−１−イル］マレイミド、Ｎ−［（１Ｓ，２Ｓ）−２，４−ジエチル−２，３−ジヒドロ−１Ｈ−インデン−１−イル］マレイミド、Ｎ−［（１Ｓ，２Ｓ）−２，３−ジヒドロ−２，４−ジ−ｎ−プロピル−１Ｈ−インデン−１−イル］マレイミド、Ｎ−［（１Ｓ，２Ｓ）−２，３−ジヒドロ−２，４−ジ−ｉ−プロピル−１Ｈ−インデン−１−イル］マレイミド、Ｎ−［（１Ｓ，２Ｓ）−２，４−ジ−ｎ−ブチル−２，３−ジヒドロ−１Ｈ−インデン−１−イル］マレイミド、Ｎ−［（１Ｓ，２Ｓ）−２，４−ジ−ｉ−ブチル−２，３−ジヒドロ−１Ｈ−インデン−１−イル］マレイミド、Ｎ−［（１Ｓ，２Ｓ）−２，４−ジ−ｔ−ブチル−２，３−ジヒドロ−１Ｈ−インデン−１−イル］マレイミド、Ｎ−［（１Ｓ，２Ｓ）−２，３−ジヒドロ−２，４−ジメトキシ−１Ｈ−インデン−１−イル］マレイミド、Ｎ−［（１Ｓ，２Ｓ）−２，４−ジエトキシ−２，３−ジヒドロ−１Ｈ−インデン−１−イル］マレイミド、Ｎ−［（１Ｓ，２Ｓ）−２，３−ジヒドロ−２，４−ジ−ｎ−プロポキシ−１Ｈ−インデン−１−イル］マレイミド、Ｎ−［（１Ｓ，２Ｓ）−２，３−ジヒドロ−２，４−ジ−ｉ−プロポキシ−１Ｈ−インデン−１−イル］マレイミド、Ｎ−［（１Ｓ，２Ｓ）−２，４−ジ−ｎ−ブトキシ−２，３−ジヒドロ−１Ｈ−インデン−１−イル］マレイミド、Ｎ−［（１Ｓ，２Ｓ）−２，４−ジ−ｉ−ブトキシ−２，３−ジヒドロ−１Ｈ−インデン−１−イル］マレイミド、Ｎ−［（１Ｓ，２Ｓ）−２，４−ジ−ｔ−ブトキシ−２，３−ジヒドロ−１Ｈ−インデン−１−イル］マレイミド、Ｎ−［（１Ｓ，２Ｓ）−２，３−ジヒドロ−２，５−ジメチル−１Ｈ−インデン−１−イル］マレイミド、Ｎ−［（１Ｓ，２Ｓ）−２，５−ジエチル−２，３−ジヒドロ−１Ｈ−インデン−１−イル］マレイミド、Ｎ−［（１Ｓ，２Ｓ）−２，３−ジヒドロ−２，５−ジ−ｎ−プロピル−１Ｈ−インデン−１−イル］マレイミド、Ｎ−［（１Ｓ，２Ｓ）−２，３−ジヒドロ−２，５−ジ−ｉ−プロピル−１Ｈ−インデン−１−イル］マレイミド、Ｎ−［（１Ｓ，２Ｓ）−２，５−ジ−ｎ−ブチル−２，３−ジヒドロ−１Ｈ−インデン−１−イル］マレイミド、Ｎ−［（１Ｓ，２Ｓ）−２，５−ジ−ｉ−ブチル−２，３−ジヒドロ−１Ｈ−インデン−１−イル］マレイミド、Ｎ−［（１Ｓ，２Ｓ）−２，５−ジ−ｔ−ブチル−２，３−ジヒドロ−１Ｈ−インデン−１−イル］マレイミド、Ｎ−［（１Ｓ，２Ｓ）−２，３−ジヒドロ−２，５−ジメトキシ−１Ｈ−インデン−１−イル］マレイミド、Ｎ−［（１Ｓ，２Ｓ）−２，５−ジエトキシ−２，３−ジヒドロ−１Ｈ−インデン−１−イル］マレイミド、Ｎ−［（１Ｓ，２Ｓ）−２，３−ジヒドロ−２，５−ジ−ｎ−プロポキシ−１Ｈ−インデン−１−イル］マレイミド、Ｎ−［（１Ｓ，２Ｓ）−２，３−ジヒドロ−２，５−ジ−ｉ−プロポキシ−１Ｈ−インデン−１−イル］マレイミド、Ｎ−［（１Ｓ，２Ｓ）−２，５−ジ−ｎ−ブトキシ−２，３−ジヒドロ−１Ｈ−インデン−１−イル］マレイミド、Ｎ−［（１Ｓ，２Ｓ）−２，５−ジ−ｉ−ブトキシ−２，３−ジヒドロ−１Ｈ−インデン−１−イル］マレイミド、Ｎ−［（１Ｓ，２Ｓ）−２，５−ジ−ｔ−ブトキシ−２，３−ジヒドロ−１Ｈ−インデン−１−イル］マレイミド、Ｎ−［（１Ｓ，２Ｓ）−２，３−ジヒドロ−２，６−ジメチル−１Ｈ−インデン−１−イル］マレイミド、Ｎ−［（１Ｓ，２Ｓ）−２，６−ジエチル−２，３−ジヒドロ−１Ｈ−インデン−１−イル］マレイミド、Ｎ−［（１Ｓ，２Ｓ）−２，３−ジヒドロ−２，６−ジ−ｎ−プロピル−１Ｈ−インデン−１−イル］マレイミド、Ｎ−［（１Ｓ，２Ｓ）−２，３−ジヒドロ−２，６−ジ−ｉ−プロピル−１Ｈ−インデン−１−イル］マレイミド、Ｎ−［（１Ｓ，２Ｓ）−２，６−ジ−ｎ−ブチル−２，３−ジヒドロ−１Ｈ−インデン−１−イル］マレイミド、Ｎ−［（１Ｓ，２Ｓ）−２，６−ジ−ｉ−ブチル−２，３−ジヒドロ−１Ｈ−インデン−１−イル］マレイミド、Ｎ−［（１Ｓ，２Ｓ）−２，６−ジ−ｔ−ブチル−２，３−ジヒドロ−１Ｈ−インデン−１−イル］マレイミド、Ｎ−［（１Ｓ，２Ｓ）−２，６−ジヒドロ−２，５−ジメトキシ−１Ｈ−インデン−１−イル］マレイミド、Ｎ−［（１Ｓ，２Ｓ）−２，６−ジエトキシ−２，３−ジヒドロ−１Ｈ−インデン−１−イル］マレイミド、Ｎ−［（１Ｓ，２Ｓ）−２，３−ジヒドロ−２，６−ジ−ｎ−プロポキシ−１Ｈ−インデン−１−イル］マレイミド、Ｎ−［（１Ｓ，２Ｓ）−２，３−ジヒドロ−２，６−ジ−ｉ−プロポキシ−１Ｈ−インデン−１−イル］マレイミド、Ｎ−［（１Ｓ，２Ｓ）−２，６−ジ−ｎ−ブトキシ−２，３−ジヒドロ−１Ｈ−インデン−１−イル］マレイミド、Ｎ−［（１Ｓ，２Ｓ）−２，６−ジ−ｉ−ブトキシ−２，３−ジヒドロ−１Ｈ−インデン−１−イル］マレイミド、Ｎ−［（１Ｓ，２Ｓ）−２，６−ジ−ｔ−ブトキシ−２，３−ジヒドロ−１Ｈ−インデン−１−イル］マレイミド、Ｎ−［（１Ｓ，２Ｓ）−２，３−ジヒドロ−２，７−ジメチル−１Ｈ−インデン−１−イル］マレイミド、Ｎ−［（１Ｓ，２Ｓ）−２，７−ジエチル−２，３−ジヒドロ−１Ｈ−インデン−１−イル］マレイミド、Ｎ−［（１Ｓ，２Ｓ）−２，３−ジヒドロ−２，７−ジ−ｎ−プロピル−１Ｈ−インデン−１−イル］マレイミド、Ｎ−［（１Ｓ，２Ｓ）−２，３−ジヒドロ−２，７−ジ−ｉ−プロピル−１Ｈ−インデン−１−イル］マレイミド、Ｎ−［（１Ｓ，２Ｓ）−２，７−ジ−ｎ−ブチル−２，３−ジヒドロ−１Ｈ−インデン−１−イル］マレイミド、Ｎ−［（１Ｓ，２Ｓ）−２，７−ジ−ｉ−ブチル−２，３−ジヒドロ−１Ｈ−インデン−１−イル］マレイミド、Ｎ−［（１Ｓ，２Ｓ）−２，７−ジ−ｔ−ブチル−２，３−ジヒドロ−１Ｈ−インデン−１−イル］マレイミド、Ｎ−［（１Ｓ，２Ｓ）−２，３−ジヒドロ−２，７−ジメトキシ−１Ｈ−インデン−１−イル］マレイミド、Ｎ−［（１Ｓ，２Ｓ）−２，７−ジエトキシ−２，３−ジヒドロ−１Ｈ−インデン−１−イル］マレイミド、Ｎ−［（１Ｓ，２Ｓ）−２，３−ジヒドロ−２，７−ジ−ｎ−プロポキシ−１Ｈ−インデン−１−イル］マレイミド、Ｎ−［（１Ｓ，２Ｓ）−２，３−ジヒドロ−２，７−ジ−ｉ−プロポキシ−１Ｈ−インデン−１−イル］マレイミド、Ｎ−［（１Ｓ，２Ｓ）−２，７−ジ−ｎ−ブトキシ−２，３−ジヒドロ−１Ｈ−インデン−１−イル］マレイミド、Ｎ−［（１Ｓ，２Ｓ）−２，７−ジ−ｉ−ブトキシ−２，３−ジヒドロ−１Ｈ−インデン−１−イル］マレイミド、Ｎ−［（１Ｓ，２Ｓ）−２，７−ジ−ｔ−ブトキシ−２，３−ジヒドロ−１Ｈ−インデン−１−イル］マレイミド、Ｎ−［（１Ｓ）−２，３−ジヒドロ−３，３−ジメチル−１Ｈ−インデン−１−イル］マレイミド、Ｎ−［（１Ｓ）−３，３−ジエチル−２，３−ジヒドロ−１Ｈ−インデン−１−イル］マレイミド、Ｎ−［（１Ｓ）−２，３−ジヒドロ−３，３−ジ−ｎ−プロピル−１Ｈ−インデン−１−イル］マレイミド、Ｎ−［（１Ｓ）−２，３−ジヒドロ−３，３−ジ−ｉ−プロピル−１Ｈ−インデン−１−イル］マレイミド、Ｎ−［（１Ｓ）−３，３−ジ−ｎ−ブチル−２，３−ジヒドロ−１Ｈ−インデン−１−イル］マレイミド、Ｎ−［（１Ｓ）−３，３−ジ−ｉ−ブチル−２，３−ジヒドロ−１Ｈ−インデン−１−イル］マレイミド、Ｎ−［（１Ｓ）−３，３−ジ−ｔ−ブチル−２，３−ジヒドロ−１Ｈ−インデン−１−イル］マレイミド、Ｎ−［（１Ｓ）−２，３−ジヒドロ−３，３−ジメトキシ−１Ｈ−インデン−１−イル］マレイミド、Ｎ−［（１Ｓ）−３，３−ジエトキシ−２，３−ジヒドロ−１Ｈ−インデン−１−イル］マレイミド、Ｎ−［（１Ｓ）−２，３−ジヒドロ−３，３−ジ−ｎ−プロポキシ−１Ｈ−インデン−１−イル］マレイミド、Ｎ−［（１Ｓ）−２，３−ジヒドロ−３，３−ジ−ｉ−プロポキシ−１Ｈ−インデン−１−イル］マレイミド、Ｎ−［（１Ｓ）−３，３−ジ−ｎ−ブトキシ−２，３−ジヒドロ−１Ｈ−インデン−１−イル］マレイミド、Ｎ−［（１Ｓ）−３，３−ジ−ｉ−ブトキシ−２，３−ジヒドロ−１Ｈ−インデン−１−イル］マレイミド、Ｎ−［（１Ｓ）−３，３−ジ−ｔ−ブトキシ−２，３−ジヒドロ−１Ｈ−インデン−１−イル］マレイミド、Ｎ−［（１Ｓ，３Ｓ）−２，３−ジヒドロ−３，４−ジメチル−１Ｈ−インデン−１−イル］マレイミド、Ｎ−［（１Ｓ，３Ｓ）−３，４−ジエチル−２，３−ジヒドロ−１Ｈ−インデン−１−イル］マレイミド、Ｎ−［（１Ｓ，３Ｓ）−２，３−ジヒドロ−３，４−ジ−ｎ−
プロピル−１Ｈ−インデン−１−イル］マレイミド、Ｎ−［（１Ｓ，３Ｓ）−２，３−ジヒドロ−３，４−ジ−ｉ−プロピル−１Ｈ−インデン−１−イル］マレイミド、Ｎ−［（１Ｓ，３Ｓ）−３，４−ジ−ｎ−ブチル−２，３−ジヒドロ−１Ｈ−インデン−１−イル］マレイミド、Ｎ−［（１Ｓ，３Ｓ）−３，４−ジ−ｉ−ブチル−２，３−ジヒドロ−１Ｈ−インデン−１−イル］マレイミド、Ｎ−［（１Ｓ，３Ｓ）−３，４−ジ−ｔ−ブチル−２，３−ジヒドロ−１Ｈ−インデン−１−イル］マレイミド、Ｎ−［（１Ｓ，３Ｓ）−２，３−ジヒドロ−３，４−ジメトキシ−１Ｈ−インデン−１−イル］マレイミド、Ｎ−［（１Ｓ，３Ｓ）−３，４−ジエトキシ−２，３−ジヒドロ−１Ｈ−インデン−１−イル］マレイミド、Ｎ−［（１Ｓ，３Ｓ）−２，３−ジヒドロ−３，４−ジ−ｎ−プロポキシ−１Ｈ−インデン−１−イル］マレイミド、Ｎ−［（１Ｓ，３Ｓ）−２，３−ジヒドロ−３，４−ジ−ｉ−プロポキシ−１Ｈ−インデン−１−イル］マレイミド、Ｎ−［（１Ｓ，３Ｓ）−３，４−ジ−ｎ−ブトキシ−２，３−ジヒドロ−１Ｈ−インデン−１−イル］マレイミド、Ｎ−［（１Ｓ，３Ｓ）−３，４−ジ−ｉ−ブトキシ−２，３−ジヒドロ−１Ｈ−インデン−１−イル］マレイミド、Ｎ−［（１Ｓ，３Ｓ）−３，４−ジ−ｔ−ブトキシ−２，３−ジヒドロ−１Ｈ−インデン−１−イル］マレイミド、Ｎ−［（１Ｓ，３Ｓ）−２，３−ジヒドロ−３，５−ジメチル−１Ｈ−インデン−１−イル］マレイミド、Ｎ−［（１Ｓ，３Ｓ）−３，５−ジエチル−２，３−ジヒドロ−１Ｈ−インデン−１−イル］マレイミド、Ｎ−［（１Ｓ，３Ｓ）−２，３−ジヒドロ−３，５−ジ−ｎ−プロピル−１Ｈ−インデン−１−イル］マレイミド、Ｎ−［（１Ｓ，３Ｓ）−２，３−ジヒドロ−３，５−ジ−ｉ−プロピル−１Ｈ−インデン−１−イル］マレイミド、Ｎ−［（１Ｓ，３Ｓ）−３，５−ジ−ｎ−ブチル−２，３−ジヒドロ−１Ｈ−インデン−１−イル］マレイミド、Ｎ−［（１Ｓ，３Ｓ）−３，５−ジ−ｉ−ブチル−２，３−ジヒドロ−１Ｈ−インデン−１−イル］マレイミド、Ｎ−［（１Ｓ，３Ｓ）−３，５−ジ−ｔ−ブチル−２，３−ジヒドロ−１Ｈ−インデン−１−イル］マレイミド、Ｎ−［（１Ｓ，３Ｓ）−２，３−ジヒドロ−３，５−ジメトキシ−１Ｈ−インデン−１−イル］マレイミド、Ｎ−［（１Ｓ，３Ｓ）−３，５−ジエトキシ−２，３−ジヒドロ−１Ｈ−インデン−１−イル］マレイミド、Ｎ−［（１Ｓ，３Ｓ）−２，３−ジヒドロ−３，５−ジ−ｎ−プロポキシ−１Ｈ−インデン−１−イル］マレイミド、Ｎ−［（１Ｓ，３Ｓ）−２，３−ジヒドロ−３，５−ジ−ｉ−プロポキシ−１Ｈ−インデン−１−イル］マレイミド、Ｎ−［（１Ｓ，３Ｓ）−３，５−ジ−ｎ−ブトキシ−２，３−ジヒドロ−１Ｈ−インデン−１−イル］マレイミド、Ｎ−［（１Ｓ，３Ｓ）−３，５−ジ−ｉ−ブトキシ−２，３−ジヒドロ−１Ｈ−インデン−１−イル］マレイミド、Ｎ−［（１Ｓ，３Ｓ）−３，５−ジ−ｔ−ブトキシ−２，３−ジヒドロ−１Ｈ−インデン−１−イル］マレイミド、Ｎ−［（１Ｓ，３Ｓ）−２，３−ジヒドロ−３，６−ジメチル−１Ｈ−インデン−１−イル］マレイミド、Ｎ−［（１Ｓ，３Ｓ）−３，６−ジエチル−２，３−ジヒドロ−１Ｈ−インデン−１−イル］マレイミド、Ｎ−［（１Ｓ，３Ｓ）−２，３−ジヒドロ−３，６−ジ−ｎ−プロピル−１Ｈ−インデン−１−イル］マレイミド、Ｎ−［（１Ｓ，３Ｓ）−２，３−ジヒドロ−３，６−ジ−ｉ−プロピル−１Ｈ−インデン−１−イル］マレイミド、Ｎ−［（１Ｓ，３Ｓ）−３，６−ジ−ｎ−ブチル−２，３−ジヒドロ−１Ｈ−インデン−１−イル］マレイミド、Ｎ−［（１Ｓ，３Ｓ）−３，６−ジ−ｉ−ブチル−２，３−ジヒドロ−１Ｈ−インデン−１−イル］マレイミド、Ｎ−［（１Ｓ，３Ｓ）−３，６−ジ−ｔ−ブチル−２，３−ジヒドロ−１Ｈ−インデン−１−イル］マレイミド、Ｎ−［（１Ｓ，３Ｓ）−２，３−ジヒドロ−３，６−ジメトキシ−１Ｈ−インデン−１−イル］マレイミド、Ｎ−［（１Ｓ，３Ｓ）−３，６−ジエトキシ−２，３−ジヒドロ−１Ｈ−インデン−１−イル］マレイミド、Ｎ−［（１Ｓ，３Ｓ）−２，３−ジヒドロ−３，６−ジ−ｎ−プロポキシ−１Ｈ−インデン−１−イル］マレイミド、Ｎ−［（１Ｓ，３Ｓ）−２，３−ジヒドロ−３，６−ジ−ｉ−プロポキシ−１Ｈ−インデン−１−イル］マレイミド、Ｎ−［（１Ｓ，３Ｓ）−３，６−ジ−ｎ−ブトキシ−２，３−ジヒドロ−１Ｈ−インデン−１−イル］マレイミド、Ｎ−［（１Ｓ，３Ｓ）−３，６−ジ−ｉ−ブトキシ−２，３−ジヒドロ−１Ｈ−インデン−１−イル］マレイミド、Ｎ−［（１Ｓ，３Ｓ）−３，６−ジ−ｔ−ブトキシ−２，３−ジヒドロ−１Ｈ−インデン−１−イル］マレイミド、Ｎ−［（１Ｓ，３Ｓ）−２，３−ジヒドロ−３，７−ジメチル−１Ｈ−インデン−１−イル］マレイミド、Ｎ−［（１Ｓ，３Ｓ）−３，７−ジエチル−２，３−ジヒドロ−１Ｈ−インデン−１−イル］マレイミド、Ｎ−［（１Ｓ，３Ｓ）−２，３−ジヒドロ−３，７−ジ−ｎ−プロピル−１Ｈ−インデン−１−イル］マレイミド、Ｎ−［（１Ｓ，３Ｓ）−２，３−ジヒドロ−３，７−ジ−ｉ−プロピル−１Ｈ−インデン−１−イル］マレイミド、Ｎ−［（１Ｓ，３Ｓ）−３，７−ジ−ｎ−ブチル−２，３−ジヒドロ−１Ｈ−インデン−１−イル］マレイミド、Ｎ−［（１Ｓ，３Ｓ）−３，７−ジ−ｉ−ブチル−２，３−ジヒドロ−１Ｈ−インデン−１−イル］マレイミド、Ｎ−［（１Ｓ，３Ｓ）−３，７−ジ−ｔ−ブチル−２，３−ジヒドロ−１Ｈ−インデン−１−イル］マレイミド、Ｎ−［（１Ｓ，３Ｓ）−２，３−ジヒドロ−３，７−ジメトキシ−１Ｈ−インデン−１−イル］マレイミド、Ｎ−［（１Ｓ，３Ｓ）−３，７−ジエトキシ−２，３−ジヒドロ−１Ｈ−インデン−１−イル］マレイミド、Ｎ−［（１Ｓ，３Ｓ）−２，３−ジヒドロ−３，７−ジ−ｎ−プロポキシ−１Ｈ−インデン−１−イル］マレイミド、Ｎ−［（１Ｓ，３Ｓ）−２，３−ジヒドロ−３，７−ジ−ｉ−プロポキシ−１Ｈ−インデン−１−イル］マレイミド、Ｎ−［（１Ｓ，３Ｓ）−３，７−ジ−ｎ−ブトキシ−２，３−ジヒドロ−１Ｈ−インデン−１−イル］マレイミド、Ｎ−［（１Ｓ，３Ｓ）−３，７−ジ−ｉ−ブトキシ−２，３−ジヒドロ−１Ｈ−インデン−１−イル］マレイミド、Ｎ−［（１Ｓ，３Ｓ）−３，７−ジ−ｔ−ブトキシ−２，３−ジヒドロ−１Ｈ−インデン−１−イル］マレイミド、Ｎ−［（１Ｓ）−２，３−ジヒドロ−４，５−ジメチル−１Ｈ−インデン−１−イル］マレイミド、Ｎ−［（１Ｓ）−４，５−ジエチル−２，３−ジヒドロ−１Ｈ−インデン−１−イル］マレイミド、Ｎ−［（１Ｓ）−２，３−ジヒドロ−４，５−ジ−ｎ−プロピル−１Ｈ−インデン−１−イル］マレイミド、Ｎ−［（１Ｓ）−２，３−ジヒドロ−４，５−ジ−ｉ−プロピル−１Ｈ−インデン−１−イル］マレイミド、Ｎ−［（１Ｓ）−４，５−ジ−ｎ−ブチル−２，３−ジヒドロ−１Ｈ−インデン−１−イル］マレイミド、Ｎ−［（１Ｓ）−４，５−ジ−ｉ−ブチル−２，３−ジヒドロ−１Ｈ−インデン−１−イル］マレイミド、Ｎ−［（１Ｓ）−４，５−ジ−ｔ−ブチル−２，３−ジヒドロ−１Ｈ−インデン−１−イル］マレイミド、Ｎ−［（１Ｓ）−２，３−ジヒドロ−４，５−ジメトキシ−１Ｈ−インデン−１−イル］マレイミド、Ｎ−［（１Ｓ）−４，５−ジエトキシ−２，３−ジヒドロ−１Ｈ−インデン−１−イル］マレイミド、Ｎ−［（１Ｓ）−２，３−ジヒドロ−４，５−ジ−ｎ−プロポキシ−１Ｈ−インデン−１−イル］マレイミド、Ｎ−［（１Ｓ）−２，３−ジヒドロ−４，５−ジ−ｉ−プロポキシ−１Ｈ−インデン−１−イル］マレイミド、Ｎ−［（１Ｓ）−４，５−ジ−ｎ−ブトキシ−２，３−ジヒドロ−１Ｈ−インデン−１−イル］マレイミド、Ｎ−［（１Ｓ）−４，５−ジ−ｉ−ブトキシ−２，３−ジヒドロ−１Ｈ−インデン−１−イル］マレイミド、Ｎ−［（１Ｓ）−４，５−ジ−ｔ−ブトキシ−２，３−ジヒドロ−１Ｈ−インデン−１−イル］マレイミド、Ｎ−［（１Ｓ）−２，３−ジヒドロ−４，６−ジメチル−１Ｈ−インデン−１−イル］マレイミド、Ｎ−［（１Ｓ）−４，６−ジエチル−２，３−ジヒドロ−１Ｈ−インデン−１−イル］マレイミド、Ｎ−［（１Ｓ）−２，３−ジヒドロ−４，６−ジ−ｎ−プロピル−１Ｈ−インデン−１−イル］マレイミド、Ｎ−［（１Ｓ）−２，３−ジヒドロ−４，６−ジ−ｉ−プロピル−１Ｈ−インデン−１−イル］マレイミド、Ｎ−［（１Ｓ）−４，６−ジ−ｎ−ブチル−２，３−ジヒドロ−１Ｈ−インデン−１−イル］マレイミド、Ｎ−［（１Ｓ）−４，６−ジ−ｉ−ブチル−２，３−ジヒドロ−１Ｈ−インデン−１−イル］マレイミド、Ｎ−［（１Ｓ）−４，６−ジ−ｔ−ブチル−２，３−ジヒドロ−１Ｈ−インデン−１−イル］マレイミド、Ｎ−［（１Ｓ）−２，３−ジヒドロ−４，６−ジメトキシ−１Ｈ−インデン−１−イル］マレイミド、Ｎ−［（１Ｓ）−４，６−ジエトキシ−２，３−ジヒドロ−１Ｈ−インデン−１−イル］マレイミド、Ｎ−［（１Ｓ）−２，３−ジヒドロ−４，６−ジ−ｎ−プロポキシ−１Ｈ−インデン−１−イル］マレイミド、Ｎ−［（１Ｓ）−２，３−ジヒドロ−４，６−ジ−ｉ−プロポキシ−１Ｈ−インデン−１−イル］マレイミド、Ｎ−［（１Ｓ）−４，６−ジ−ｎ−ブトキシ−２，３−ジヒドロ−１Ｈ−インデン−１−イル］マレイミド、Ｎ−［（１Ｓ）−４，６−ジ−ｉ−ブトキシ−２，３−ジヒドロ−１Ｈ−インデン−１−イル］マレイミド、Ｎ−［（１Ｓ）−４，６−ジ−ｔ−ブトキシ−２，３−ジヒドロ−１Ｈ−インデン−１−イル］マレイミド、Ｎ−［（１Ｓ）−２，３−ジヒドロ−４，７−ジメチル−１Ｈ−インデン−１−イル］マレイミド、Ｎ−［（１Ｓ）−４，７−ジエチル−２，３−ジヒドロ−１Ｈ−インデン−１−イル］マレイミド、Ｎ−［（１Ｓ）−２，３−ジヒドロ−４，７−ジ−ｎ−プロピル−１Ｈ−インデン−１−イル］マレイミド、Ｎ−［（１Ｓ）−２，３−ジヒドロ−４，７−ジ−ｉ−プロピル−１Ｈ−インデン−１−イル］マレイミド、Ｎ−［（１Ｓ）−４，７−ジ−ｎ−ブチル−２，３−ジヒドロ−１Ｈ−インデン−１−イル］マレイミド、Ｎ−［（１Ｓ）−４，７−ジ−ｉ−ブチル−２，３−ジヒドロ−１Ｈ−インデン−１−イル］マレイミド、Ｎ−［（１Ｓ）−４，７−ジ−ｔ−ブチル−２，３−ジヒドロ−１Ｈ−インデン−１−イル］マレイミド、Ｎ−［（１Ｓ）−２，３−ジヒドロ−４，７−ジメトキシ−１Ｈ−インデン−１−イル］マレイミド、Ｎ−［（１Ｓ）−４，７−ジエトキシ−２，３−ジヒドロ−１Ｈ−インデン−１−イル］マレイミド、Ｎ−［（１Ｓ）−２，３−ジヒドロ−４，７−ジ−ｎ−プロポキシ−１Ｈ−インデン−１−イル］マレイミド、Ｎ−［（１Ｓ）−２，３−ジヒドロ−４，７−ジ−ｉ−プロポキシ−１Ｈ−インデン−１−イル］マレイミド、Ｎ−［（１Ｓ）−４，７−ジ−ｎ−ブトキシ−２，３−ジヒドロ−１Ｈ−インデン−１−イル］マレイミド、Ｎ−［（１Ｓ）−４，７−ジ−ｉ−ブトキシ−２，３−ジヒドロ−１Ｈ−インデン−１−イル］マレイミド、Ｎ−［（１Ｓ）−４，７−ジ−ｔ−ブトキシ−２，３−ジヒドロ−１Ｈ−インデン−１−イル］マレイミド、Ｎ−［（１Ｓ）−２，３−ジヒドロ−５，６−ジメチル−１Ｈ−インデン−１−イル］マレイミド、Ｎ−［（１Ｓ）−５，６−ジエチル−２，３−ジヒドロ−１Ｈ−インデン−１−イル］マレイミド、Ｎ−［（１Ｓ）−２，３−ジヒドロ−５，６−ジ−ｎ−プロピル−１Ｈ−インデン−１−イル］マレイミド、Ｎ−［（１Ｓ）−２，３−ジヒドロ−５，６−ジ−ｉ−プロピル−１Ｈ−インデン−１−イル］マレイミド、Ｎ−［（１Ｓ）−５，６−ジ−ｎ−ブチル−２，３−ジヒドロ−１Ｈ−インデン−１−イル］マレイミド、Ｎ−［（１Ｓ）−５，６−ジ−ｉ−ブチル−２，３−ジヒドロ−１Ｈ−インデン−１−イル］マレイミド、Ｎ−［（１Ｓ）−５，６−ジ−ｔ−ブチル−２，３−ジヒドロ−１Ｈ−インデン−１−イル］マレイミド、Ｎ−［（１Ｓ）−２，３−ジヒドロ−５，６−ジメトキシ−１Ｈ−インデン−１−イル］マレイミド、Ｎ−
［（１Ｓ）−５，６−ジエトキシ−２，３−ジヒドロ−１Ｈ−インデン−１−イル］マレイミド、Ｎ−［（１Ｓ）−２，３−ジヒドロ−５，６−ジ−ｎ−プロポキシ−１Ｈ−インデン−１−イル］マレイミド、Ｎ−［（１Ｓ）−２，３−ジヒドロ−５，６−ジ−ｉ−プロポキシ−１Ｈ−インデン−１−イル］マレイミド、Ｎ−［（１Ｓ）−５，６−ジ−ｎ−ブトキシ−２，３−ジヒドロ−１Ｈ−インデン−１−イル］マレイミド、Ｎ−［（１Ｓ）−５，６−ジ−ｉ−ブトキシ−２，３−ジヒドロ−１Ｈ−インデン−１−イル］マレイミド、Ｎ−［（１Ｓ）−５，６−ジ−ｔ−ブトキシ−２，３−ジヒドロ−１Ｈ−インデン−１−イル］マレイミド、Ｎ−［（１Ｓ）−２，３−ジヒドロ−５，７−ジメチル−１Ｈ−インデン−１−イル］マレイミド、Ｎ−［（１Ｓ）−５，７−ジエチル−２，３−ジヒドロ−１Ｈ−インデン−１−イル］マレイミド、Ｎ−［（１Ｓ）−２，３−ジヒドロ−５，７−ジ−ｎ−プロピル−１Ｈ−インデン−１−イル］マレイミド、Ｎ−［（１Ｓ）−２，３−ジヒドロ−５，７−ジ−ｉ−プロピル−１Ｈ−インデン−１−イル］マレイミド、Ｎ−［（１Ｓ）−５，７−ジ−ｎ−ブチル−２，３−ジヒドロ−１Ｈ−インデン−１−イル］マレイミド、Ｎ−［（１Ｓ）−５，７−ジ−ｉ−ブチル−２，３−ジヒドロ−１Ｈ−インデン−１−イル］マレイミド、Ｎ−［（１Ｓ）−５，７−ジ−ｔ−ブチル−２，３−ジヒドロ−１Ｈ−インデン−１−イル］マレイミド、Ｎ−［（１Ｓ）−２，３−ジヒドロ−５，７−ジメトキシ−１Ｈ−インデン−１−イル］マレイミド、Ｎ−［（１Ｓ）−５，７−ジエトキシ−２，３−ジヒドロ−１Ｈ−インデン−１−イル］マレイミド、Ｎ−［（１Ｓ）−２，３−ジヒドロ−５，７−ジ−ｎ−プロポキシ−１Ｈ−インデン−１−イル］マレイミド、Ｎ−［（１Ｓ）−２，３−ジヒドロ−５，７−ジ−ｉ−プロポキシ−１Ｈ−インデン−１−イル］マレイミド、Ｎ−［（１Ｓ）−５，７−ジ−ｎ−ブトキシ−２，３−ジヒドロ−１Ｈ−インデン−１−イル］マレイミド、Ｎ−［（１Ｓ）−５，７−ジ−ｉ−ブトキシ−２，３−ジヒドロ−１Ｈ−インデン−１−イル］マレイミド、Ｎ−［（１Ｓ）−５，７−ジ−ｔ−ブトキシ−２，３−ジヒドロ−１Ｈ−インデン−１−イル］マレイミド、Ｎ−［（１Ｓ）−２，３−ジヒドロ−６，７−ジメチル−１Ｈ−インデン−１−イル］マレイミド、Ｎ−［（１Ｓ）−６，７−ジエチル−２，３−ジヒドロ−１Ｈ−インデン−１−イル］マレイミド、Ｎ−［（１Ｓ）−２，３−ジヒドロ−６，７−ジ−ｎ−プロピル−１Ｈ−インデン−１−イル］マレイミド、Ｎ−［（１Ｓ）−２，３−ジヒドロ−６，７−ジ−ｉ−プロピル−１Ｈ−インデン−１−イル］マレイミド、Ｎ−［（１Ｓ）−６，７−ジ−ｎ−ブチル−２，３−ジヒドロ−１Ｈ−インデン−１−イル］マレイミド、Ｎ−［（１Ｓ）−６，７−ジ−ｉ−ブチル−２，３−ジヒドロ−１Ｈ−インデン−１−イル］マレイミド、Ｎ−［（１Ｓ）−６，７−ジ−ｔ−ブチル−２，３−ジヒドロ−１Ｈ−インデン−１−イル］マレイミド、Ｎ−［（１Ｓ）−２，３−ジヒドロ−６，７−ジメトキシ−１Ｈ−インデン−１−イル］マレイミド、Ｎ−［（１Ｓ）−６，７−ジエトキシ−２，３−ジヒドロ−１Ｈ−インデン−１−イル］マレイミド、Ｎ−［（１Ｓ）−２，３−ジヒドロ−６，７−ジ−ｎ−プロポキシ−１Ｈ−インデン−１−イル］マレイミド、Ｎ−［（１Ｓ）−２，３−ジヒドロ−６，７−ジ−ｉ−プロポキシ−１Ｈ−インデン−１−イル］マレイミド、Ｎ−［（１Ｓ）−６，７−ジ−ｎ−ブトキシ−２，３−ジヒドロ−１Ｈ−インデン−１−イル］マレイミド、Ｎ−［（１Ｓ）−６，７−ジ−ｉ−ブトキシ−２，３−ジヒドロ−１Ｈ−インデン−１−イル］マレイミド、Ｎ−［（１Ｓ）−６，７−ジ−ｔ−ブトキシ−２，３−ジヒドロ−１Ｈ−インデン−１−イル］マレイミド等が挙げられる。
【００２３】
また、２，３−ジヒドロ−１Ｈ−インデン環の１位以外に３つの置換基を有する化合物として、例えば、Ｎ−［（１Ｓ，３Ｓ）−２，３−ジヒドロ−２，２，３−トリメチル−１Ｈ−インデン−１−イル］マレイミド、Ｎ−［（１Ｓ，３Ｓ）−２，２，３−トリエチル−２，３−ジヒドロ−１Ｈ−インデン−１−イル］マレイミド、Ｎ−［（１Ｓ，３Ｓ）−２，３−ジヒドロ−２，２，３−トリ−ｎ−プロピル−１Ｈ−インデン−１−イル］マレイミド、Ｎ−［（１Ｓ，３Ｓ）−２，３−ジヒドロ−２，２，３−トリ−ｉ−プロピル−１Ｈ−インデン−１−イル］マレイミド、Ｎ−［（１Ｓ，３Ｓ）−２，２，３−トリ−ｎ−ブチル−２，３−ジヒドロ−１Ｈ−インデン−１−イル］マレイミド、Ｎ−［（１Ｓ，３Ｓ）−２，２，３−トリ−ｉ−ブチル−２，３−ジヒドロ−１Ｈ−インデン−１−イル］マレイミド、Ｎ−［（１Ｓ，３Ｓ）−２，２，３−トリ−ｔ−ブチル−２，３−ジヒドロ−１Ｈ−インデン−１−イル］マレイミド、Ｎ−［（１Ｓ）−２，３−ジヒドロ−２，２，４−トリメチル−１Ｈ−インデン−１−イル］マレイミド、Ｎ−［（１Ｓ）−２，２，４−トリエチル−２，３−ジヒドロ−１Ｈ−インデン−１−イル］マレイミド、Ｎ−［（１Ｓ）−２，３−ジヒドロ−２，２，４−トリ−ｎ−プロピル−１Ｈ−インデン−１−イル］マレイミド、Ｎ−［（１Ｓ）−２，３−ジヒドロ−２，２，４−トリ−ｉ−プロピル−１Ｈ−インデン−１−イル］マレイミド、Ｎ−［（１Ｓ）−２，２，４−トリ−ｎ−ブチル−２，３−ジヒドロ−１Ｈ−インデン−１−イル］マレイミド、Ｎ−［（１Ｓ）−２，２，４−トリ−ｉ−ブチル−２，３−ジヒドロ−１Ｈ−インデン−１−イル］マレイミド、Ｎ−［（１Ｓ）−２，２，４−トリ−ｔ−ブチル−２，３−ジヒドロ−１Ｈ−インデン−１−イル］マレイミド、Ｎ−［（１Ｓ）−２，３−ジヒドロ−２，２，５−トリメチル−１Ｈ−インデン−１−イル］マレイミド、Ｎ−［（１Ｓ）−２，２，５−トリエチル−２，３−ジヒドロ−１Ｈ−インデン−１−イル］マレイミド、Ｎ−［（１Ｓ）−２，３−ジヒドロ−２，２，５−トリ−ｎ−プロピル−１Ｈ−インデン−１−イル］マレイミド、Ｎ−［（１Ｓ）−２，３−ジヒドロ−２，２，５−トリ−ｉ−プロピル−１Ｈ−インデン−１−イル］マレイミド、Ｎ−［（１Ｓ）−２，２，５−トリ−ｎ−ブチル−２，３−ジヒドロ−１Ｈ−インデン−１−イル］マレイミド、Ｎ−［（１Ｓ）−２，２，５−トリ−ｉ−ブチル−２，３−ジヒドロ−１Ｈ−インデン−１−イル］マレイミド、Ｎ−［（１Ｓ）−２，２，５−トリ−ｔ−ブチル−２，３−ジヒドロ−１Ｈ−インデン−１−イル］マレイミド、Ｎ−［（１Ｓ）−２，３−ジヒドロ−２，２，６−トリメチル−１Ｈ−インデン−１−イル］マレイミド、Ｎ−［（１Ｓ）−２，２，６−トリエチル−２，３−ジヒドロ−１Ｈ−インデン−１−イル］マレイミド、Ｎ−［（１Ｓ）−２，３−ジヒドロ−２，２，６−トリ−ｎ−プロピル−１Ｈ−インデン−１−イル］マレイミド、Ｎ−［（１Ｓ）−２，３−ジヒドロ−２，２，６−トリ−ｉ−プロピル−１Ｈ−インデン−１−イル］マレイミド、Ｎ−［（１Ｓ）−２，２，６−トリ−ｎ−ブチル−２，３−ジヒドロ−１Ｈ−インデン−１−イル］マレイミド、Ｎ−［（１Ｓ）−２，２，６−トリ−ｉ−ブチル−２，３−ジヒドロ−１Ｈ−インデン−１−イル］マレイミド、Ｎ−［（１Ｓ）−２，２，６−トリ−ｔ−ブチル−２，３−ジヒドロ−１Ｈ−インデン−１−イル］マレイミド、Ｎ−［（１Ｓ）−２，３−ジヒドロ−２，２，７−トリメチル−１Ｈ−インデン−１−イル］マレイミド、Ｎ−［（１Ｓ）−２，２，７−トリエチル−２，３−ジヒドロ−１Ｈ−インデン−１−イル］マレイミド、Ｎ−［（１Ｓ）−２，３−ジヒドロ−２，２，７−トリ−ｎ−プロピル−１Ｈ−インデン−１−イル］マレイミド、Ｎ−［（１Ｓ）−２，３−ジヒドロ−２，２，７−トリ−ｉ−プロピル−１Ｈ−インデン−１−イル］マレイミド、Ｎ−［（１Ｓ）−２，２，７−トリ−ｎ−ブチル−２，３−ジヒドロ−１Ｈ−インデン−１−イル］マレイミド、Ｎ−［（１Ｓ）−２，２，７−トリ−ｉ−ブチル−２，３−ジヒドロ−１Ｈ−インデン−１−イル］マレイミド、Ｎ−［（１Ｓ）−２，２，７−トリ−ｔ−ブチル−２，３−ジヒドロ−１Ｈ−インデン−１−イル］マレイミド、Ｎ−［（１Ｓ，２Ｓ）−２，３−ジヒドロ−２，３，３−トリメチル−１Ｈ−インデン−１−イル］マレイミド、Ｎ−［（１Ｓ，２Ｓ）−２，３，３−トリエチル−２，３−ジヒドロ−１Ｈ−インデン−１−イル］マレイミド、Ｎ−［（１Ｓ，２Ｓ）−２，３−ジヒドロ−２，３，３−トリ−ｎ−プロピル−１Ｈ−インデン−１−イル］マレイミド、Ｎ−［（１Ｓ，２Ｓ）−２，３−ジヒドロ−２，３，３−トリ−ｉ−プロピル−１Ｈ−インデン−１−イル］マレイミド、Ｎ−［（１Ｓ，２Ｓ）−２，３，３−トリ−ｎ−ブチル−２，３−ジヒドロ−１Ｈ−インデン−１−イル］マレイミド、Ｎ−［（１Ｓ，２Ｓ）−２，３，３−トリ−ｉ−ブチル−２，３−ジヒドロ−１Ｈ−インデン−１−イル］マレイミド、Ｎ−［（１Ｓ，２Ｓ）−２，３，３−トリ−ｔ−ブチル−２，３−ジヒドロ−１Ｈ−インデン−１−イル］マレイミド、Ｎ−［（１Ｓ，２Ｓ，３Ｓ）−２，３−ジヒドロ−２，３，４−トリメチル−１Ｈ−インデン−１−イル］マレイミド、Ｎ−［（１Ｓ，２Ｓ，３Ｓ）−２，３，４−トリエチル−２，３−ジヒドロ−１Ｈ−インデン−１−イル］マレイミド、Ｎ−［（１Ｓ，２Ｓ，３Ｓ）−２，３−ジヒドロ−２，３，４−トリ−ｎ−プロピル−１Ｈ−インデン−１−イル］マレイミド、Ｎ−［（１Ｓ，２Ｓ，３Ｓ）−２，３−ジヒドロ−２，３，４−トリ−ｉ−プロピル−１Ｈ−インデン−１−イル］マレイミド、Ｎ−［（１Ｓ，２Ｓ，３Ｓ）−２，３，４−トリ−ｎ−ブチル−２，３−ジヒドロ−１Ｈ−インデン−１−イル］マレイミド、Ｎ−［（１Ｓ，２Ｓ，３Ｓ）−２，３，４−トリ−ｉ−ブチル−２，３−ジヒドロ−１Ｈ−インデン−１−イル］マレイミド、Ｎ−［（１Ｓ，２Ｓ，３Ｓ）−２，３，４−トリ−ｔ−ブチル−２，３−ジヒドロ−１Ｈ−インデン−１−イル］マレイミド、Ｎ−［（１Ｓ，２Ｓ，３Ｓ）−２，３−ジヒドロ−２，３，５−トリメチル−１Ｈ−インデン−１−イル］マレイミド、Ｎ−［（１Ｓ，２Ｓ，３Ｓ）−２，３，５−トリエチル−２，３−ジヒドロ−１Ｈ−インデン−１−イル］マレイミド、Ｎ−［（１Ｓ，２Ｓ，３Ｓ）−２，３−ジヒドロ−２，３，５−トリ−ｎ−プロピル−１Ｈ−インデン−１−イル］マレイミド、Ｎ−［（１Ｓ，２Ｓ，３Ｓ）−２，３−ジヒドロ−２，３，５−トリ−ｉ−プロピル−１Ｈ−インデン−１−イル］マレイミド、Ｎ−［（１Ｓ，２Ｓ，３Ｓ）−２，３，５−トリ−ｎ−ブチル−２，３−ジヒドロ−１Ｈ−インデン−１−イル］マレイミド、Ｎ−［（１Ｓ，２Ｓ，３Ｓ）−２，３，５−トリ−ｉ−ブチル−２，３−ジヒドロ−１Ｈ−インデン−１−イル］マレイミド、Ｎ−［（１Ｓ，２Ｓ，３Ｓ）−２，３，５−トリ−ｔ−ブチル−２，３−ジヒドロ−１Ｈ−インデン−１−イル］マレイミド、Ｎ−［（１Ｓ，２Ｓ，３Ｓ）−２，３−ジヒドロ−２，３，６−トリメチル−１Ｈ−インデン−１−イル］マレイミド、Ｎ−［（１Ｓ，２Ｓ，３Ｓ）−２，３，６−トリエチル−２，３−ジヒドロ−１Ｈ−インデン−１−イル］マレイミド、Ｎ−［（１Ｓ，２Ｓ，３Ｓ）−２，３−ジヒドロ−２，３，６−トリ−ｎ−プロピル−１Ｈ−インデン−１−イル］マレイミド、Ｎ−［（１Ｓ，２Ｓ，３Ｓ）−２，３−ジヒドロ−２，３，６−トリ−ｉ−プロピル−１Ｈ−インデン−１−イル］マレイミド、Ｎ−［（１Ｓ，２Ｓ，３Ｓ）−２，３，６−トリ−ｎ−ブチル−２，３−ジヒドロ−１Ｈ−インデン−１−イル］マレイミド、Ｎ−［（１Ｓ，２Ｓ，３Ｓ）−２，３，６−トリ−ｉ−ブチル−２，３−ジヒドロ−１Ｈ−インデン−１−イル］マレイミド、Ｎ−［（１Ｓ，２Ｓ，３Ｓ）−２，３，６−トリ−ｔ−ブチル−２，３−ジヒドロ−１Ｈ−インデン−１−イル］マレイミド、Ｎ−［（１Ｓ，２Ｓ，３Ｓ）−２，３−ジヒドロ−２，３，７−トリメチル−１Ｈ−インデン−１−イル］マレイミド、Ｎ−［（１Ｓ，２Ｓ，３Ｓ）−２，３，７−トリエチル−２，３−ジヒドロ−１Ｈ−インデン−１−イル］マレイミド、Ｎ−［（１Ｓ，２Ｓ，３Ｓ）−２，３−ジヒドロ−２，３，７−トリ−ｎ−プロピル−１Ｈ−インデン−１−イル］マレイミド、Ｎ−［（１Ｓ，２Ｓ，３Ｓ）−２，３−ジヒドロ−２，３，７−トリ−ｉ−プロピル−１Ｈ−インデン−１−イル］マレイミド、Ｎ−［（１Ｓ，２Ｓ，３Ｓ）−２，３，７−トリ−ｎ−ブチル−２，３−ジヒドロ−１Ｈ−インデン−１−イル］マレイミド、Ｎ−［（１Ｓ，２Ｓ，３Ｓ）−２，３，７−トリ−ｉ−ブチル−２，３−ジヒドロ−１Ｈ−インデン−１−イル］マレイミド、Ｎ−［（１Ｓ，２Ｓ，３Ｓ）−２，３，７−トリ−ｔ−ブチル−２，３−ジヒドロ−１Ｈ−インデン−１−イル］マレイミド、Ｎ−［（１Ｓ，２Ｓ）−２，３−ジヒドロ−２，４，５−トリメチル−１Ｈ−インデン−１−イル］マレイミド、Ｎ−［（１Ｓ，２Ｓ）−２，４，５−トリエチル−２，３−ジヒドロ−１Ｈ−インデン−１−イル］マレイミド、Ｎ−［（１Ｓ，２Ｓ）−２，３−ジヒドロ−２，４，５−トリ−ｎ−プロピル−１Ｈ−インデン−１−イル］マレイミド、Ｎ−［（１Ｓ，２Ｓ）−２，３−ジヒドロ−２，４，５−トリ−ｉ−プロピル−１Ｈ−インデン−１−イル］マレイミド、Ｎ−［（１Ｓ，２Ｓ）−２，４，５−トリ−ｎ−ブチル−２，３−ジヒドロ−１Ｈ−インデン−１−イル］マレイミド、Ｎ−［（１Ｓ，２Ｓ）−２，４，５−トリ−ｉ−ブチル−２，３−ジヒドロ−１Ｈ−インデン−１−イル］マレイミド、Ｎ−［（１Ｓ，２Ｓ）−２，４，５−トリ−ｔ−ブチル−２，３−ジヒドロ−１Ｈ−インデン−１−イル］マレイミド、Ｎ−［（１Ｓ，２Ｓ）−２，３−ジヒドロ−２，４，６−トリメチル−１Ｈ−インデン−１−イル］マレイミド、Ｎ−［（１Ｓ，２Ｓ）−２，４，６−トリエチル−２，３−ジヒドロ−１Ｈ−インデン−１−イル］マレイミド、Ｎ−［（１Ｓ，２Ｓ）−２，３−ジヒドロ−２，４，６−トリ−ｎ−プロピル−１Ｈ−インデン−１−イル］マレイミド、Ｎ−［（１Ｓ，２Ｓ）−２，３−ジヒドロ−２，４，６−トリ−ｉ−プロピル−１Ｈ−インデン−１−イル］マレイミド、Ｎ−［（１Ｓ，２Ｓ）−２，４，６−トリ−ｎ−ブチル−２，３−ジヒドロ−１Ｈ−インデン−１−イル］マレイミド、Ｎ−［（１Ｓ，２Ｓ）−２，４，６−トリ−ｉ−ブチル−２，３−ジヒドロ−１Ｈ−インデン−１−イル］マレイミド、Ｎ−［（１Ｓ，２Ｓ）−２，４，６−トリ−ｔ−ブチル−２，３−ジヒドロ−１Ｈ−インデン−１−イル］マレイミド、Ｎ−［（１Ｓ，２Ｓ）−２，３−ジヒドロ−２，４，７−トリメチル−１Ｈ−インデン−１−イル］マレイミド、Ｎ−［（１Ｓ，２Ｓ）−２，４，７−トリエチル−２，３−ジヒドロ−１Ｈ−インデン−１−イル］マレイミド、Ｎ−［（１Ｓ，２Ｓ）−２，３−ジヒドロ−２，４，７−トリ−ｎ−プロピル−１Ｈ−インデン−１−イル］マレイミド、Ｎ−［（１Ｓ，２Ｓ）−２，３−ジヒドロ−２，４，７−トリ−ｉ−プロピル−１Ｈ−インデン−１−イル］マレイミド、Ｎ−［（１Ｓ，２Ｓ）−２，４，７−トリ−ｎ−ブチル−２，３−ジヒドロ−１Ｈ−インデン−１−イル］マレイミド、Ｎ−［（１Ｓ，２Ｓ）−２，４，７−トリ−ｉ−ブチル−２，３−ジヒドロ−１Ｈ−インデン−１−イル］マレイミド、Ｎ−［（１Ｓ，２Ｓ）−２，４，７−トリ−ｔ−ブチル−２，３−ジヒドロ−１Ｈ−インデン−１−イル］マレイミド、Ｎ−［（１Ｓ，２Ｓ）−２，３−ジヒドロ−２，５，６−トリメチル−１Ｈ−インデン−１−イル］マレイミド、Ｎ−［（１Ｓ，２Ｓ）−２，５，６−トリエチル−２，３−ジヒドロ−１Ｈ−インデン−１−イル］マレイミド、Ｎ−［（１Ｓ，２Ｓ）−２，３−ジヒドロ−２，５，６−トリ−ｎ−プロピル−１Ｈ−インデン−１−イル］マレイミド、Ｎ−［（１Ｓ，２Ｓ）−２，３−ジヒドロ−２，５，６−トリ−ｉ−プロピル−１Ｈ−インデン−１−イル］マレイミド
、Ｎ−［（１Ｓ，２Ｓ）−２，５，６−トリ−ｎ−ブチル−２，３−ジヒドロ−１Ｈ−インデン−１−イル］マレイミド、Ｎ−［（１Ｓ，２Ｓ）−２，５，６−トリ−ｉ−ブチル−２，３−ジヒドロ−１Ｈ−インデン−１−イル］マレイミド、Ｎ−［（１Ｓ，２Ｓ）−２，５，６−トリ−ｔ−ブチル−２，３−ジヒドロ−１Ｈ−インデン−１−イル］マレイミド、Ｎ−［（１Ｓ，２Ｓ）−２，３−ジヒドロ−２，５，７−トリメチル−１Ｈ−インデン−１−イル］マレイミド、Ｎ−［（１Ｓ，２Ｓ）−２，５，７−トリエチル−２，３−ジヒドロ−１Ｈ−インデン−１−イル］マレイミド、Ｎ−［（１Ｓ，２Ｓ）−２，３−ジヒドロ−２，５，７−トリ−ｎ−プロピル−１Ｈ−インデン−１−イル］マレイミド、Ｎ−［（１Ｓ，２Ｓ）−２，３−ジヒドロ−２，５，７−トリ−ｉ−プロピル−１Ｈ−インデン−１−イル］マレイミド、Ｎ−［（１Ｓ，２Ｓ）−２，５，７−トリ−ｎ−ブチル−２，３−ジヒドロ−１Ｈ−インデン−１−イル］マレイミド、Ｎ−［（１Ｓ，２Ｓ）−２，５，７−トリ−ｉ−ブチル−２，３−ジヒドロ−１Ｈ−インデン−１−イル］マレイミド、Ｎ−［（１Ｓ，２Ｓ）−２，５，７−トリ−ｔ−ブチル−２，３−ジヒドロ−１Ｈ−インデン−１−イル］マレイミド、Ｎ−［（１Ｓ）−２，３−ジヒドロ−３，３，４−トリメチル−１Ｈ−インデン−１−イル］マレイミド、Ｎ−［（１Ｓ）−３，３，４−トリエチル−２，３−ジヒドロ−１Ｈ−インデン−１−イル］マレイミド、Ｎ−［（１Ｓ）−２，３−ジヒドロ−３，３，４−トリ−ｎ−プロピル−１Ｈ−インデン−１−イル］マレイミド、Ｎ−［（１Ｓ）−２，３−ジヒドロ−３，３，４−トリ−ｉ−プロピル−１Ｈ−インデン−１−イル］マレイミド、Ｎ−［（１Ｓ）−３，３，４−トリ−ｎ−ブチル−２，３−ジヒドロ−１Ｈ−インデン−１−イル］マレイミド、Ｎ−［（１Ｓ）−３，３，４−トリ−ｉ−ブチル−２，３−ジヒドロ−１Ｈ−インデン−１−イル］マレイミド、Ｎ−［（１Ｓ）−３，３，４−トリ−ｔ−ブチル−２，３−ジヒドロ−１Ｈ−インデン−１−イル］マレイミド、Ｎ−［（１Ｓ）−２，３−ジヒドロ−３，３，５−トリメチル−１Ｈ−インデン−１−イル］マレイミド、Ｎ−［（１Ｓ）−３，３，５−トリエチル−２，３−ジヒドロ−１Ｈ−インデン−１−イル］マレイミド、Ｎ−［（１Ｓ）−２，３−ジヒドロ−３，３，５−トリ−ｎ−プロピル−１Ｈ−インデン−１−イル］マレイミド、Ｎ−［（１Ｓ）−２，３−ジヒドロ−３，３，５−トリ−ｉ−プロピル−１Ｈ−インデン−１−イル］マレイミド、Ｎ−［（１Ｓ）−３，３，５−トリ−ｎ−ブチル−２，３−ジヒドロ−１Ｈ−インデン−１−イル］マレイミド、Ｎ−［（１Ｓ）−３，３，５−トリ−ｉ−ブチル−２，３−ジヒドロ−１Ｈ−インデン−１−イル］マレイミド、Ｎ−［（１Ｓ）−３，３，５−トリ−ｔ−ブチル−２，３−ジヒドロ−１Ｈ−インデン−１−イル］マレイミド、Ｎ−［（１Ｓ）−２，３−ジヒドロ−３，３，６−トリメチル−１Ｈ−インデン−１−イル］マレイミド、Ｎ−［（１Ｓ）−３，３，６−トリエチル−２，３−ジヒドロ−１Ｈ−インデン−１−イル］マレイミド、Ｎ−［（１Ｓ）−２，３−ジヒドロ−３，３，６−トリ−ｎ−プロピル−１Ｈ−インデン−１−イル］マレイミド、Ｎ−［（１Ｓ）−２，３−ジヒドロ−３，３，６−トリ−ｉ−プロピル−１Ｈ−インデン−１−イル］マレイミド、Ｎ−［（１Ｓ）−３，３，６−トリ−ｎ−ブチル−２，３−ジヒドロ−１Ｈ−インデン−１−イル］マレイミド、Ｎ−［（１Ｓ）−３，３，６−トリ−ｉ−ブチル−２，３−ジヒドロ−１Ｈ−インデン−１−イル］マレイミド、Ｎ−［（１Ｓ）−３，３，６−トリ−ｔ−ブチル−２，３−ジヒドロ−１Ｈ−インデン−１−イル］マレイミド、Ｎ−［（１Ｓ）−２，３−ジヒドロ−３，３，７−トリメチル−１Ｈ−インデン−１−イル］マレイミド、Ｎ−［（１Ｓ）−３，３，７−トリエチル−２，３−ジヒドロ−１Ｈ−インデン−１−イル］マレイミド、Ｎ−［（１Ｓ）−２，３−ジヒドロ−３，３，７−トリ−ｎ−プロピル−１Ｈ−インデン−１−イル］マレイミド、Ｎ−［（１Ｓ）−２，３−ジヒドロ−３，３，７−トリ−ｉ−プロピル−１Ｈ−インデン−１−イル］マレイミド、Ｎ−［（１Ｓ）−３，３，７−トリ−ｎ−ブチル−２，３−ジヒドロ−１Ｈ−インデン−１−イル］マレイミド、Ｎ−［（１Ｓ）−３，３，７−トリ−ｉ−ブチル−２，３−ジヒドロ−１Ｈ−インデン−１−イル］マレイミド、Ｎ−［（１Ｓ）−３，３，７−トリ−ｔ−ブチル−２，３−ジヒドロ−１Ｈ−インデン−１−イル］マレイミド、Ｎ−［（１Ｓ，３Ｓ）−２，３−ジヒドロ−３，４，５−トリメチル−１Ｈ−インデン−１−イル］マレイミド、Ｎ−［（１Ｓ，３Ｓ）−３，４，５−トリエチル−２，３−ジヒドロ−１Ｈ−インデン−１−イル］マレイミド、Ｎ−［（１Ｓ，３Ｓ）−２，３−ジヒドロ−３，４，５−トリ−ｎ−プロピル−１Ｈ−インデン−１−イル］マレイミド、Ｎ−［（１Ｓ，３Ｓ）−２，３−ジヒドロ−３，４，５−トリ−ｉ−プロピル−１Ｈ−インデン−１−イル］マレイミド、Ｎ−［（１Ｓ，３Ｓ）−３，４，５−トリ−ｎ−ブチル−２，３−ジヒドロ−１Ｈ−インデン−１−イル］マレイミド、Ｎ−［（１Ｓ，３Ｓ）−３，４，５−トリ−ｉ−ブチル−２，３−ジヒドロ−１Ｈ−インデン−１−イル］マレイミド、Ｎ−［（１Ｓ，３Ｓ）−３，４，５−トリ−ｔ−ブチル−２，３−ジヒドロ−１Ｈ−インデン−１−イル］マレイミド、Ｎ−［（１Ｓ，３Ｓ）−２，３−ジヒドロ−３，４，６−トリメチル−１Ｈ−インデン−１−イル］マレイミド、Ｎ−［（１Ｓ，３Ｓ）−３，４，６−トリエチル−２，３−ジヒドロ−１Ｈ−インデン−１−イル］マレイミド、Ｎ−［（１Ｓ，３Ｓ）−２，３−ジヒドロ−３，４，６−トリ−ｎ−プロピル−１Ｈ−インデン−１−イル］マレイミド、Ｎ−［（１Ｓ，３Ｓ）−２，３−ジヒドロ−３，４，６−トリ−ｉ−プロピル−１Ｈ−インデン−１−イル］マレイミド、Ｎ−［（１Ｓ，３Ｓ）−３，４，６−トリ−ｎ−ブチル−２，３−ジヒドロ−１Ｈ−インデン−１−イル］マレイミド、Ｎ−［（１Ｓ，３Ｓ）−３，４，６−トリ−ｉ−ブチル−２，３−ジヒドロ−１Ｈ−インデン−１−イル］マレイミド、Ｎ−［（１Ｓ，３Ｓ）−３，４，６−トリ−ｔ−ブチル−２，３−ジヒドロ−１Ｈ−インデン−１−イル］マレイミド、Ｎ−［（１Ｓ，３Ｓ）−２，３−ジヒドロ−３，４，７−トリメチル−１Ｈ−インデン−１−イル］マレイミド、Ｎ−［（１Ｓ，３Ｓ）−３，４，７−トリエチル−２，３−ジヒドロ−１Ｈ−インデン−１−イル］マレイミド、Ｎ−［（１Ｓ，３Ｓ）−２，３−ジヒドロ−３，４，７−トリ−ｎ−プロピル−１Ｈ−インデン−１−イル］マレイミド、Ｎ−［（１Ｓ，３Ｓ）−２，３−ジヒドロ−３，４，７−トリ−ｉ−プロピル−１Ｈ−インデン−１−イル］マレイミド、Ｎ−［（１Ｓ，３Ｓ）−３，４，７−トリ−ｎ−ブチル−２，３−ジヒドロ−１Ｈ−インデン−１−イル］マレイミド、Ｎ−［（１Ｓ，３Ｓ）−３，４，７−トリ−ｉ−ブチル−２，３−ジヒドロ−１Ｈ−インデン−１−イル］マレイミド、Ｎ−［（１Ｓ，３Ｓ）−３，４，７−トリ−ｔ−ブチル−２，３−ジヒドロ−１Ｈ−インデン−１−イル］マレイミド、Ｎ−［（１Ｓ，３Ｓ）−２，３−ジヒドロ−３，５，６−トリメチル−１Ｈ−インデン−１−イル］マレイミド、Ｎ−［（１Ｓ，３Ｓ）−３，５，６−トリエチル−２，３−ジヒドロ−１Ｈ−インデン−１−イル］マレイミド、Ｎ−［（１Ｓ，３Ｓ）−２，３−ジヒドロ−３，５，６−トリ−ｎ−プロピル−１Ｈ−インデン−１−イル］マレイミド、Ｎ−［（１Ｓ，３Ｓ）−２，３−ジヒドロ−３，５，６−トリ−ｉ−プロピル−１Ｈ−インデン−１−イル］マレイミド、Ｎ−［（１Ｓ，３Ｓ）−３，５，６−トリ−ｎ−ブチル−２，３−ジヒドロ−１Ｈ−インデン−１−イル］マレイミド、Ｎ−［（１Ｓ，３Ｓ）−３，５，６−トリ−ｉ−ブチル−２，３−ジヒドロ−１Ｈ−インデン−１−イル］マレイミド、Ｎ−［（１Ｓ，３Ｓ）−３，５，６−トリ−ｔ−ブチル−２，３−ジヒドロ−１Ｈ−インデン−１−イル］マレイミド、Ｎ−［（１Ｓ，３Ｓ）−２，３−ジヒドロ−３，５，７−トリメチル−１Ｈ−インデン−１−イル］マレイミド、Ｎ−［（１Ｓ，３Ｓ）−３，５，７−トリエチル−２，３−ジヒドロ−１Ｈ−インデン−１−イル］マレイミド、Ｎ−［（１Ｓ，３Ｓ）−２，３−ジヒドロ−３，５，７−トリ−ｎ−プロピル−１Ｈ−インデン−１−イル］マレイミド、Ｎ−［（１Ｓ，３Ｓ）−２，３−ジヒドロ−３，５，７−トリ−ｉ−プロピル−１Ｈ−インデン−１−イル］マレイミド、Ｎ−［（１Ｓ，３Ｓ）−３，５，７−トリ−ｎ−ブチル−２，３−ジヒドロ−１Ｈ−インデン−１−イル］マレイミド、Ｎ−［（１Ｓ，３Ｓ）−３，５，７−トリ−ｉ−ブチル−２，３−ジヒドロ−１Ｈ−インデン−１−イル］マレイミド、Ｎ−［（１Ｓ，３Ｓ）−３，５，７−トリ−ｔ−ブチル−２，３−ジヒドロ−１Ｈ−インデン−１−イル］マレイミド、Ｎ−［（１Ｓ）−２，３−ジヒドロ−４，５，６−トリメチル−１Ｈ−インデン−１−イル］マレイミド、Ｎ−［（１Ｓ）−４，５，６−トリエチル−２，３−ジヒドロ−１Ｈ−インデン−１−イル］マレイミド、Ｎ−［（１Ｓ）−２，３−ジヒドロ−４，５，６−トリ−ｎ−プロピル−１Ｈ−インデン−１−イル］マレイミド、Ｎ−［（１Ｓ）−２，３−ジヒドロ−４，５，６−トリ−ｉ−プロピル−１Ｈ−インデン−１−イル］マレイミド、Ｎ−［（１Ｓ）−４，５，６−トリ−ｎ−ブチル−２，３−ジヒドロ−１Ｈ−インデン−１−イル］マレイミド、Ｎ−［（１Ｓ）−４，５，６−トリ−ｉ−ブチル−２，３−ジヒドロ−１Ｈ−インデン−１−イル］マレイミド、Ｎ−［（１Ｓ）−４，５，６−トリ−ｔ−ブチル−２，３−ジヒドロ−１Ｈ−インデン−１−イル］マレイミド、Ｎ−［（１Ｓ）−２，３−ジヒドロ−４，５，７−トリメチル−１Ｈ−インデン−１−イル］マレイミド、Ｎ−［（１Ｓ）−４，５，７−トリエチル−２，３−ジヒドロ−１Ｈ−インデン−１−イル］マレイミド、Ｎ−［（１Ｓ）−２，３−ジヒドロ−４，５，７−トリ−ｎ−プロピル−１Ｈ−インデン−１−イル］マレイミド、Ｎ−［（１Ｓ）−２，３−ジヒドロ−４，５，７−トリ−ｉ−プロピル−１Ｈ−インデン−１−イル］マレイミド、Ｎ−［（１Ｓ）−４，５，７−トリ−ｎ−ブチル−２，３−ジヒドロ−１Ｈ−インデン−１−イル］マレイミド、Ｎ−［（１Ｓ）−４，５，７−トリ−ｉ−ブチル−２，３−ジヒドロ−１Ｈ−インデン−１−イル］マレイミド、Ｎ−［（１Ｓ）−４，５，７−トリ−ｔ−ブチル−２，３−ジヒドロ−１Ｈ−インデン−１−イル］マレイミド、Ｎ−［（１Ｓ）−２，３−ジヒドロ−５，６，７−トリメチル−１Ｈ−インデン−１−イル］マレイミド、Ｎ−［（１Ｓ）−５，６，７−トリエチル−２，３−ジヒドロ−１Ｈ−インデン−１−イル］マレイミド、Ｎ−［（１Ｓ）−２，３−ジヒドロ−５，６，７−トリ−ｎ−プロピル−１Ｈ−インデン−１−イル］マレイミド、Ｎ−［（１Ｓ）−２，３−ジヒドロ−５，６，７−トリ−ｉ−プロピル−１Ｈ−インデン−１−イル］マレイミド、Ｎ−［（１Ｓ）−５，６，７−トリ−ｎ−ブチル−２，３−ジヒドロ−１Ｈ−インデン−１−イル］マレイミド、Ｎ−［（１Ｓ）−５，６，７−トリ−ｉ−ブチル−２，３−ジヒドロ−１Ｈ−インデン−１−イル］マレイミド、Ｎ−［（１Ｓ）−５，６，７−トリ−ｔ−ブチル−２，３−ジヒドロ−１Ｈ−インデン−１−イル］マレイミド等が挙げられる。
【００２４】
また、２，３−ジヒドロ−１Ｈ−インデン環の１位以外に４つ以上の置換基を有する化合物として、例えば、Ｎ−［（１Ｓ）−２，３−ジヒドロ−２，２，３，３−テトラメチル−１Ｈ−インデン−１−イル］マレイミド、Ｎ−［（１Ｓ）−２，２，３，３−テトラエチル−２，３−ジヒドロ−１Ｈ−インデン−１−イル］マレイミド、Ｎ−［（１Ｓ）−２，３−ジヒドロ−２，２，３，３−テトラ−ｎ−プロピル−１Ｈ−インデン−１−イル］マレイミド、Ｎ−［（１Ｓ）−２，３−ジヒドロ−２，２，３，３−テトラ−ｉ−プロピル−１Ｈ−インデン−１−イル］マレイミド、Ｎ−［（１Ｓ）−２，２，３，３−テトラ−ｎ−ブチル−２，３−ジヒドロ−１Ｈ−インデン−１−イル］マレイミド、Ｎ−［（１Ｓ）−２，２，３，３−テトラ−ｉ−ブチル−２，３−ジヒドロ−１Ｈ−インデン−１−イル］マレイミド、Ｎ−［（１Ｓ）−２，２，３，３−テトラ−ｔ−ブチル−２，３−ジヒドロ−１Ｈ−インデン−１−イル］マレイミド、Ｎ−［（１Ｓ）−２，３−ジヒドロ−２，２，３，３，４−ペンタメチル−１Ｈ−インデン−１−イル］マレイミド、Ｎ−［（１Ｓ）−２，２，３，３，４−ペンタエチル−２，３−ジヒドロ−１Ｈ−インデン−１−イル］マレイミド、Ｎ−［（１Ｓ）−２，３−ジヒドロ−２，２，３，３，４−ペンタ−ｎ−プロピル−１Ｈ−インデン−１−イル］マレイミド、Ｎ−［（１Ｓ）−２，３−ジヒドロ−２，２，３，３，４−ペンタ−ｉ−プロピル−１Ｈ−インデン−１−イル］マレイミド、Ｎ−［（１Ｓ）−２，２，３，３，４−ペンタ−ｎ−ブチル−２，３−ジヒドロ−１Ｈ−インデン−１−イル］マレイミド、Ｎ−［（１Ｓ）−２，２，３，３，４−ペンタ−ｉ−ブチル−２，３−ジヒドロ−１Ｈ−インデン−１−イル］マレイミド、Ｎ−［（１Ｓ）−２，２，３，３，４−ペンタ−ｔ−ブチル−２，３−ジヒドロ−１Ｈ−インデン−１−イル］マレイミド、Ｎ−［（１Ｓ）−２，３−ジヒドロ−２，２，３，３，４，５−ヘキサメチル−１Ｈ−インデン−１−イル］マレイミド、Ｎ−［（１Ｓ）−２，２，３，３，４，５−ヘキサエチル−２，３−ジヒドロ−１Ｈ−インデン−１−イル］マレイミド、Ｎ−［（１Ｓ）−２，３−ジヒドロ−２，２，３，３，４，５−ヘキサ−ｎ−プロピル−１Ｈ−インデン−１−イル］マレイミド、Ｎ−［（１Ｓ）−２，３−ジヒドロ−２，２，３，３，４，５−ヘキサ−ｉ−プロピル−１Ｈ−インデン−１−イル］マレイミド、Ｎ−［（１Ｓ）−２，２，３，３，４，５−ヘキサ−ｎ−ブチル−２，３−ジヒドロ−１Ｈ−インデン−１−イル］マレイミド、Ｎ−［（１Ｓ）−２，２，３，３，４，５−ヘキサ−ｉ−ブチル−２，３−ジヒドロ−１Ｈ−インデン−１−イル］マレイミド、Ｎ−［（１Ｓ）−２，２，３，３，４，５−ヘキサ−ｔ−ブチル−２，３−ジヒドロ−１Ｈ−インデン−１−イル］マレイミド、Ｎ−［（１Ｓ）−２，３−ジヒドロ−２，２，３，３，４，５，６−ヘプタメチル−１Ｈ−インデン−１−イル］マレイミド、Ｎ−［（１Ｓ）−２，２，３，３，４，５，６−ヘプタエチル−２，３−ジヒドロ−１Ｈ−インデン−１−イル］マレイミド、Ｎ−［（１Ｓ）−２，３−ジヒドロ−２，２，３，３，４，５，６−ヘプタ−ｎ−プロピル−１Ｈ−インデン−１−イル］マレイミド、Ｎ−［（１Ｓ）−２，３−ジヒドロ−２，２，３，３，４，５，６−ヘプタ−ｉ−プロピル−１Ｈ−インデン−１−イル］マレイミド、Ｎ−［（１Ｓ）−２，２，３，３，４，５，６−ヘプタ−ｎ−ブチル−２，３−ジヒドロ−１Ｈ−インデン−１−イル］マレイミド、Ｎ−［（１Ｓ）−２，２，３，３，４，５，６−ヘプタ−ｉ−ブチル−２，３−ジヒドロ−１Ｈ−インデン−１−イル］マレイミド、Ｎ−［（１Ｓ）−２，２，３，３，４，５，６−ヘプタ−ｔ−ブチル−２，３−ジヒドロ−１Ｈ−インデン−１−イル］マレイミド、Ｎ−［（１Ｓ）−２，３−ジヒドロ−２，２，３，３，４，５，６，７−オクタメチル−１Ｈ−インデン−１−イル］マレイミド、Ｎ−［（１Ｓ）−２，２，３，３，４，５，６，７−オクタエチル−２，３−ジヒドロ−１Ｈ−インデン−１−イル］マレイミド、Ｎ−［（１Ｓ）−２，３−ジヒドロ−２，２，３，３，４，５，６，７−オクタ−ｎ−プロピル−１Ｈ−インデン−１−イル］マレイミド、Ｎ−［（１Ｓ）−２，３−ジヒドロ−２，２，３，３，４，５，６，７−オクタ−ｉ−プロピル−１Ｈ−インデン−１−イル］マレイミド、Ｎ−［（１Ｓ）−２，２，３，３，４，５，６，７−オクタ−ｎ−ブチル−２，３−ジヒドロ−１Ｈ−インデン−１−イル］マレイミド、Ｎ−［（１Ｓ）−２，２，３，３，４，５，６，７−オクタ−ｉ−ブチル−２，３−ジヒドロ−１Ｈ−インデン−１−イル］マレイミド、Ｎ−［（１Ｓ）−２，２，３，３，４，５，６，７−オクタ−ｔ−ブチル−２，３−ジヒドロ−１Ｈ−インデン−１−イル］マレイミド等が挙げられる。本発明においては、これら光学活性体のみならず、それらの鏡像異性体も上記一般式（１）又は一般式（２）で示される光学活性マレイミド誘導体に含まれる。
【００２５】
本発明の上記一般式（１）又は一般式（２）で示される光学活性マレイミド誘導体は、例えば、相当する上記一般式（３）又は一般式（４）で示される光学活性１−アミノ−２，３−ジヒドロ−１Ｈ−インデン誘導体と無水マレイン酸を反応させることにより得ることができる。上記一般式（３）又は一般式（４）中、Ｒ３−Ｘ３、Ｒ４−Ｘ４としては水素原子が好ましい。Ｘ１、Ｘ２はとしては、各々独立してメチレン基、酸素原子、カルボニル基、カルボニルオキシ基又は単結合が好ましい。Ｒ１、Ｒ２としては、各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基が好ましい。Ｒ５、Ｒ６、Ｒ７、及びＲ８としては水素原子が好ましい。
【００２６】
本発明において、製造方法については特に限定するものではないが、例えば、光学活性１−アミノ−２，３−ジヒドロ−１Ｈ−インデン誘導体と等モル量の無水マレイン酸をトルエン等の反応に不活性な溶剤中混合し、これに塩化亜鉛及び脱水剤として１，１，１，３，３，３−ヘキサメチルジシラザン等を添加し、３０〜１２０℃で１〜２４時間反応を行うことにより製造することができる。
【００２７】
本発明の光学活性ポリマレイミド誘導体は、上記一般式（５）又は一般式（６）で示される化合物である。上記一般式（５）又は一般式（６）中、Ｒ３−Ｘ３、Ｒ４−Ｘ４としては水素原子が好ましい。Ｘ１、Ｘ２はとしては、各々独立してメチレン基、酸素原子、カルボニル基、カルボニルオキシ基又は単結合が好ましい。Ｒ１、Ｒ２としては、各々独立して水素原子、メチル基、エチル基、炭素数３〜１０の直鎖状，分岐状若しくは環式のアルキル基、メトキシ基、エトキシ基、炭素数３〜１０の直鎖状，分岐状若しくは環式のアルコキシ基、炭素数５〜１０の芳香族基、ベンジル基、２−フェニルエチル基が好ましい。Ｒ５、Ｒ６、Ｒ７、及びＲ８としては水素原子が好ましい。
【００２８】
上記一般式（５）又は一般式（６）で示される光学活性ポリマレイミド誘導体としては、上記一般式（１）又は一般式（２）で示される光学活性マレイミド誘導体の重合により得られるポリマーであればよく、特に限定するものではないが、具体的には、ポリ｛Ｎ−［（１Ｓ）−２，３−ジヒドロ−１Ｈ−インデン−１−イル］マレイミド｝、２，３−ジヒドロ−１Ｈ−インデン環の２位に１つの置換基を有する化合物として、例えば、ポリ｛Ｎ−［（１Ｓ，２Ｓ）−２，３−ジヒドロ−２−メチル−１Ｈ−インデン−１−イル］マレイミド｝、ポリ｛Ｎ−［（１Ｓ，２Ｓ）−２−エチル−２，３−ジヒドロ−１Ｈ−インデン−１−イル］マレイミド｝、ポリ｛Ｎ−［（１Ｓ，２Ｓ）−２，３−ジヒドロ−２−ｎ−プロピル−１Ｈ−インデン−１−イル］マレイミド｝、ポリ｛Ｎ−［（１Ｓ，２Ｓ）−２，３−ジヒドロ−２−ｉ−プロピル−１Ｈ−インデン−１−イル］マレイミド｝、ポリ｛Ｎ−［（１Ｓ，２Ｓ）−２−ｎ−ブチル−２，３−ジヒドロ−１Ｈ−インデン−１−イル］マレイミド｝、ポリ｛Ｎ−［（１Ｓ，２Ｓ）−２−ｉ−ブチル−２，３−ジヒドロ−１Ｈ−インデン−１−イル］マレイミド｝、ポリ｛Ｎ−［（１Ｓ，２Ｓ）−２−ｔ−ブチル−２，３−ジヒドロ−１Ｈ−インデン−１−イル］マレイミド｝、ポリ｛Ｎ−［（１Ｓ，２Ｓ）−２，３−ジヒドロ−２−フェニル−１Ｈ−インデン−１−イル］マレイミド｝、ポリ｛Ｎ−［（１Ｓ，２Ｓ）−２−ベンジル−２，３−ジヒドロ−１Ｈ−インデン−１−イル］マレイミド｝、ポリ｛Ｎ−［（１Ｓ，２Ｓ）−２，３−ジヒドロ−２−（２−フェニルエチル）−１Ｈ−インデン−１−イル］マレイミド｝、ポリ｛Ｎ−［（１Ｓ，２Ｓ）−２，３−ジヒドロ−２−メトキシ−１Ｈ−インデン−１−イル］マレイミド｝、ポリ｛Ｎ−［（１Ｓ，２Ｓ）−２−エトキシ−２，３−ジヒドロ−１Ｈ−インデン−１−イル］マレイミド｝、ポリ｛Ｎ−［（１Ｓ，２Ｓ）−２，３−ジヒドロ−２−ｎ−プロポキシ−１Ｈ−インデン−１−イル］マレイミド｝、ポリ｛Ｎ−［（１Ｓ，２Ｓ）−２，３−ジヒドロ−２−ｉ−プロポキシ−１Ｈ−インデン−１−イル］マレイミド｝、ポリ｛Ｎ−［（１Ｓ，２Ｓ）−２−ｎ−ブトキシ−２，３−ジヒドロ−１Ｈ−インデン−１−イル］マレイミド｝、ポリ｛Ｎ−［（１Ｓ，２Ｓ）−２−ｉ−ブトキシ−２，３−ジヒドロ−１Ｈ−インデン−１−イル］マレイミド｝、ポリ｛Ｎ−［（１Ｓ，２Ｓ）−２−ｔ−ブトキシ−２，３−ジヒドロ−１Ｈ−インデン−１−イル］マレイミド｝、ポリ｛Ｎ−［（１Ｓ，２Ｓ）−２，３−ジヒドロ−２−フェノキシ−１Ｈ−インデン−１−イル］マレイミド｝、ポリ｛Ｎ−［（１Ｓ，２Ｓ）−２−ベンジルオキシ−２，３−ジヒドロ−１Ｈ−インデン−１−イル］マレイミド｝、ポリ｛Ｎ−［（１Ｓ，２Ｓ）−２，３−ジヒドロ−２−（２−フェニルエトキシ）−１Ｈ−インデン−１−イル］マレイミド｝、ポリ｛Ｎ−［（１Ｓ，２Ｓ）−２−アセチル−２，３−ジヒドロ−１Ｈ−インデン−１−イル］マレイミド｝、ポリ｛Ｎ−［（１Ｓ，２Ｓ）−２，３−ジヒドロ−２−プロピオニル−１Ｈ−インデン−１−イル］マレイミド｝、ポリ｛Ｎ−［（１Ｓ，２Ｓ）−２−ｎ−ブチリル−２，３−ジヒドロ−１Ｈ−インデン−１−イル］マレイミド｝、ポリ｛Ｎ−［（１Ｓ，２Ｓ）−２−ｉ−ブチリル−２，３−ジヒドロ−１Ｈ−インデン−１−イル］マレイミド｝、ポリ｛Ｎ−［（１Ｓ，２Ｓ）−２，３−ジヒドロ−２−ｎ−バレリル−１Ｈ−インデン−１−イル］マレイミド｝、ポリ｛Ｎ−［（１Ｓ，２Ｓ）−２，３−ジヒドロ−２−ｉ−バレリル−１Ｈ−インデン−１−イル］マレイミド｝、ポリ｛Ｎ−［（１Ｓ，２Ｓ）−２，３−ジヒドロ−２−ピバロイル−１Ｈ−インデン−１−イル］マレイミド｝、ポリ｛Ｎ−［（１Ｓ，２Ｓ）−２−ベンゾイル−２，３−ジヒドロ−１Ｈ−インデン−１−イル］マレイミド｝、ポリ｛Ｎ−［（１Ｓ，２Ｓ）−２，３−ジヒドロ−２−フェニルアセチル−１Ｈ−インデン−１−イル］マレイミド｝、ポリ｛Ｎ−［（１Ｓ，２Ｓ）−２，３−ジヒドロ−２−（３−フェニルプロピオニル）−１Ｈ−インデン−１−イル］マレイミド｝、ポリ｛Ｎ−［（１Ｓ，２Ｓ）−２−アセトキシ−２，３−ジヒドロ−１Ｈ−インデン−１−イル］マレイミド｝、ポリ｛Ｎ−［（１Ｓ，２Ｓ）−２，３−ジヒドロ−２−プロピオニルオキシ−１Ｈ−インデン−１−イル］マレイミド｝、ポリ｛Ｎ−［（１Ｓ，２Ｓ）−２−ｎ−ブチリルオキシ−２，３−ジヒドロ−１Ｈ−インデン−１−イル］マレイミド｝、ポリ｛Ｎ−［（１Ｓ，２Ｓ）−２−ｉ−ブチリルオキシ−２，３−ジヒドロ−１Ｈ−インデン−１−イル］マレイミド｝、ポリ｛Ｎ−［（１Ｓ，２Ｓ）−２，３−ジヒドロ−２−ｎ−バレリルオキシ−１Ｈ−インデン−１−イル］マレイミド｝、ポリ｛Ｎ−［（１Ｓ，２Ｓ）−２，３−ジヒドロ−２−ｉ−バレリルオキシ−１Ｈ−インデン−１−イル］マレイミド｝、ポリ｛Ｎ−［（１Ｓ，２Ｓ）−２，３−ジヒドロ−２−ピバロイルオキシ−１Ｈ−インデン−１−イル］マレイミド｝、ポリ｛Ｎ−［（１Ｓ，２Ｓ）−２−ベンゾイルオキシ−２，３−ジヒドロ−１Ｈ−インデン−１−イル］マレイミド｝、ポリ｛Ｎ−［（１Ｓ，２Ｓ）−２，３−ジヒドロ−２−フェニルアセトキシ−１Ｈ−インデン−１−イル］マレイミド｝、ポリ｛Ｎ−［（１Ｓ，２Ｓ）−２，３−ジヒドロ−２−（３−フェニルプロピオニルオキシ）−１Ｈ−インデン−１−イル］マレイミド｝、ポリ｛Ｎ−［（１Ｓ，２Ｓ）−２，３−ジヒドロ−２−メトキシカルボニル−１Ｈ−インデン−１−イル］マレイミド｝、ポリ｛Ｎ−［（１Ｓ，２Ｓ）−２−エトキシカルボニル−２，３−ジヒドロ−１Ｈ−インデン−１−イル］マレイミド｝、ポリ｛Ｎ−［（１Ｓ，２Ｓ）−２，３−ジヒドロ−２−ｎ−プロポキシカルボニル−１Ｈ−インデン−１−イル］マレイミド｝、ポリ｛Ｎ−［（１Ｓ，２Ｓ）−２，３−ジヒドロ−２−ｉ−プロポキシカルボニル−１Ｈ−インデン−１−イル］マレイミド｝、ポリ｛Ｎ−［（１Ｓ，２Ｓ）−２−ｎ−ブトキシカルボニル−２，３−ジヒドロ−１Ｈ−インデン−１−イル］マレイミド｝、ポリ｛Ｎ−［（１Ｓ，２Ｓ）−２−ｉ−ブトキシカルボニル−２，３−ジヒドロ−１Ｈ−インデン−１−イル］マレイミド｝、ポリ｛Ｎ−［（１Ｓ，２Ｓ）−２−ｔ−ブトキシカルボニル−２，３−ジヒドロ−１Ｈ−インデン−１−イル］マレイミド｝、ポリ｛Ｎ−［（１Ｓ，２Ｓ）−２，３−ジヒドロ−２−フェノキシカルボニル−１Ｈ−インデン−１−イル］マレイミド｝、ポリ｛Ｎ−［（１Ｓ，２Ｓ）−２−ベンジルオキシカルボニル−２，３−ジヒドロ−１Ｈ−インデン−１−イル］マレイミド｝、ポリ｛Ｎ−［（１Ｓ，２Ｓ）−２，３−ジヒドロ−２−（２−フェニルエトキシカルボニル）−１Ｈ−インデン−１−イル］マレイミド｝、ポリ｛Ｎ−［（１Ｓ，２Ｓ）−２−Ｎ−アセチルアミノ−２，３−ジヒドロ−１Ｈ−インデン−１−イル］マレイミド｝、ポリ｛Ｎ−［（１Ｓ，２Ｓ）−２，３−ジヒドロ−２−Ｎ−プロピオニルアミノ−１Ｈ−インデン−１−イル］マレイミド｝、ポリ｛Ｎ−［（１Ｓ，２Ｓ）−２−Ｎ−ｎ−ブチリルアミノ−２，３−ジヒドロ−１Ｈ−インデン−１−イル］マレイミド｝、ポリ｛Ｎ−［（１Ｓ，２Ｓ）−２−Ｎ−ｉ−ブチリルアミノ−２，３−ジヒドロ−１Ｈ−インデン−１−イル］マレイミド｝、ポリ｛Ｎ−［（１Ｓ，２Ｓ）−２，３−ジヒドロ−２−Ｎ−ｎ−バレリルアミノ−１Ｈ−インデン−１−イル］マレイミド｝、ポリ｛Ｎ−［（１Ｓ，２Ｓ）−２，３−ジヒドロ−２−Ｎ−ｉ−バレリルアミノ−１Ｈ−インデン−１−イル］マレイミド｝、ポリ｛Ｎ−［（１Ｓ，２Ｓ）−２，３−ジヒドロ−２−Ｎ−ピバロイルアミノ−１Ｈ−インデン−１−イル］マレイミド｝、ポリ｛Ｎ−［（１Ｓ，２Ｓ）−２−Ｎ−ベンゾイルアミノ−２，３−ジヒドロ−１Ｈ−インデン−１−イル］マレイミド｝、ポリ｛Ｎ−［（１Ｓ，２Ｓ）−２，３−ジヒドロ−２−Ｎ−フェニルアセチルアミノ−１Ｈ−インデン−１−イル］マレイミド｝、ポリ｛Ｎ−［（１Ｓ，２Ｓ）−２，３−ジヒドロ−２−（Ｎ−３−フェニルプロピオニルアミノ）−１Ｈ−インデン−１−イル］マレイミド｝、ポリ｛Ｎ−［（１Ｓ，２Ｓ）−２，３−ジヒドロ−２−Ｎ−メチルカルバモイル−１Ｈ−インデン−１−イル］マレイミド｝、ポリ｛Ｎ−［（１Ｓ，２Ｓ）−２−Ｎ−エチルカルバモイル−２，３−ジヒドロ−１Ｈ−インデン−１−イル］マレイミド｝、ポリ｛Ｎ−［（１Ｓ，２Ｓ）−２，３−ジヒドロ−２−Ｎ−ｎ−プロピルカルバモイル−１Ｈ−インデン−１−イル］マレイミド｝、ポリ｛Ｎ−［（１Ｓ，２Ｓ）−２，３−ジヒドロ−２−Ｎ−ｉ−プロピルカルバモイル−１Ｈ−インデン−１−イル］マレイミド｝、ポリ｛Ｎ−［（１Ｓ，２Ｓ）−２−Ｎ−ｎ−ブチルカルバモイル−２，３−ジヒドロ−１Ｈ−インデン−１−イル］マレイミド｝、ポリ｛Ｎ−［（１Ｓ，２Ｓ）−２−Ｎ−ｉ−ブチルカルバモイル−２，３−ジヒドロ−１Ｈ−インデン−１−イル］マレイミド｝、ポリ｛Ｎ−［（１Ｓ，２Ｓ）−２−Ｎ−ｔ−ブチルカルバモイル−２，３−ジヒドロ−１Ｈ−インデン−１−イル］マレイミド｝、ポリ｛Ｎ−［（１Ｓ，２Ｓ）−２，３−ジヒドロ−２−Ｎ−フェニルカルバモイル−１Ｈ−インデン−１−イル］マレイミド｝、ポリ｛Ｎ−［（１Ｓ，２Ｓ）−２−Ｎ−ベンジルカルバモイル−２，３−ジヒドロ−１Ｈ−インデン−１−イル］マレイミド｝、ポリ｛Ｎ−［（１Ｓ，２Ｓ）−２，３−ジヒドロ−２−（Ｎ−２−フェニルエチルカルバモイル）−１Ｈ−インデン−１−イル］マレイミド｝、ポリ｛Ｎ−［（１Ｓ，２Ｓ）−２，３−ジヒドロ−２−Ｎ−メチルカルバモイルオキシ−１Ｈ−インデン−１−イル］マレイミド｝、ポリ｛Ｎ−［（１Ｓ，２Ｓ）−２−Ｎ−エチルカルバモイルオキシ−２，３−ジヒドロ−１Ｈ−インデン−１−イル］マレイミド｝、ポリ｛Ｎ−［（１Ｓ，２Ｓ）−２，３−ジヒドロ−２−Ｎ−ｎ−プロピルカルバモイルオキシ−１Ｈ−インデン−１−イル］マレイミド｝、ポリ｛Ｎ−［（１Ｓ，２Ｓ）−２，３−ジヒドロ−２−Ｎ−ｉ−プロピルカルバモイルオキシ−１Ｈ−インデン−１−イル］マレイミド｝、ポリ｛Ｎ−［（１Ｓ，２Ｓ）−２−Ｎ−ｎ−ブチルカルバモイルオキシ−２，３−ジヒドロ−１Ｈ−インデン−１−イル］マレイミド｝、ポリ｛Ｎ−［（１Ｓ，２Ｓ）−２−Ｎ−ｉ−ブチルカルバモイルオキシ−２，３−ジヒドロ−１Ｈ−インデン−１−イル］マレイミド｝、ポリ｛Ｎ−［（１Ｓ，２Ｓ）−２−Ｎ−ｔ−ブチルカルバモイルオキシ−２，３−ジヒドロ−１Ｈ−インデン−１−イル］マレイミド｝、ポリ｛Ｎ−［（１Ｓ，２Ｓ）−２，３−ジヒドロ−２−Ｎ−フェニルカルバモイルオキシ−１Ｈ−インデン−１−イル］マレイミド｝、ポリ｛Ｎ−［（１Ｓ，２Ｓ）−２−Ｎ−ベンジルカルバモイルオキシ−２，３−ジヒドロ−１Ｈ−インデン−１−イル］マレイミド｝、ポリ｛Ｎ−［（１Ｓ，２Ｓ）−２，３−ジヒドロ−２−（Ｎ−２−フェニルエチルカルバモイルオキシ）−１Ｈ−インデン−１−イル］マレイミド｝等が挙げられる。
【００２９】
また、２，３−ジヒドロ−１Ｈ−インデン環の３位に１つの置換基を有する化合物として、例えば、ポリ｛Ｎ−［（１Ｓ，３Ｓ）−２，３−ジヒドロ−３−メチル−１Ｈ−インデン−１−イル］マレイミド｝、ポリ｛Ｎ−［（１Ｓ，３Ｓ）−３−エチル−２，３−ジヒドロ−１Ｈ−インデン−１−イル］マレイミド｝、ポリ｛Ｎ−［（１Ｓ，３Ｓ）−２，３−ジヒドロ−３−ｎ−プロピル−１Ｈ−インデン−１−イル］マレイミド｝、ポリ｛Ｎ−［（１Ｓ，３Ｓ）−２，３−ジヒドロ−３−ｉ−プロピル−１Ｈ−インデン−１−イル］マレイミド｝、ポリ｛Ｎ−［（１Ｓ，３Ｓ）−３−ｎ−ブチル−２，３−ジヒドロ−１Ｈ−インデン−１−イル］マレイミド｝、ポリ｛Ｎ−［（１Ｓ，３Ｓ）−３−ｉ−ブチル−２，３−ジヒドロ−１Ｈ−インデン−１−イル］マレイミド｝、ポリ｛Ｎ−［（１Ｓ，３Ｓ）−３−ｔ−ブチル−２，３−ジヒドロ−１Ｈ−インデン−１−イル］マレイミド｝、ポリ｛Ｎ−［（１Ｓ，３Ｓ）−２，３−ジヒドロ−３−フェニル−１Ｈ−インデン−１−イル］マレイミド｝、ポリ｛Ｎ−［（１Ｓ，３Ｓ）−３−ベンジル−２，３−ジヒドロ−１Ｈ−インデン−１−イル］マレイミド｝、ポリ｛Ｎ−［（１Ｓ，３Ｓ）−２，３−ジヒドロ−３−（２−フェニルエチル）−１Ｈ−インデン−１−イル］マレイミド｝、ポリ｛Ｎ−［（１Ｓ，３Ｓ）−２，３−ジヒドロ−３−メトキシ−１Ｈ−インデン−１−イル］マレイミド｝、ポリ｛Ｎ−［（１Ｓ，３Ｓ）−３−エトキシ−２，３−ジヒドロ−１Ｈ−インデン−１−イル］マレイミド｝、ポリ｛Ｎ−［（１Ｓ，３Ｓ）−２，３−ジヒドロ−３−ｎ−プロポキシ−１Ｈ−インデン−１−イル］マレイミド｝、ポリ｛Ｎ−［（１Ｓ，３Ｓ）−２，３−ジヒドロ−３−ｉ−プロポキシ−１Ｈ−インデン−１−イル］マレイミド｝、ポリ｛Ｎ−［（１Ｓ，３Ｓ）−３−ｎ−ブトキシ−２，３−ジヒドロ−１Ｈ−インデン−１−イル］マレイミド｝、ポリ｛Ｎ−［（１Ｓ，３Ｓ）−３−ｉ−ブトキシ−２，３−ジヒドロ−１Ｈ−インデン−１−イル］マレイミド｝、ポリ｛Ｎ−［（１Ｓ，３Ｓ）−３−ｔ−ブトキシ−２，３−ジヒドロ−１Ｈ−インデン−１−イル］マレイミド｝、ポリ｛Ｎ−［（１Ｓ，３Ｓ）−２，３−ジヒドロ−３−フェノキシ−１Ｈ−インデン−１−イル］マレイミド｝、ポリ｛Ｎ−［（１Ｓ，３Ｓ）−３−ベンジルオキシ−２，３−ジヒドロ−１Ｈ−インデン−１−イル］マレイミド｝、ポリ｛Ｎ−［（１Ｓ，３Ｓ）−２，３−ジヒドロ−３−（２−フェニルエトキシ）−１Ｈ−インデン−１−イル］マレイミド｝、ポリ｛Ｎ−［（１Ｓ，３Ｓ）−３−アセチル−２，３−ジヒドロ−１Ｈ−インデン−１−イル］マレイミド｝、ポリ｛Ｎ−［（１Ｓ，３Ｓ）−２，３−ジヒドロ−３−プロピオニル−１Ｈ−インデン−１−イル］マレイミド｝、ポリ｛Ｎ−［（１Ｓ，３Ｓ）−３−ｎ−ブチリル−２，３−ジヒドロ−１Ｈ−インデン−１−イル］マレイミド｝、ポリ｛Ｎ−［（１Ｓ，３Ｓ）−３−ｉ−ブチリル−２，３−ジヒドロ−１Ｈ−インデン−１−イル］マレイミド｝、ポリ｛Ｎ−［（１Ｓ，３Ｓ）−２，３−ジヒドロ−３−ｎ−バレリル−１Ｈ−インデン−１−イル］マレイミド｝、ポリ｛Ｎ−［（１Ｓ，３Ｓ）−２，３−ジヒドロ−３−ｉ−バレリル−１Ｈ−インデン−１−イル］マレイミド｝、ポリ｛Ｎ−［（１Ｓ，３Ｓ）−２，３−ジヒドロ−３−ピバロイル−１Ｈ−インデン−１−イル］マレイミド｝、ポリ｛Ｎ−［（１Ｓ，３Ｓ）−３−ベンゾイル−２，３−ジヒドロ−１Ｈ−インデン−１−イル］マレイミド｝、ポリ｛Ｎ−［（１Ｓ，３Ｓ）−２，３−ジヒドロ−３−フェニルアセチル−１Ｈ−インデン−１−イル］マレイミド｝、ポリ｛Ｎ−［（１Ｓ，３Ｓ）−２，３−ジヒドロ−３−（３−フェニルプロピオニル）−１Ｈ−インデン−１−イル］マレイミド｝、ポリ｛Ｎ−［（１Ｓ，３Ｓ）−３−アセトキシ−２，３−ジヒドロ−１Ｈ−インデン−１−イル］マレイミド｝、ポリ｛Ｎ−［（１Ｓ，３Ｓ）−２，３−ジヒドロ−３−プロピオニルオキシ−１Ｈ−インデン−１−イル］マレイミド｝、ポリ｛Ｎ−［（１Ｓ，３Ｓ）−３−ｎ−ブチリルオキシ−２，３−ジヒドロ−１Ｈ−インデン−１−イル］マレイミド｝、ポリ｛Ｎ−［（１Ｓ，３Ｓ）−３−ｉ−ブチリルオキシ−２，３−ジヒドロ−１Ｈ−インデン−１−イル］マレイミド｝、ポリ｛Ｎ−［（１Ｓ，３Ｓ）−２，３−ジヒドロ−３−ｎ−バレリルオキシ−１Ｈ−インデン−１−イル］マレイミド｝、ポリ｛Ｎ−［（１Ｓ，３Ｓ）−２，３−ジヒドロ−３−ｉ−バレリルオキシ−１Ｈ−インデン−１−イル］マレイミド｝、ポリ｛Ｎ−［（１Ｓ，３Ｓ）−２，３−ジヒドロ−３−ピバロイルオキシ−１Ｈ−インデン−１−イル］マレイミド｝、ポリ｛Ｎ−［（１Ｓ，３Ｓ）−３−ベンゾイルオキシ−２，３−ジヒドロ−１Ｈ−インデン−１−イル］マレイミド｝、ポリ｛Ｎ−［（１Ｓ，３Ｓ）−２，３−ジヒドロ−３−フェニルアセトキシ−１Ｈ−インデン−１−イル］マレイミド｝、ポリ｛Ｎ−［（１Ｓ，３Ｓ）−２，３−ジヒドロ−３−（３−フェニルプロピオニルオキシ）−１Ｈ−インデン−１−イル］マレイミド｝、ポリ｛Ｎ−［（１Ｓ，３Ｓ）−２，３−ジヒドロ−３−メトキシカルボニル−１Ｈ−インデン−１−イル］マレイミド｝、ポリ｛Ｎ−［（１Ｓ，３Ｓ）−３−エトキシカルボニル−２，３−ジヒドロ−１Ｈ−インデン−１−イル］マレイミド｝、ポリ｛Ｎ−［（１Ｓ，３Ｓ）−２，３−ジヒドロ−３−ｎ−プロポキシカルボニル−１Ｈ−インデン−１−イル］マレイミド｝、ポリ｛Ｎ−［（１Ｓ，３Ｓ）−２，３−ジヒドロ−３−ｉ−プロポキシカルボニル−１Ｈ−インデン−１−イル］マレイミド｝、ポリ｛Ｎ−［（１Ｓ，３Ｓ）−３−ｎ−ブトキシカルボニル−２，３−ジヒドロ−１Ｈ−インデン−１−イル］マレイミド｝、ポリ｛Ｎ−［（１Ｓ，３Ｓ）−３−ｉ−ブトキシカルボニル−２，３−ジヒドロ−１Ｈ−インデン−１−イル］マレイミド｝、ポリ｛Ｎ−［（１Ｓ，３Ｓ）−３−ｔ−ブトキシカルボニル−２，３−ジヒドロ−１Ｈ−インデン−１−イル］マレイミド｝、ポリ｛Ｎ−［（１Ｓ，３Ｓ）−２，３−ジヒドロ−３−フェノキシカルボニル−１Ｈ−インデン−１−イル］マレイミド｝、ポリ｛Ｎ−［（１Ｓ，３Ｓ）−３−ベンジルオキシカルボニル−２，３−ジヒドロ−１Ｈ−インデン−１−イル］マレイミド｝、ポリ｛Ｎ−［（１Ｓ，３Ｓ）−２，３−ジヒドロ−３−（２−フェニルエトキシカルボニル）−１Ｈ−インデン−１−イル］マレイミド｝、ポリ｛Ｎ−［（１Ｓ，３Ｓ）−３−Ｎ−アセチルアミノ−２，３−ジヒドロ−１Ｈ−インデン−１−イル］マレイミド｝、ポリ｛Ｎ−［（１Ｓ，３Ｓ）−２，３−ジヒドロ−３−Ｎ−プロピオニルアミノ−１Ｈ−インデン−１−イル］マレイミド｝、ポリ｛Ｎ−［（１Ｓ，３Ｓ）−３−Ｎ−ｎ−ブチリルアミノ−２，３−ジヒドロ−１Ｈ−インデン−１−イル］マレイミド｝、ポリ｛Ｎ−［（１Ｓ，３Ｓ）−３−Ｎ−ｉ−ブチリルアミノ−２，３−ジヒドロ−１Ｈ−インデン−１−イル］マレイミド｝、ポリ｛Ｎ−［（１Ｓ，３Ｓ）−２，３−ジヒドロ−３−Ｎ−ｎ−バレリルアミノ−１Ｈ−インデン−１−イル］マレイミド｝、ポリ｛Ｎ−［（１Ｓ，３Ｓ）−２，３−ジヒドロ−３−Ｎ−ｉ−バレリルアミノ−１Ｈ−インデン−１−イル］マレイミド｝、ポリ｛Ｎ−［（１Ｓ，３Ｓ）−２，３−ジヒドロ−３−Ｎ−ピバロイルアミノ−１Ｈ−インデン−１−イル］マレイミド｝、ポリ｛Ｎ−［（１Ｓ，３Ｓ）−３−Ｎ−ベンゾイルアミノ−２，３−ジヒドロ−１Ｈ−インデン−１−イル］マレイミド｝、ポリ｛Ｎ−［（１Ｓ，３Ｓ）−２，３−ジヒドロ−３−Ｎ−フェニルアセチルアミノ−１Ｈ−インデン−１−イル］マレイミド｝、ポリ｛Ｎ−［（１Ｓ，３Ｓ）−２，３−ジヒドロ−３−（Ｎ−３−フェニルプロピオニルアミノ）−１Ｈ−インデン−１−イル］マレイミド｝、ポリ｛Ｎ−［（１Ｓ，３Ｓ）−２，３−ジヒドロ−３−Ｎ−メチルカルバモイル−１Ｈ−インデン−１−イル］マレイミド｝、ポリ｛Ｎ−［（１Ｓ，３Ｓ）−３−Ｎ−エチルカルバモイル−２，３−ジヒドロ−１Ｈ−インデン−１−イル］マレイミド｝、ポリ｛Ｎ−［（１Ｓ，３Ｓ）−２，３−ジヒドロ−３−Ｎ−ｎ−プロピルカルバモイル−１Ｈ−インデン−１−イル］マレイミド｝、ポリ｛Ｎ−［（１Ｓ，３Ｓ）−２，３−ジヒドロ−３−Ｎ−ｉ−プロピルカルバモイル−１Ｈ−インデン−１−イル］マレイミド｝、ポリ｛Ｎ−［（１Ｓ，３Ｓ）−３−Ｎ−ｎ−ブチルカルバモイル−２，３−ジヒドロ−１Ｈ−インデン−１−イル］マレイミド｝、ポリ｛Ｎ−［（１Ｓ，３Ｓ）−３−Ｎ−ｉ−ブチルカルバモイル−２，３−ジヒドロ−１Ｈ−インデン−１−イル］マレイミド｝、ポリ｛Ｎ−［（１Ｓ，３Ｓ）−３−Ｎ−ｔ−ブチルカルバモイル−２，３−ジヒドロ−１Ｈ−インデン−１−イル］マレイミド｝、ポリ｛Ｎ−［（１Ｓ，３Ｓ）−２，３−ジヒドロ−３−Ｎ−フェニルカルバモイル−１Ｈ−インデン−１−イル］マレイミド｝、ポリ｛Ｎ−［（１Ｓ，３Ｓ）−３−Ｎ−ベンジルカルバモイル−２，３−ジヒドロ−１Ｈ−インデン−１−イル］マレイミド｝、ポリ｛Ｎ−［（１Ｓ，３Ｓ）−２，３−ジヒドロ−３−（Ｎ−２−フェニルエチルカルバモイル）−１Ｈ−インデン−１−イル］マレイミド｝、ポリ｛Ｎ−［（１Ｓ，３Ｓ）−２，３−ジヒドロ−３−Ｎ−メチルカルバモイルオキシ−１Ｈ−インデン−１−イル］マレイミド｝、ポリ｛Ｎ−［（１Ｓ，３Ｓ）−３−Ｎ−エチルカルバモイルオキシ−２，３−ジヒドロ−１Ｈ−インデン−１−イル］マレイミド｝、ポリ｛Ｎ−［（１Ｓ，３Ｓ）−２，３−ジヒドロ−３−Ｎ−ｎ−プロピルカルバモイルオキシ−１Ｈ−インデン−１−イル］マレイミド｝、ポリ｛Ｎ−［（１Ｓ，３Ｓ）−２，３−ジヒドロ−３−Ｎ−ｉ−プロピルカルバモイルオキシ−１Ｈ−インデン−１−イル］マレイミド｝、ポリ｛Ｎ−［（１Ｓ，３Ｓ）−３−Ｎ−ｎ−ブチルカルバモイルオキシ−２，３−ジヒドロ−１Ｈ−インデン−１−イル］マレイミド｝、ポリ｛Ｎ−［（１Ｓ，３Ｓ）−３−Ｎ−ｉ−ブチルカルバモイルオキシ−２，３−ジヒドロ−１Ｈ−インデン−１−イル］マレイミド｝、ポリ｛Ｎ−［（１Ｓ，３Ｓ）−３−Ｎ−ｔ−ブチルカルバモイルオキシ−２，３−ジヒドロ−１Ｈ−インデン−１−イル］マレイミド｝、ポリ｛Ｎ−［（１Ｓ，３Ｓ）−２，３−ジヒドロ−３−Ｎ−フェニルカルバモイルオキシ−１Ｈ−インデン−１−イル］マレイミド｝、ポリ｛Ｎ−［（１Ｓ，３Ｓ）−３−Ｎ−ベンジルカルバモイルオキシ−２，３−ジヒドロ−１Ｈ−インデン−１−イル］マレイミド｝、ポリ｛Ｎ−［（１Ｓ，３Ｓ）−２，３−ジヒドロ−３−（Ｎ−２−フェニルエチルカルバモイルオキシ）−１Ｈ−インデン−１−イル］マレイミド｝等が挙げられる。
【００３０】
また、２，３−ジヒドロ−１Ｈ−インデン環の４位に１つの置換基を有する化合物として、例えば、ポリ｛Ｎ−［（１Ｓ）−２，３−ジヒドロ−４−メチル−１Ｈ−インデン−１−イル］マレイミド｝、ポリ｛Ｎ−［（１Ｓ）−４−エチル−２，３−ジヒドロ−１Ｈ−インデン−１−イル］マレイミド｝、ポリ｛Ｎ−［（１Ｓ）−２，３−ジヒドロ−４−ｎ−プロピル−１Ｈ−インデン−１−イル］マレイミド｝、ポリ｛Ｎ−［（１Ｓ）−２，３−ジヒドロ−４−ｉ−プロピル−１Ｈ−インデン−１−イル］マレイミド｝、ポリ｛Ｎ−［（１Ｓ）−４−ｎ−ブチル−２，３−ジヒドロ−１Ｈ−インデン−１−イル］マレイミド｝、ポリ｛Ｎ−［（１Ｓ）−４−ｉ−ブチル−２，３−ジヒドロ−１Ｈ−インデン−１−イル］マレイミド｝、ポリ｛Ｎ−［（１Ｓ）−４−ｔ−ブチル−２，３−ジヒドロ−１Ｈ−インデン−１−イル］マレイミド｝、ポリ｛Ｎ−［（１Ｓ）−２，３−ジヒドロ−４−フェニル−１Ｈ−インデン−１−イル］マレイミド｝、ポリ｛Ｎ−［（１Ｓ）−４−ベンジル−２，３−ジヒドロ−１Ｈ−インデン−１−イル］マレイミド｝、ポリ｛Ｎ−［（１Ｓ）−２，３−ジヒドロ−４−（２−フェニルエチル）−１Ｈ−インデン−１−イル］マレイミド｝、ポリ｛Ｎ−［（１Ｓ）−２，３−ジヒドロ−４−メトキシ−１Ｈ−インデン−１−イル］マレイミド｝、ポリ｛Ｎ−［（１Ｓ）−４−エトキシ−２，３−ジヒドロ−１Ｈ−インデン−１−イル］マレイミド｝、ポリ｛Ｎ−［（１Ｓ）−２，３−ジヒドロ−４−ｎ−プロポキシ−１Ｈ−インデン−１−イル］マレイミド｝、ポリ｛Ｎ−［（１Ｓ）−２，３−ジヒドロ−４−ｉ−プロポキシ−１Ｈ−インデン−１−イル］マレイミド｝、ポリ｛Ｎ−［（１Ｓ）−４−ｎ−ブトキシ−２，３−ジヒドロ−１Ｈ−インデン−１−イル］マレイミド｝、ポリ｛Ｎ−［（１Ｓ）−４−ｉ−ブトキシ−２，３−ジヒドロ−１Ｈ−インデン−１−イル］マレイミド｝、ポリ｛Ｎ−［（１Ｓ）−４−ｔ−ブトキシ−２，３−ジヒドロ−１Ｈ−インデン−１−イル］マレイミド｝、ポリ｛Ｎ−［（１Ｓ）−２，３−ジヒドロ−４−フェノキシ−１Ｈ−インデン−１−イル］マレイミド｝、ポリ｛Ｎ−［（１Ｓ）−４−ベンジルオキシ−２，３−ジヒドロ−１Ｈ−インデン−１−イル］マレイミド｝、ポリ｛Ｎ−［（１Ｓ）−２，３−ジヒドロ−４−（２−フェニルエトキシ）−１Ｈ−インデン−１−イル］マレイミド｝、ポリ｛Ｎ−［（１Ｓ）−４−アセチル−２，３−ジヒドロ−１Ｈ−インデン−１−イル］マレイミド｝、ポリ｛Ｎ−［（１Ｓ）−２，３−ジヒドロ−４−プロピオニル−１Ｈ−インデン−１−イル］マレイミド｝、ポリ｛Ｎ−［（１Ｓ）−４−ｎ−ブチリル−２，３−ジヒドロ−１Ｈ−インデン−１−イル］マレイミド｝、ポリ｛Ｎ−［（１Ｓ）−４−ｉ−ブチリル−２，３−ジヒドロ−１Ｈ−インデン−１−イル］マレイミド｝、ポリ｛Ｎ−［（１Ｓ）−２，３−ジヒドロ−４−ｎ−バレリル−１Ｈ−インデン−１−イル］マレイミド｝、ポリ｛Ｎ−［（１Ｓ）−２，３−ジヒドロ−４−ｉ−バレリル−１Ｈ−インデン−１−イル］マレイミド｝、ポリ｛Ｎ−［（１Ｓ）−２，３−ジヒドロ−４−ピバロイル−１Ｈ−インデン−１−イル］マレイミド｝、ポリ｛Ｎ−［（１Ｓ）−４−ベンゾイル−２，３−ジヒドロ−１Ｈ−インデン−１−イル］マレイミド｝、ポリ｛Ｎ−［（１Ｓ）−２，３−ジヒドロ−４−フェニルアセチル−１Ｈ−インデン−１−イル］マレイミド｝、ポリ｛Ｎ−［（１Ｓ）−２，３−ジヒドロ−４−（３−フェニルプロピオニル）−１Ｈ−インデン−１−イル］マレイミド｝、ポリ｛Ｎ−［（１Ｓ）−４−アセトキシ−２，３−ジヒドロ−１Ｈ−インデン−１−イル］マレイミド｝、ポリ｛Ｎ−［（１Ｓ）−２，３−ジヒドロ−４−プロピオニルオキシ−１Ｈ−インデン−１−イル］マレイミド｝、ポリ｛Ｎ−［（１Ｓ）−４−ｎ−ブチリルオキシ−２，３−ジヒドロ−１Ｈ−インデン−１−イル］マレイミド｝、ポリ｛Ｎ−［（１Ｓ）−４−ｉ−ブチリルオキシ−２，３−ジヒドロ−１Ｈ−インデン−１−イル］マレイミド｝、ポリ｛Ｎ−［（１Ｓ）−２，３−ジヒドロ−４−ｎ−バレリルオキシ−１Ｈ−インデン−１−イル］マレイミド｝、ポリ｛Ｎ−［（１Ｓ）−２，３−ジヒドロ−４−ｉ−バレリルオキシ−１Ｈ−インデン−１−イル］マレイミド｝、ポリ｛Ｎ−［（１Ｓ）−２，３−ジヒドロ−４−ピバロイルオキシ−１Ｈ−インデン−１−イル］マレイミド｝、ポリ｛Ｎ−［（１Ｓ）−４−ベンゾイルオキシ−２，３−ジヒドロ−１Ｈ−インデン−１−イル］マレイミド｝、ポリ｛Ｎ−［（１Ｓ）−２，３−ジヒドロ−４−フェニルアセトキシ−１Ｈ−インデン−１−イル］マレイミド｝、ポリ｛Ｎ−［（１Ｓ）−２，３−ジヒドロ−４−（３−フェニルプロピオニルオキシ）−１Ｈ−インデン−１−イル］マレイミド｝、ポリ｛Ｎ−［（１Ｓ）−２，３−ジヒドロ−４−メトキシカルボニル−１Ｈ−インデン−１−イル］マレイミド｝、ポリ｛Ｎ−［（１Ｓ）−４−エトキシカルボニル−２，３−ジヒドロ−１Ｈ−インデン−１−イル］マレイミド｝、ポリ｛Ｎ−［（１Ｓ）−２，３−ジヒドロ−４−ｎ−プロポキシカルボニル−１Ｈ−インデン−１−イル］マレイミド｝、ポリ｛Ｎ−［（１Ｓ）−２，３−ジヒドロ−４−ｉ−プロポキシカルボニル−１Ｈ−インデン−１−イル］マレイミド｝、ポリ｛Ｎ−［（１Ｓ）−４−ｎ−ブトキシカルボニル−２，３−ジヒドロ−１Ｈ−インデン−１−イル］マレイミド｝、ポリ｛Ｎ−［（１Ｓ）−４−ｉ−ブトキシカルボニル−２，３−ジヒドロ−１Ｈ−インデン−１−イル］マレイミド｝、ポリ｛Ｎ−［（１Ｓ）−４−ｔ−ブトキシカルボニル−２，３−ジヒドロ−１Ｈ−インデン−１−イル］マレイミド｝、ポリ｛Ｎ−［（１Ｓ）−２，３−ジヒドロ−４−フェノキシカルボニル−１Ｈ−インデン−１−イル］マレイミド｝、ポリ｛Ｎ−［（１Ｓ）−４−ベンジルオキシカルボニル−２，３−ジヒドロ−１Ｈ−インデン−１−イル］マレイミド｝、ポリ｛Ｎ−［（１Ｓ）−２，３−ジヒドロ−４−（２−フェニルエトキシカルボニル）−１Ｈ−インデン−１−イル］マレイミド｝、ポリ｛Ｎ−［（１Ｓ）−４−Ｎ−アセチルアミノ−２，３−ジヒドロ−１Ｈ−インデン−１−イル］マレイミド｝、ポリ｛Ｎ−［（１Ｓ）−２，３−ジヒドロ−４−Ｎ−プロピオニルアミノ−１Ｈ−インデン−１−イル］マレイミド｝、ポリ｛Ｎ−［（１Ｓ）−４−Ｎ−ｎ−ブチリルアミノ−２，３−ジヒドロ−１Ｈ−インデン−１−イル］マレイミド｝、ポリ｛Ｎ−［（１Ｓ）−４−Ｎ−ｉ−ブチリルアミノ−２，３−ジヒドロ−１Ｈ−インデン−１−イル］マレイミド｝、ポリ｛Ｎ−［（１Ｓ）−２，３−ジヒドロ−４−Ｎ−ｎ−バレリルアミノ−１Ｈ−インデン−１−イル］マレイミド｝、ポリ｛Ｎ−［（１Ｓ）−２，３−ジヒドロ−４−Ｎ−ｉ−バレリルアミノ−１Ｈ−インデン−１−イル］マレイミド｝、ポリ｛Ｎ−［（１Ｓ）−２，３−ジヒドロ−４−Ｎ−ピバロイルアミノ−１Ｈ−インデン−１−イル］マレイミド｝、ポリ｛Ｎ−［（１Ｓ）−４−Ｎ−ベンゾイルアミノ−２，３−ジヒドロ−１Ｈ−インデン−１−イル］マレイミド｝、ポリ｛Ｎ−［（１Ｓ）−２，３−ジヒドロ−４−Ｎ−フェニルアセチルアミノ−１Ｈ−インデン−１−イル］マレイミド｝、ポリ｛Ｎ−［（１Ｓ）−２，３−ジヒドロ−４−（Ｎ−３−フェニルプロピオニルアミノ）−１Ｈ−インデン−１−イル］マレイミド｝、ポリ｛Ｎ−［（１Ｓ）−２，３−ジヒドロ−４−Ｎ−メチルカルバモイル−１Ｈ−インデン−１−イル］マレイミド｝、ポリ｛Ｎ−［（１Ｓ）−４−Ｎ−エチルカルバモイル−２，３−ジヒドロ−１Ｈ−インデン−１−イル］マレイミド｝、ポリ｛Ｎ−［（１Ｓ）−２，３−ジヒドロ−４−Ｎ−ｎ−プロピルカルバモイル−１Ｈ−インデン−１−イル］マレイミド｝、ポリ｛Ｎ−［（１Ｓ）−２，３−ジヒドロ−４−Ｎ−ｉ−プロピルカルバモイル−１Ｈ−インデン−１−イル］マレイミド｝、ポリ｛Ｎ−［（１Ｓ）−４−Ｎ−ｎ−ブチルカルバモイル−２，３−ジヒドロ−１Ｈ−インデン−１−イル］マレイミド｝、ポリ｛Ｎ−［（１Ｓ）−４−Ｎ−ｉ−ブチルカルバモイル−２，３−ジヒドロ−１Ｈ−インデン−１−イル］マレイミド｝、ポリ｛Ｎ−［（１Ｓ）−４−Ｎ−ｔ−ブチルカルバモイル−２，３−ジヒドロ−１Ｈ−インデン−１−イル］マレイミド｝、ポリ｛Ｎ−［（１Ｓ）−２，３−ジヒドロ−４−Ｎ−フェニルカルバモイル−１Ｈ−インデン−１−イル］マレイミド｝、ポリ｛Ｎ−［（１Ｓ）−４−Ｎ−ベンジルカルバモイル−２，３−ジヒドロ−１Ｈ−インデン−１−イル］マレイミド｝、ポリ｛Ｎ−［（１Ｓ）−２，３−ジヒドロ−４−（Ｎ−２−フェニルエチルカルバモイル）−１Ｈ−インデン−１−イル］マレイミド｝、ポリ｛Ｎ−［（１Ｓ）−２，３−ジヒドロ−４−Ｎ−メチルカルバモイルオキシ−１Ｈ−インデン−１−イル］マレイミド｝、ポリ｛Ｎ−［（１Ｓ）−４−Ｎ−エチルカルバモイルオキシ−２，３−ジヒドロ−１Ｈ−インデン−１−イル］マレイミド｝、ポリ｛Ｎ−［（１Ｓ）−２，３−ジヒドロ−４−Ｎ−ｎ−プロピルカルバモイルオキシ−１Ｈ−インデン−１−イル］マレイミド｝、ポリ｛Ｎ−［（１Ｓ）−２，３−ジヒドロ−４−Ｎ−ｉ−プロピルカルバモイルオキシ−１Ｈ−インデン−１−イル］マレイミド｝、ポリ｛Ｎ−［（１Ｓ）−４−Ｎ−ｎ−ブチルカルバモイルオキシ−２，３−ジヒドロ−１Ｈ−インデン−１−イル］マレイミド｝、ポリ｛Ｎ−［（１Ｓ）−４−Ｎ−ｉ−ブチルカルバモイルオキシ−２，３−ジヒドロ−１Ｈ−インデン−１−イル］マレイミド｝、ポリ｛Ｎ−［（１Ｓ）−４−Ｎ−ｔ−ブチルカルバモイルオキシ−２，３−ジヒドロ−１Ｈ−インデン−１−イル］マレイミド｝、ポリ｛Ｎ−［（１Ｓ）−２，３−ジヒドロ−４−Ｎ−フェニルカルバモイルオキシ−１Ｈ−インデン−１−イル］マレイミド｝、ポリ｛Ｎ−［（１Ｓ）−４−Ｎ−ベンジルカルバモイルオキシ−２，３−ジヒドロ−１Ｈ−インデン−１−イル］マレイミド｝、ポリ｛Ｎ−［（１Ｓ）−２，３−ジヒドロ−４−（Ｎ−２−フェニルエチルカルバモイルオキシ）−１Ｈ−インデン−１−イル］マレイミド｝等が挙げられる。
【００３１】
また、２，３−ジヒドロ−１Ｈ−インデン環の５位に１つの置換基を有する化合物として、例えば、ポリ｛Ｎ−［（１Ｓ）−２，３−ジヒドロ−５−メチル−１Ｈ−インデン−１−イル］マレイミド｝、ポリ｛Ｎ−［（１Ｓ）−５−エチル−２，３−ジヒドロ−１Ｈ−インデン−１−イル］マレイミド｝、ポリ｛Ｎ−［（１Ｓ）−２，３−ジヒドロ−５−ｎ−プロピル−１Ｈ−インデン−１−イル］マレイミド｝、ポリ｛Ｎ−［（１Ｓ）−２，３−ジヒドロ−５−ｉ−プロピル−１Ｈ−インデン−１−イル］マレイミド｝、ポリ｛Ｎ−［（１Ｓ）−５−ｎ−ブチル−２，３−ジヒドロ−１Ｈ−インデン−１−イル］マレイミド｝、ポリ｛Ｎ−［（１Ｓ）−５−ｉ−ブチル−２，３−ジヒドロ−１Ｈ−インデン−１−イル］マレイミド｝、ポリ｛Ｎ−［（１Ｓ）−５−ｔ−ブチル−２，３−ジヒドロ−１Ｈ−インデン−１−イル］マレイミド｝、ポリ｛Ｎ−［（１Ｓ）−２，３−ジヒドロ−５−フェニル−１Ｈ−インデン−１−イル］マレイミド｝、ポリ｛Ｎ−［（１Ｓ）−５−ベンジル−２，３−ジヒドロ−１Ｈ−インデン−１−イル］マレイミド｝、ポリ｛Ｎ−［（１Ｓ）−２，３−ジヒドロ−５−（２−フェニルエチル）−１Ｈ−インデン−１−イル］マレイミド｝、ポリ｛Ｎ−［（１Ｓ）−２，３−ジヒドロ−５−メトキシ−１Ｈ−インデン−１−イル］マレイミド｝、ポリ｛Ｎ−［（１Ｓ）−５−エトキシ−２，３−ジヒドロ−１Ｈ−インデン−１−イル］マレイミド｝、ポリ｛Ｎ−［（１Ｓ）−２，３−ジヒドロ−５−ｎ−プロポキシ−１Ｈ−インデン−１−イル］マレイミド｝、ポリ｛Ｎ−［（１Ｓ）−２，３−ジヒドロ−５−ｉ−プロポキシ−１Ｈ−インデン−１−イル］マレイミド｝、ポリ｛Ｎ−［（１Ｓ）−５−ｎ−ブトキシ−２，３−ジヒドロ−１Ｈ−インデン−１−イル］マレイミド｝、ポリ｛Ｎ−［（１Ｓ）−５−ｉ−ブトキシ−２，３−ジヒドロ−１Ｈ−インデン−１−イル］マレイミド｝、ポリ｛Ｎ−［（１Ｓ）−５−ｔ−ブトキシ−２，３−ジヒドロ−１Ｈ−インデン−１−イル］マレイミド｝、ポリ｛Ｎ−［（１Ｓ）−２，３−ジヒドロ−５−フェノキシ−１Ｈ−インデン−１−イル］マレイミド｝、ポリ｛Ｎ−［（１Ｓ）−５−ベンジルオキシ−２，３−ジヒドロ−１Ｈ−インデン−１−イル］マレイミド｝、ポリ｛Ｎ−［（１Ｓ）−２，３−ジヒドロ−５−（２−フェニルエトキシ）−１Ｈ−インデン−１−イル］マレイミド｝、ポリ｛Ｎ−［（１Ｓ）−５−アセチル−２，３−ジヒドロ−１Ｈ−インデン−１−イル］マレイミド｝、ポリ｛Ｎ−［（１Ｓ）−２，３−ジヒドロ−５−プロピオニル−１Ｈ−インデン−１−イル］マレイミド｝、ポリ｛Ｎ−［（１Ｓ）−５−ｎ−ブチリル−２，３−ジヒドロ−１Ｈ−インデン−１−イル］マレイミド｝、ポリ｛Ｎ−［（１Ｓ）−５−ｉ−ブチリル−２，３−ジヒドロ−１Ｈ−インデン−１−イル］マレイミド｝、ポリ｛Ｎ−［（１Ｓ）−２，３−ジヒドロ−５−ｎ−バレリル−１Ｈ−インデン−１−イル］マレイミド｝、ポリ｛Ｎ−［（１Ｓ）−２，３−ジヒドロ−５−ｉ−バレリル−１Ｈ−インデン−１−イル］マレイミド｝、ポリ｛Ｎ−［（１Ｓ）−２，３−ジヒドロ−５−ピバロイル−１Ｈ−インデン−１−イル］マレイミド｝、ポリ｛Ｎ−［（１Ｓ）−５−ベンゾイル−２，３−ジヒドロ−１Ｈ−インデン−１−イル］マレイミド｝、ポリ｛Ｎ−［（１Ｓ）−２，３−ジヒドロ−５−フェニルアセチル−１Ｈ−インデン−１−イル］マレイミド｝、ポリ｛Ｎ−［（１Ｓ）−２，３−ジヒドロ−５−（３−フェニルプロピオニル）−１Ｈ−インデン−１−イル］マレイミド｝、ポリ｛Ｎ−［（１Ｓ）−５−アセトキシ−２，３−ジヒドロ−１Ｈ−インデン−１−イル］マレイミド｝、ポリ｛Ｎ−［（１Ｓ）−２，３−ジヒドロ−５−プロピオニルオキシ−１Ｈ−インデン−１−イル］マレイミド｝、ポリ｛Ｎ−［（１Ｓ）−５−ｎ−ブチリルオキシ−２，３−ジヒドロ−１Ｈ−インデン−１−イル］マレイミド｝、ポリ｛Ｎ−［（１Ｓ）−５−ｉ−ブチリルオキシ−２，３−ジヒドロ−１Ｈ−インデン−１−イル］マレイミド｝、ポリ｛Ｎ−［（１Ｓ）−２，３−ジヒドロ−５−ｎ−バレリルオキシ−１Ｈ−インデン−１−イル］マレイミド｝、ポリ｛Ｎ−［（１Ｓ）−２，３−ジヒドロ−５−ｉ−バレリルオキシ−１Ｈ−インデン−１−イル］マレイミド｝、ポリ｛Ｎ−［（１Ｓ）−２，３−ジヒドロ−５−ピバロイルオキシ−１Ｈ−インデン−１−イル］マレイミド｝、ポリ｛Ｎ−［（１Ｓ）−５−ベンゾイルオキシ−２，３−ジヒドロ−１Ｈ−インデン−１−イル］マレイミド｝、ポリ｛Ｎ−［（１Ｓ）−２，３−ジヒドロ−５−フェニルアセトキシ−１Ｈ−インデン−１−イル］マレイミド｝、ポリ｛Ｎ−［（１Ｓ）−２，３−ジヒドロ−５−（３−フェニルプロピオニルオキシ）−１Ｈ−インデン−１−イル］マレイミド｝、ポリ｛Ｎ−［（１Ｓ）−２，３−ジヒドロ−５−メトキシカルボニル−１Ｈ−インデン−１−イル］マレイミド｝、ポリ｛Ｎ−［（１Ｓ）−５−エトキシカルボニル−２，３−ジヒドロ−１Ｈ−インデン−１−イル］マレイミド｝、ポリ｛Ｎ−［（１Ｓ）−２，３−ジヒドロ−５−ｎ−プロポキシカルボニル−１Ｈ−インデン−１−イル］マレイミド｝、ポリ｛Ｎ−［（１Ｓ）−２，３−ジヒドロ−５−ｉ−プロポキシカルボニル−１Ｈ−インデン−１−イル］マレイミド｝、ポリ｛Ｎ−［（１Ｓ）−５−ｎ−ブトキシカルボニル−２，３−ジヒドロ−１Ｈ−インデン−１−イル］マレイミド｝、ポリ｛Ｎ−［（１Ｓ）−５−ｉ−ブトキシカルボニル−２，３−ジヒドロ−１Ｈ−インデン−１−イル］マレイミド｝、ポリ｛Ｎ−［（１Ｓ）−５−ｔ−ブトキシカルボニル−２，３−ジヒドロ−１Ｈ−インデン−１−イル］マレイミド｝、ポリ｛Ｎ−［（１Ｓ）−２，３−ジヒドロ−５−フェノキシカルボニル−１Ｈ−インデン−１−イル］マレイミド｝、ポリ｛Ｎ−［（１Ｓ）−５−ベンジルオキシカルボニル−２，３−ジヒドロ−１Ｈ−インデン−１−イル］マレイミド｝、ポリ｛Ｎ−［（１Ｓ）−２，３−ジヒドロ−５−（２−フェニルエトキシカルボニル）−１Ｈ−インデン−１−イル］マレイミド｝、ポリ｛Ｎ−［（１Ｓ）−５−Ｎ−アセチルアミノ−２，３−ジヒドロ−１Ｈ−インデン−１−イル］マレイミド｝、ポリ｛Ｎ−［（１Ｓ）−２，３−ジヒドロ−５−Ｎ−プロピオニルアミノ−１Ｈ−インデン−１−イル］マレイミド｝、ポリ｛Ｎ−［（１Ｓ）−５−Ｎ−ｎ−ブチリルアミノ−２，３−ジヒドロ−１Ｈ−インデン−１−イル］マレイミド｝、ポリ｛Ｎ−［（１Ｓ）−５−Ｎ−ｉ−ブチリルアミノ−２，３−ジヒドロ−１Ｈ−インデン−１−イル］マレイミド｝、ポリ｛Ｎ−［（１Ｓ）−２，３−ジヒドロ−５−Ｎ−ｎ−バレリルアミノ−１Ｈ−インデン−１−イル］マレイミド｝、ポリ｛Ｎ−［（１Ｓ）−２，３−ジヒドロ−５−Ｎ−ｉ−バレリルアミノ−１Ｈ−インデン−１−イル］マレイミド｝、ポリ｛Ｎ−［（１Ｓ）−２，３−ジヒドロ−５−Ｎ−ピバロイルアミノ−１Ｈ−インデン−１−イル］マレイミド｝、ポリ｛Ｎ−［（１Ｓ）−５−Ｎ−ベンゾイルアミノ−２，３−ジヒドロ−１Ｈ−インデン−１−イル］マレイミド｝、ポリ｛Ｎ−［（１Ｓ）−２，３−ジヒドロ−５−Ｎ−フェニルアセチルアミノ−１Ｈ−インデン−１−イル］マレイミド｝、ポリ｛Ｎ−［（１Ｓ）−２，３−ジヒドロ−５−（Ｎ−３−フェニルプロピオニルアミノ）−１Ｈ−インデン−１−イル］マレイミド｝、ポリ｛Ｎ−［（１Ｓ）−２，３−ジヒドロ−５−Ｎ−メチルカルバモイル−１Ｈ−インデン−１−イル］マレイミド｝、ポリ｛Ｎ−［（１Ｓ）−５−Ｎ−エチルカルバモイル−２，３−ジヒドロ−１Ｈ−インデン−１−イル］マレイミド｝、ポリ｛Ｎ−［（１Ｓ）−２，３−ジヒドロ−５−Ｎ−ｎ−プロピルカルバモイル−１Ｈ−インデン−１−イル］マレイミド｝、ポリ｛Ｎ−［（１Ｓ）−２，３−ジヒドロ−５−Ｎ−ｉ−プロピルカルバモイル−１Ｈ−インデン−１−イル］マレイミド｝、ポリ｛Ｎ−［（１Ｓ）−５−Ｎ−ｎ−ブチルカルバモイル−２，３−ジヒドロ−１Ｈ−インデン−１−イル］マレイミド｝、ポリ｛Ｎ−［（１Ｓ）−５−Ｎ−ｉ−ブチルカルバモイル−２，３−ジヒドロ−１Ｈ−インデン−１−イル］マレイミド｝、ポリ｛Ｎ−［（１Ｓ）−５−Ｎ−ｔ−ブチルカルバモイル−２，３−ジヒドロ−１Ｈ−インデン−１−イル］マレイミド｝、ポリ｛Ｎ−［（１Ｓ）−２，３−ジヒドロ−５−Ｎ−フェニルカルバモイル−１Ｈ−インデン−１−イル］マレイミド｝、ポリ｛Ｎ−［（１Ｓ）−５−Ｎ−ベンジルカルバモイル−２，３−ジヒドロ−１Ｈ−インデン−１−イル］マレイミド｝、ポリ｛Ｎ−［（１Ｓ）−２，３−ジヒドロ−５−（Ｎ−２−フェニルエチルカルバモイル）−１Ｈ−インデン−１−イル］マレイミド｝、ポリ｛Ｎ−［（１Ｓ）−２，３−ジヒドロ−５−Ｎ−メチルカルバモイルオキシ−１Ｈ−インデン−１−イル］マレイミド｝、ポリ｛Ｎ−［（１Ｓ）−５−Ｎ−エチルカルバモイルオキシ−２，３−ジヒドロ−１Ｈ−インデン−１−イル］マレイミド｝、ポリ｛Ｎ−［（１Ｓ）−２，３−ジヒドロ−５−Ｎ−ｎ−プロピルカルバモイルオキシ−１Ｈ−インデン−１−イル］マレイミド｝、ポリ｛Ｎ−［（１Ｓ）−２，３−ジヒドロ−５−Ｎ−ｉ−プロピルカルバモイルオキシ−１Ｈ−インデン−１−イル］マレイミド｝、ポリ｛Ｎ−［（１Ｓ）−５−Ｎ−ｎ−ブチルカルバモイルオキシ−２，３−ジヒドロ−１Ｈ−インデン−１−イル］マレイミド｝、ポリ｛Ｎ−［（１Ｓ）−５−Ｎ−ｉ−ブチルカルバモイルオキシ−２，３−ジヒドロ−１Ｈ−インデン−１−イル］マレイミド｝、ポリ｛Ｎ−［（１Ｓ）−５−Ｎ−ｔ−ブチルカルバモイルオキシ−２，３−ジヒドロ−１Ｈ−インデン−１−イル］マレイミド｝、ポリ｛Ｎ−［（１Ｓ）−２，３−ジヒドロ−５−Ｎ−フェニルカルバモイルオキシ−１Ｈ−インデン−１−イル］マレイミド｝、ポリ｛Ｎ−［（１Ｓ）−５−Ｎ−ベンジルカルバモイルオキシ−２，３−ジヒドロ−１Ｈ−インデン−１−イル］マレイミド｝、ポリ｛Ｎ−［（１Ｓ）−２，３−ジヒドロ−５−（Ｎ−２−フェニルエチルカルバモイルオキシ）−１Ｈ−インデン−１−イル］マレイミド｝等が挙げられる。
【００３２】
また、２，３−ジヒドロ−１Ｈ−インデン環の６位に１つの置換基を有する化合物として、例えば、ポリ｛Ｎ−［（１Ｓ）−２，３−ジヒドロ−６−メチル−１Ｈ−インデン−１−イル］マレイミド｝、ポリ｛Ｎ−［（１Ｓ）−６−エチル−２，３−ジヒドロ−１Ｈ−インデン−１−イル］マレイミド｝、ポリ｛Ｎ−［（１Ｓ）−２，３−ジヒドロ−６−ｎ−プロピル−１Ｈ−インデン−１−イル］マレイミド｝、ポリ｛Ｎ−［（１Ｓ）−２，３−ジヒドロ−６−ｉ−プロピル−１Ｈ−インデン−１−イル］マレイミド｝、ポリ｛Ｎ−［（１Ｓ）−６−ｎ−ブチル−２，３−ジヒドロ−１Ｈ−インデン−１−イル］マレイミド｝、ポリ｛Ｎ−［（１Ｓ）−６−ｉ−ブチル−２，３−ジヒドロ−１Ｈ−インデン−１−イル］マレイミド｝、ポリ｛Ｎ−［（１Ｓ）−６−ｔ−ブチル−２，３−ジヒドロ−１Ｈ−インデン−１−イル］マレイミド｝、ポリ｛Ｎ−［（１Ｓ）−２，３−ジヒドロ−６−フェニル−１Ｈ−インデン−１−イル］マレイミド｝、ポリ｛Ｎ−［（１Ｓ）−６−ベンジル−２，３−ジヒドロ−１Ｈ−インデン−１−イル］マレイミド｝、ポリ｛Ｎ−［（１Ｓ）−２，３−ジヒドロ−６−（２−フェニルエチル）−１Ｈ−インデン−１−イル］マレイミド｝、ポリ｛Ｎ−［（１Ｓ）−２，３−ジヒドロ−６−メトキシ−１Ｈ−インデン−１−イル］マレイミド｝、ポリ｛Ｎ−［（１Ｓ）−６−エトキシ−２，３−ジヒドロ−１Ｈ−インデン−１−イル］マレイミド｝、ポリ｛Ｎ−［（１Ｓ）−２，３−ジヒドロ−６−ｎ−プロポキシ−１Ｈ−インデン−１−イル］マレイミド｝、ポリ｛Ｎ−［（１Ｓ）−２，３−ジヒドロ−６−ｉ−プロポキシ−１Ｈ−インデン−１−イル］マレイミド｝、ポリ｛Ｎ−［（１Ｓ）−６−ｎ−ブトキシ−２，３−ジヒドロ−１Ｈ−インデン−１−イル］マレイミド｝、ポリ｛Ｎ−［（１Ｓ）−６−ｉ−ブトキシ−２，３−ジヒドロ−１Ｈ−インデン−１−イル］マレイミド｝、ポリ｛Ｎ−［（１Ｓ）−６−ｔ−ブトキシ−２，３−ジヒドロ−１Ｈ−インデン−１−イル］マレイミド｝、ポリ｛Ｎ−［（１Ｓ）−２，３−ジヒドロ−６−フェノキシ−１Ｈ−インデン−１−イル］マレイミド｝、ポリ｛Ｎ−［（１Ｓ）−６−ベンジルオキシ−２，３−ジヒドロ−１Ｈ−インデン−１−イル］マレイミド｝、ポリ｛Ｎ−［（１Ｓ）−２，３−ジヒドロ−６−（２−フェニルエトキシ）−１Ｈ−インデン−１−イル］マレイミド｝、ポリ｛Ｎ−［（１Ｓ）−６−アセチル−２，３−ジヒドロ−１Ｈ−インデン−１−イル］マレイミド｝、ポリ｛Ｎ−［（１Ｓ）−２，３−ジヒドロ−６−プロピオニル−１Ｈ−インデン−１−イル］マレイミド｝、ポリ｛Ｎ−［（１Ｓ）−６−ｎ−ブチリル−２，３−ジヒドロ−１Ｈ−インデン−１−イル］マレイミド｝、ポリ｛Ｎ−［（１Ｓ）−６−ｉ−ブチリル−２，３−ジヒドロ−１Ｈ−インデン−１−イル］マレイミド｝、ポリ｛Ｎ−［（１Ｓ）−２，３−ジヒドロ−６−ｎ−バレリル−１Ｈ−インデン−１−イル］マレイミド｝、ポリ｛Ｎ−［（１Ｓ）−２，３−ジヒドロ−６−ｉ−バレリル−１Ｈ−インデン−１−イル］マレイミド｝、ポリ｛Ｎ−［（１Ｓ）−２，３−ジヒドロ−６−ピバロイル−１Ｈ−インデン−１−イル］マレイミド｝、ポリ｛Ｎ−［（１Ｓ）−６−ベンゾイル−２，３−ジヒドロ−１Ｈ−インデン−１−イル］マレイミド｝、ポリ｛Ｎ−［（１Ｓ）−２，３−ジヒドロ−６−フェニルアセチル−１Ｈ−インデン−１−イル］マレイミド｝、ポリ｛Ｎ−［（１Ｓ）−２，３−ジヒドロ−６−（３−フェニルプロピオニル）−１Ｈ−インデン−１−イル］マレイミド｝、ポリ｛Ｎ−［（１Ｓ）−６−アセトキシ−２，３−ジヒドロ−１Ｈ−インデン−１−イル］マレイミド｝、ポリ｛Ｎ−［（１Ｓ）−２，３−ジヒドロ−６−プロピオニルオキシ−１Ｈ−インデン−１−イル］マレイミド｝、ポリ｛Ｎ−［（１Ｓ）−６−ｎ−ブチリルオキシ−２，３−ジヒドロ−１Ｈ−インデン−１−イル］マレイミド｝、ポリ｛Ｎ−［（１Ｓ）−６−ｉ−ブチリルオキシ−２，３−ジヒドロ−１Ｈ−インデン−１−イル］マレイミド｝、ポリ｛Ｎ−［（１Ｓ）−２，３−ジヒドロ−６−ｎ−バレリルオキシ−１Ｈ−インデン−１−イル］マレイミド｝、ポリ｛Ｎ−［（１Ｓ）−２，３−ジヒドロ−６−ｉ−バレリルオキシ−１Ｈ−インデン−１−イル］マレイミド｝、ポリ｛Ｎ−［（１Ｓ）−２，３−ジヒドロ−６−ピバロイルオキシ−１Ｈ−インデン−１−イル］マレイミド｝、ポリ｛Ｎ−［（１Ｓ）−６−ベンゾイルオキシ−２，３−ジヒドロ−１Ｈ−インデン−１−イル］マレイミド｝、ポリ｛Ｎ−［（１Ｓ）−２，３−ジヒドロ−６−フェニルアセトキシ−１Ｈ−インデン−１−イル］マレイミド｝、ポリ｛Ｎ−［（１Ｓ）−２，３−ジヒドロ−６−（３−フェニルプロピオニルオキシ）−１Ｈ−インデン−１−イル］マレイミド｝、ポリ｛Ｎ−［（１Ｓ）−２，３−ジヒドロ−６−メトキシカルボニル−１Ｈ−インデン−１−イル］マレイミド｝、ポリ｛Ｎ−［（１Ｓ）−６−エトキシカルボニル−２，３−ジヒドロ−１Ｈ−インデン−１−イル］マレイミド｝、ポリ｛Ｎ−［（１Ｓ）−２，３−ジヒドロ−６−ｎ−プロポキシカルボニル−１Ｈ−インデン−１−イル］マレイミド｝、ポリ｛Ｎ−［（１Ｓ）−２，３−ジヒドロ−６−ｉ−プロポキシカルボニル−１Ｈ−インデン−１−イル］マレイミド｝、ポリ｛Ｎ−［（１Ｓ）−６−ｎ−ブトキシカルボニル−２，３−ジヒドロ−１Ｈ−インデン−１−イル］マレイミド｝、ポリ｛Ｎ−［（１Ｓ）−６−ｉ−ブトキシカルボニル−２，３−ジヒドロ−１Ｈ−インデン−１−イル］マレイミド｝、ポリ｛Ｎ−［（１Ｓ）−６−ｔ−ブトキシカルボニル−２，３−ジヒドロ−１Ｈ−インデン−１−イル］マレイミド｝、ポリ｛Ｎ−［（１Ｓ）−２，３−ジヒドロ−６−フェノキシカルボニル−１Ｈ−インデン−１−イル］マレイミド｝、ポリ｛Ｎ−［（１Ｓ）−６−ベンジルオキシカルボニル−２，３−ジヒドロ−１Ｈ−インデン−１−イル］マレイミド｝、ポリ｛Ｎ−［（１Ｓ）−２，３−ジヒドロ−６−（２−フェニルエトキシカルボニル）−１Ｈ−インデン−１−イル］マレイミド｝、ポリ｛Ｎ−［（１Ｓ）−６−Ｎ−アセチルアミノ−２，３−ジヒドロ−１Ｈ−インデン−１−イル］マレイミド｝、ポリ｛Ｎ−［（１Ｓ）−２，３−ジヒドロ−６−Ｎ−プロピオニルアミノ−１Ｈ−インデン−１−イル］マレイミド｝、ポリ｛Ｎ−［（１Ｓ）−６−Ｎ−ｎ−ブチリルアミノ−２，３−ジヒドロ−１Ｈ−インデン−１−イル］マレイミド｝、ポリ｛Ｎ−［（１Ｓ）−６−Ｎ−ｉ−ブチリルアミノ−２，３−ジヒドロ−１Ｈ−インデン−１−イル］マレイミド｝、ポリ｛Ｎ−［（１Ｓ）−２，３−ジヒドロ−６−Ｎ−ｎ−バレリルアミノ−１Ｈ−インデン−１−イル］マレイミド｝、ポリ｛Ｎ−［（１Ｓ）−２，３−ジヒドロ−６−Ｎ−ｉ−バレリルアミノ−１Ｈ−インデン−１−イル］マレイミド｝、ポリ｛Ｎ−［（１Ｓ）−２，３−ジヒドロ−６−Ｎ−ピバロイルアミノ−１Ｈ−インデン−１−イル］マレイミド｝、ポリ｛Ｎ−［（１Ｓ）−６−Ｎ−ベンゾイルアミノ−２，３−ジヒドロ−１Ｈ−インデン−１−イル］マレイミド｝、ポリ｛Ｎ−［（１Ｓ）−２，３−ジヒドロ−６−Ｎ−フェニルアセチルアミノ−１Ｈ−インデン−１−イル］マレイミド｝、ポリ｛Ｎ−［（１Ｓ）−２，３−ジヒドロ−６−（Ｎ−３−フェニルプロピオニルアミノ）−１Ｈ−インデン−１−イル］マレイミド｝、ポリ｛Ｎ−［（１Ｓ）−２，３−ジヒドロ−６−Ｎ−メチルカルバモイル−１Ｈ−インデン−１−イル］マレイミド｝、ポリ｛Ｎ−［（１Ｓ）−６−Ｎ−エチルカルバモイル−２，３−ジヒドロ−１Ｈ−インデン−１−イル］マレイミド｝、ポリ｛Ｎ−［（１Ｓ）−２，３−ジヒドロ−６−Ｎ−ｎ−プロピルカルバモイル−１Ｈ−インデン−１−イル］マレイミド｝、ポリ｛Ｎ−［（１Ｓ）−２，３−ジヒドロ−６−Ｎ−ｉ−プロピルカルバモイル−１Ｈ−インデン−１−イル］マレイミド｝、ポリ｛Ｎ−［（１Ｓ）−６−Ｎ−ｎ−ブチルカルバモイル−２，３−ジヒドロ−１Ｈ−インデン−１−イル］マレイミド｝、ポリ｛Ｎ−［（１Ｓ）−６−Ｎ−ｉ−ブチルカルバモイル−２，３−ジヒドロ−１Ｈ−インデン−１−イル］マレイミド｝、ポリ｛Ｎ−［（１Ｓ）−６−Ｎ−ｔ−ブチルカルバモイル−２，３−ジヒドロ−１Ｈ−インデン−１−イル］マレイミド｝、ポリ｛Ｎ−［（１Ｓ）−２，３−ジヒドロ−６−Ｎ−フェニルカルバモイル−１Ｈ−インデン−１−イル］マレイミド｝、ポリ｛Ｎ−［（１Ｓ）−６−Ｎ−ベンジルカルバモイル−２，３−ジヒドロ−１Ｈ−インデン−１−イル］マレイミド｝、ポリ｛Ｎ−［（１Ｓ）−２，３−ジヒドロ−６−（Ｎ−２−フェニルエチルカルバモイル）−１Ｈ−インデン−１−イル］マレイミド｝、ポリ｛Ｎ−［（１Ｓ）−２，３−ジヒドロ−６−Ｎ−メチルカルバモイルオキシ−１Ｈ−インデン−１−イル］マレイミド｝、ポリ｛Ｎ−［（１Ｓ）−６−Ｎ−エチルカルバモイルオキシ−２，３−ジヒドロ−１Ｈ−インデン−１−イル］マレイミド｝、ポリ｛Ｎ−［（１Ｓ）−２，３−ジヒドロ−６−Ｎ−ｎ−プロピルカルバモイルオキシ−１Ｈ−インデン−１−イル］マレイミド｝、ポリ｛Ｎ−［（１Ｓ）−２，３−ジヒドロ−６−Ｎ−ｉ−プロピルカルバモイルオキシ−１Ｈ−インデン−１−イル］マレイミド｝、ポリ｛Ｎ−［（１Ｓ）−６−Ｎ−ｎ−ブチルカルバモイルオキシ−２，３−ジヒドロ−１Ｈ−インデン−１−イル］マレイミド｝、ポリ｛Ｎ−［（１Ｓ）−６−Ｎ−ｉ−ブチルカルバモイルオキシ−２，３−ジヒドロ−１Ｈ−インデン−１−イル］マレイミド｝、ポリ｛Ｎ−［（１Ｓ）−６−Ｎ−ｔ−ブチルカルバモイルオキシ−２，３−ジヒドロ−１Ｈ−インデン−１−イル］マレイミド｝、ポリ｛Ｎ−［（１Ｓ）−２，３−ジヒドロ−６−Ｎ−フェニルカルバモイルオキシ−１Ｈ−インデン−１−イル］マレイミド｝、ポリ｛Ｎ−［（１Ｓ）−６−Ｎ−ベンジルカルバモイルオキシ−２，３−ジヒドロ−１Ｈ−インデン−１−イル］マレイミド｝、ポリ｛Ｎ−［（１Ｓ）−２，３−ジヒドロ−６−（Ｎ−２−フェニルエチルカルバモイルオキシ）−１Ｈ−インデン−１−イル］マレイミド｝等が挙げられる。
【００３３】
また、２，３−ジヒドロ−１Ｈ−インデン環の７位に１つの置換基を有する化合物として、例えば、ポリ｛Ｎ−［（１Ｓ）−２，３−ジヒドロ−７−メチル−１Ｈ−インデン−１−イル］マレイミド｝、ポリ｛Ｎ−［（１Ｓ）−７−エチル−２，３−ジヒドロ−１Ｈ−インデン−１−イル］マレイミド｝、ポリ｛Ｎ−［（１Ｓ）−２，３−ジヒドロ−７−ｎ−プロピル−１Ｈ−インデン−１−イル］マレイミド｝、ポリ｛Ｎ−［（１Ｓ）−２，３−ジヒドロ−７−ｉ−プロピル−１Ｈ−インデン−１−イル］マレイミド｝、ポリ｛Ｎ−［（１Ｓ）−７−ｎ−ブチル−２，３−ジヒドロ−１Ｈ−インデン−１−イル］マレイミド｝、ポリ｛Ｎ−［（１Ｓ）−７−ｉ−ブチル−２，３−ジヒドロ−１Ｈ−インデン−１−イル］マレイミド｝、ポリ｛Ｎ−［（１Ｓ）−７−ｔ−ブチル−２，３−ジヒドロ−１Ｈ−インデン−１−イル］マレイミド｝、ポリ｛Ｎ−［（１Ｓ）−２，３−ジヒドロ−７−フェニル−１Ｈ−インデン−１−イル］マレイミド｝、ポリ｛Ｎ−［（１Ｓ）−７−ベンジル−２，３−ジヒドロ−１Ｈ−インデン−１−イル］マレイミド｝、ポリ｛Ｎ−［（１Ｓ）−２，３−ジヒドロ−７−（２−フェニルエチル）−１Ｈ−インデン−１−イル］マレイミド｝、ポリ｛Ｎ−［（１Ｓ）−２，３−ジヒドロ−７−メトキシ−１Ｈ−インデン−１−イル］マレイミド｝、ポリ｛Ｎ−［（１Ｓ）−７−エトキシ−２，３−ジヒドロ−１Ｈ−インデン−１−イル］マレイミド｝、ポリ｛Ｎ−［（１Ｓ）−２，３−ジヒドロ−７−ｎ−プロポキシ−１Ｈ−インデン−１−イル］マレイミド｝、ポリ｛Ｎ−［（１Ｓ）−２，３−ジヒドロ−７−ｉ−プロポキシ−１Ｈ−インデン−１−イル］マレイミド｝、ポリ｛Ｎ−［（１Ｓ）−７−ｎ−ブトキシ−２，３−ジヒドロ−１Ｈ−インデン−１−イル］マレイミド｝、ポリ｛Ｎ−［（１Ｓ）−７−ｉ−ブトキシ−２，３−ジヒドロ−１Ｈ−インデン−１−イル］マレイミド｝、ポリ｛Ｎ−［（１Ｓ）−７−ｔ−ブトキシ−２，３−ジヒドロ−１Ｈ−インデン−１−イル］マレイミド｝、ポリ｛Ｎ−［（１Ｓ）−２，３−ジヒドロ−７−フェノキシ−１Ｈ−インデン−１−イル］マレイミド｝、ポリ｛Ｎ−［（１Ｓ）−７−ベンジルオキシ−２，３−ジヒドロ−１Ｈ−インデン−１−イル］マレイミド｝、ポリ｛Ｎ−［（１Ｓ）−２，３−ジヒドロ−７−（２−フェニルエトキシ）−１Ｈ−インデン−１−イル］マレイミド｝、ポリ｛Ｎ−［（１Ｓ）−７−アセチル−２，３−ジヒドロ−１Ｈ−インデン−１−イル］マレイミド｝、ポリ｛Ｎ−［（１Ｓ）−２，３−ジヒドロ−７−プロピオニル−１Ｈ−インデン−１−イル］マレイミド｝、ポリ｛Ｎ−［（１Ｓ）−７−ｎ−ブチリル−２，３−ジヒドロ−１Ｈ−インデン−１−イル］マレイミド｝、ポリ｛Ｎ−［（１Ｓ）−７−ｉ−ブチリル−２，３−ジヒドロ−１Ｈ−インデン−１−イル］マレイミド｝、ポリ｛Ｎ−［（１Ｓ）−２，３−ジヒドロ−７−ｎ−バレリル−１Ｈ−インデン−１−イル］マレイミド｝、ポリ｛Ｎ−［（１Ｓ）−２，３−ジヒドロ−７−ｉ−バレリル−１Ｈ−インデン−１−イル］マレイミド｝、ポリ｛Ｎ−［（１Ｓ）−２，３−ジヒドロ−７−ピバロイル−１Ｈ−インデン−１−イル］マレイミド｝、ポリ｛Ｎ−［（１Ｓ）−７−ベンゾイル−２，３−ジヒドロ−１Ｈ−インデン−１−イル］マレイミド｝、ポリ｛Ｎ−［（１Ｓ）−２，３−ジヒドロ−７−フェニルアセチル−１Ｈ−インデン−１−イル］マレイミド｝、ポリ｛Ｎ−［（１Ｓ）−２，３−ジヒドロ−７−（３−フェニルプロピオニル）−１Ｈ−インデン−１−イル］マレイミド｝、ポリ｛Ｎ−［（１Ｓ）−７−アセトキシ−２，３−ジヒドロ−１Ｈ−インデン−１−イル］マレイミド｝、ポリ｛Ｎ−［（１Ｓ）−２，３−ジヒドロ−７−プロピオニルオキシ−１Ｈ−インデン−１−イル］マレイミド｝、ポリ｛Ｎ−［（１Ｓ）−７−ｎ−ブチリルオキシ−２，３−ジヒドロ−１Ｈ−インデン−１−イル］マレイミド｝、ポリ｛Ｎ−［（１Ｓ）−７−ｉ−ブチリルオキシ−２，３−ジヒドロ−１Ｈ−インデン−１−イル］マレイミド｝、ポリ｛Ｎ−［（１Ｓ）−２，３−ジヒドロ−７−ｎ−バレリルオキシ−１Ｈ−インデン−１−イル］マレイミド｝、ポリ｛Ｎ−［（１Ｓ）−２，３−ジヒドロ−７−ｉ−バレリルオキシ−１Ｈ−インデン−１−イル］マレイミド｝、ポリ｛Ｎ−［（１Ｓ）−２，３−ジヒドロ−７−ピバロイルオキシ−１Ｈ−インデン−１−イル］マレイミド｝、ポリ｛Ｎ−［（１Ｓ）−７−ベンゾイルオキシ−２，３−ジヒドロ−１Ｈ−インデン−１−イル］マレイミド｝、ポリ｛Ｎ−［（１Ｓ）−２，３−ジヒドロ−７−フェニルアセトキシ−１Ｈ−インデン−１−イル］マレイミド｝、ポリ｛Ｎ−［（１Ｓ）−２，３−ジヒドロ−７−（３−フェニルプロピオニルオキシ）−１Ｈ−インデン−１−イル］マレイミド｝、ポリ｛Ｎ−［（１Ｓ）−２，３−ジヒドロ−７−メトキシカルボニル−１Ｈ−インデン−１−イル］マレイミド｝、ポリ｛Ｎ−［（１Ｓ）−７−エトキシカルボニル−２，３−ジヒドロ−１Ｈ−インデン−１−イル］マレイミド｝、ポリ｛Ｎ−［（１Ｓ）−２，３−ジヒドロ−７−ｎ−プロポキシカルボニル−１Ｈ−インデン−１−イル］マレイミド｝、ポリ｛Ｎ−［（１Ｓ）−２，３−ジヒドロ−７−ｉ−プロポキシカルボニル−１Ｈ−インデン−１−イル］マレイミド｝、ポリ｛Ｎ−［（１Ｓ）−７−ｎ−ブトキシカルボニル−２，３−ジヒドロ−１Ｈ−インデン−１−イル］マレイミド｝、ポリ｛Ｎ−［（１Ｓ）−７−ｉ−ブトキシカルボニル−２，３−ジヒドロ−１Ｈ−インデン−１−イル］マレイミド｝、ポリ｛Ｎ−［（１Ｓ）−７−ｔ−ブトキシカルボニル−２，３−ジヒドロ−１Ｈ−インデン−１−イル］マレイミド｝、ポリ｛Ｎ−［（１Ｓ）−２，３−ジヒドロ−７−フェノキシカルボニル−１Ｈ−インデン−１−イル］マレイミド｝、ポリ｛Ｎ−［（１Ｓ）−７−ベンジルオキシカルボニル−２，３−ジヒドロ−１Ｈ−インデン−１−イル］マレイミド｝、ポリ｛Ｎ−［（１Ｓ）−２，３−ジヒドロ−７−（２−フェニルエトキシカルボニル）−１Ｈ−インデン−１−イル］マレイミド｝、ポリ｛Ｎ−［（１Ｓ）−７−Ｎ−アセチルアミノ−２，３−ジヒドロ−１Ｈ−インデン−１−イル］マレイミド｝、ポリ｛Ｎ−［（１Ｓ）−２，３−ジヒドロ−７−Ｎ−プロピオニルアミノ−１Ｈ−インデン−１−イル］マレイミド｝、ポリ｛Ｎ−［（１Ｓ）−７−Ｎ−ｎ−ブチリルアミノ−２，３−ジヒドロ−１Ｈ−インデン−１−イル］マレイミド｝、ポリ｛Ｎ−［（１Ｓ）−７−Ｎ−ｉ−ブチリルアミノ−２，３−ジヒドロ−１Ｈ−インデン−１−イル］マレイミド｝、ポリ｛Ｎ−［（１Ｓ）−２，３−ジヒドロ−７−Ｎ−ｎ−バレリルアミノ−１Ｈ−インデン−１−イル］マレイミド｝、ポリ｛Ｎ−［（１Ｓ）−２，３−ジヒドロ−７−Ｎ−ｉ−バレリルアミノ−１Ｈ−インデン−１−イル］マレイミド｝、ポリ｛Ｎ−［（１Ｓ）−２，３−ジヒドロ−７−Ｎ−ピバロイルアミノ−１Ｈ−インデン−１−イル］マレイミド｝、ポリ｛Ｎ−［（１Ｓ）−７−Ｎ−ベンゾイルアミノ−２，３−ジヒドロ−１Ｈ−インデン−１−イル］マレイミド｝、ポリ｛Ｎ−［（１Ｓ）−２，３−ジヒドロ−７−Ｎ−フェニルアセチルアミノ−１Ｈ−インデン−１−イル］マレイミド｝、ポリ｛Ｎ−［（１Ｓ）−２，３−ジヒドロ−７−（Ｎ−３−フェニルプロピオニルアミノ）−１Ｈ−インデン−１−イル］マレイミド｝、ポリ｛Ｎ−［（１Ｓ）−２，３−ジヒドロ−７−Ｎ−メチルカルバモイル−１Ｈ−インデン−１−イル］マレイミド｝、ポリ｛Ｎ−［（１Ｓ）−７−Ｎ−エチルカルバモイル−２，３−ジヒドロ−１Ｈ−インデン−１−イル］マレイミド｝、ポリ｛Ｎ−［（１Ｓ）−２，３−ジヒドロ−７−Ｎ−ｎ−プロピルカルバモイル−１Ｈ−インデン−１−イル］マレイミド｝、ポリ｛Ｎ−［（１Ｓ）−２，３−ジヒドロ−７−Ｎ−ｉ−プロピルカルバモイル−１Ｈ−インデン−１−イル］マレイミド｝、ポリ｛Ｎ−［（１Ｓ）−７−Ｎ−ｎ−ブチルカルバモイル−２，３−ジヒドロ−１Ｈ−インデン−１−イル］マレイミド｝、ポリ｛Ｎ−［（１Ｓ）−７−Ｎ−ｉ−ブチルカルバモイル−２，３−ジヒドロ−１Ｈ−インデン−１−イル］マレイミド｝、ポリ｛Ｎ−［（１Ｓ）−７−Ｎ−ｔ−ブチルカルバモイル−２，３−ジヒドロ−１Ｈ−インデン−１−イル］マレイミド｝、ポリ｛Ｎ−［（１Ｓ）−２，３−ジヒドロ−７−Ｎ−フェニルカルバモイル−１Ｈ−インデン−１−イル］マレイミド｝、ポリ｛Ｎ−［（１Ｓ）−７−Ｎ−ベンジルカルバモイル−２，３−ジヒドロ−１Ｈ−インデン−１−イル］マレイミド｝、ポリ｛Ｎ−［（１Ｓ）−２，３−ジヒドロ−７−（Ｎ−２−フェニルエチルカルバモイル）−１Ｈ−インデン−１−イル］マレイミド｝、ポリ｛Ｎ−［（１Ｓ）−２，３−ジヒドロ−７−Ｎ−メチルカルバモイルオキシ−１Ｈ−インデン−１−イル］マレイミド｝、ポリ｛Ｎ−［（１Ｓ）−７−Ｎ−エチルカルバモイルオキシ−２，３−ジヒドロ−１Ｈ−インデン−１−イル］マレイミド｝、ポリ｛Ｎ−［（１Ｓ）−２，３−ジヒドロ−７−Ｎ−ｎ−プロピルカルバモイルオキシ−１Ｈ−インデン−１−イル］マレイミド｝、ポリ｛Ｎ−［（１Ｓ）−２，３−ジヒドロ−７−Ｎ−ｉ−プロピルカルバモイルオキシ−１Ｈ−インデン−１−イル］マレイミド｝、ポリ｛Ｎ−［（１Ｓ）−７−Ｎ−ｎ−ブチルカルバモイルオキシ−２，３−ジヒドロ−１Ｈ−インデン−１−イル］マレイミド｝、ポリ｛Ｎ−［（１Ｓ）−７−Ｎ−ｉ−ブチルカルバモイルオキシ−２，３−ジヒドロ−１Ｈ−インデン−１−イル］マレイミド｝、ポリ｛Ｎ−［（１Ｓ）−７−Ｎ−ｔ−ブチルカルバモイルオキシ−２，３−ジヒドロ−１Ｈ−インデン−１−イル］マレイミド｝、ポリ｛Ｎ−［（１Ｓ）−２，３−ジヒドロ−７−Ｎ−フェニルカルバモイルオキシ−１Ｈ−インデン−１−イル］マレイミド｝、ポリ｛Ｎ−［（１Ｓ）−７−Ｎ−ベンジルカルバモイルオキシ−２，３−ジヒドロ−１Ｈ−インデン−１−イル］マレイミド｝、ポリ｛Ｎ−［（１Ｓ）−２，３−ジヒドロ−７−（Ｎ−２−フェニルエチルカルバモイルオキシ）−１Ｈ−インデン−１−イル］マレイミド｝等が挙げられる。
【００３４】
また、２，３−ジヒドロ−１Ｈ−インデン環の１位以外に２つの置換基を有する化合物として、例えば、ポリ｛Ｎ−［（１Ｓ）−２，３−ジヒドロ−２，２−ジメチル−１Ｈ−インデン−１−イル］マレイミド｝、ポリ｛Ｎ−［（１Ｓ）−２，２−ジエチル−２，３−ジヒドロ−１Ｈ−インデン−１−イル］マレイミド｝、ポリ｛Ｎ−［（１Ｓ）−２，３−ジヒドロ−２，２−ジ−ｎ−プロピル−１Ｈ−インデン−１−イル］マレイミド｝、ポリ｛Ｎ−［（１Ｓ）−２，３−ジヒドロ−２，２−ジ−ｉ−プロピル−１Ｈ−インデン−１−イル］マレイミド｝、ポリ｛Ｎ−［（１Ｓ）−２，２−ジ−ｎ−ブチル−２，３−ジヒドロ−１Ｈ−インデン−１−イル］マレイミド｝、ポリ｛Ｎ−［（１Ｓ）−２，２−ジ−ｉ−ブチル−２，３−ジヒドロ−１Ｈ−インデン−１−イル］マレイミド｝、ポリ｛Ｎ−［（１Ｓ）−２，２−ジ−ｔ−ブチル−２，３−ジヒドロ−１Ｈ−インデン−１−イル］マレイミド｝、ポリ｛Ｎ−［（１Ｓ）−２，３−ジヒドロ−２，２−ジメトキシ−１Ｈ−インデン−１−イル］マレイミド｝、ポリ｛Ｎ−［（１Ｓ）−２，２−ジエトキシ−２，３−ジヒドロ−１Ｈ−インデン−１−イル］マレイミド｝、ポリ｛Ｎ−［（１Ｓ）−２，３−ジヒドロ−２，２−ジ−ｎ−プロポキシ−１Ｈ−インデン−１−イル］マレイミド｝、ポリ｛Ｎ−［（１Ｓ）−２，３−ジヒドロ−２，２−ジ−ｉ−プロポキシ−１Ｈ−インデン−１−イル］マレイミド｝、ポリ｛Ｎ−［（１Ｓ）−２，２−ジ−ｎ−ブトキシ−２，３−ジヒドロ−１Ｈ−インデン−１−イル］マレイミド｝、ポリ｛Ｎ−［（１Ｓ）−２，２−ジ−ｉ−ブトキシ−２，３−ジヒドロ−１Ｈ−インデン−１−イル］マレイミド｝、ポリ｛Ｎ−［（１Ｓ）−２，２−ジ−ｔ−ブトキシ−２，３−ジヒドロ−１Ｈ−インデン−１−イル］マレイミド｝、ポリ｛Ｎ−［（１Ｓ，２Ｓ，３Ｓ）−２，３−ジヒドロ−２，３−ジメチル−１Ｈ−インデン−１−イル］マレイミド｝、ポリ｛Ｎ−［（１Ｓ，２Ｓ，３Ｓ）−２，３−ジエチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３−ジ−ｎ−プロピル−１Ｈ−インデン−１−イル］マレイミド｝、ポリ｛Ｎ−［（１Ｓ，２Ｓ，３Ｓ）−２，３−ジヒドロ−２，３−ジ−ｉ−プロピル−１Ｈ−インデン−１−イル］マレイミド｝、ポリ｛Ｎ−［（１Ｓ，２Ｓ，３Ｓ）−２，３−ジ−ｎ−ブチル−２，３−ジヒドロ−１Ｈ−インデン−１−イル］マレイミド｝、ポリ｛Ｎ−［（１Ｓ，２Ｓ，３Ｓ）−２，３−ジ−ｉ−ブチル−２，３−ジヒドロ−１Ｈ−インデン−１−イル］マレイミド｝、ポリ｛Ｎ−［（１Ｓ，２Ｓ，３Ｓ）−２，３−ジ−ｔ−ブチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３−ジメトキシ−１Ｈ−インデン−１−イル］マレイミド｝、ポリ｛Ｎ−［（１Ｓ，２Ｓ，３Ｓ）−２，３−ジエトキシ−２，３−ジヒドロ−１Ｈ−インデン−１−イル］マレイミド｝、ポリ｛Ｎ−［（１Ｓ，２Ｓ，３Ｓ）−２，３−ジヒドロ−２，３−ジ−ｎ−プロポキシ−１Ｈ−インデン−１−イル］マレイミド｝、ポリ｛Ｎ−［（１Ｓ，２Ｓ，３Ｓ）−２，３−ジヒドロ−２，３−ジ−ｉ−プロポキシ−１Ｈ−インデン−１−イル］マレイミド｝、ポリ｛Ｎ−［（１Ｓ，２Ｓ，３Ｓ）−２，３−ジ−ｎ−ブトキシ−２，３−ジヒドロ−１Ｈ−インデン−１−イル］マレイミド｝、ポリ｛Ｎ−［（１Ｓ，２Ｓ，３Ｓ）−２，３−ジ−ｉ−ブトキシ−２，３−ジヒドロ−１Ｈ−インデン−１−イル］マレイミド｝、ポリ｛Ｎ−［（１Ｓ，２Ｓ，３Ｓ）−２，３−ジ−ｔ−ブトキシ−２，３−ジヒドロ−１Ｈ−インデン−１−イル］マレイミド｝、ポリ｛Ｎ−［（１Ｓ，２Ｓ）−２，３−ジヒドロ−２，４−ジメチル−１Ｈ−インデン−１−イル］マレイミド｝、ポリ｛Ｎ−［（１Ｓ，２Ｓ）−２，４−ジエチル−２，３−ジヒドロ−１Ｈ−インデン−１−イル］マレイミド｝、ポリ｛Ｎ−［（１Ｓ，２Ｓ）−２，３−ジヒドロ−２，４−ジ−ｎ−プロピル−１Ｈ−インデン−１−イル］マレイミド｝、ポリ｛Ｎ−［（１Ｓ，２Ｓ）−２，３−ジヒドロ−２，４−ジ−ｉ−プロピル−１Ｈ−インデン−１−イル］マレイミド｝、ポリ｛Ｎ−［（１Ｓ，２Ｓ）−２，４−ジ−ｎ−ブチル−２，３−ジヒドロ−１Ｈ−インデン−１−イル］マレイミド｝、ポリ｛Ｎ−［（１Ｓ，２Ｓ）−２，４−ジ−ｉ−ブチル−２，３−ジヒドロ−１Ｈ−インデン−１−イル］マレイミド｝、ポリ｛Ｎ−［（１Ｓ，２Ｓ）−２，４−ジ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，４−ジメトキシ−１Ｈ−インデン−１−イル］マレイミド｝、ポリ｛Ｎ−［（１Ｓ，２Ｓ）−２，４−ジエトキシ−２，３−ジヒドロ−１Ｈ−インデン−１−イル］マレイミド｝、ポリ｛Ｎ−［（１Ｓ，２Ｓ）−２，３−ジヒドロ−２，４−ジ−ｎ−プロポキシ−１Ｈ−インデン−１−イル］マレイミド｝、ポリ｛Ｎ−［（１Ｓ，２Ｓ）−２，３−ジヒドロ−２，４−ジ−ｉ−プロポキシ−１Ｈ−インデン−１−イル］マレイミド｝、ポリ｛Ｎ−［（１Ｓ，２Ｓ）−２，４−ジ−ｎ−ブトキシ−２，３−ジヒドロ−１Ｈ−インデン−１−イル］マレイミド｝、ポリ｛Ｎ−［（１Ｓ，２Ｓ）−２，４−ジ−ｉ−ブトキシ−２，３−ジヒドロ−１Ｈ−インデン−１−イル］マレイミド｝、ポリ｛Ｎ−［（１Ｓ，２Ｓ）−２，４−ジ−ｔ−ブトキシ−２，３−ジヒドロ−１Ｈ−インデン−１−イル］マレイミド｝、ポリ｛Ｎ−［（１Ｓ，２Ｓ）−２，３−ジヒドロ−２，５−ジメチル−１Ｈ−インデン−１−イル］マレイミド｝、ポリ｛Ｎ−［（１Ｓ，２Ｓ）−２，５−ジエチル−２，３−ジヒドロ−１Ｈ−インデン−１−イル］マレイミド｝、ポリ｛Ｎ−［（１Ｓ，２Ｓ）−２，３−ジヒドロ−２，５−ジ−ｎ−プロピル−１Ｈ−インデン−１−イル］マレイミド｝、ポリ｛Ｎ−［（１Ｓ，２Ｓ）−２，３−ジヒドロ−２，５−ジ−ｉ−プロピル−１Ｈ−インデン−１−イル］マレイミド｝、ポリ｛Ｎ−［（１Ｓ，２Ｓ）−２，５−ジ−ｎ−ブチル−２，３−ジヒドロ−１Ｈ−インデン−１−イル］マレイミド｝、ポリ｛Ｎ−［（１Ｓ，２Ｓ）−２，５−ジ−ｉ−ブチル−２，３−ジヒドロ−１Ｈ−インデン−１−イル］マレイミド｝、ポリ｛Ｎ−［（１Ｓ，２Ｓ）−２，５−ジ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，５−ジメトキシ−１Ｈ−インデン−１−イル］マレイミド｝、ポリ｛Ｎ−［（１Ｓ，２Ｓ）−２，５−ジエトキシ−２，３−ジヒドロ−１Ｈ−インデン−１−イル］マレイミド｝、ポリ｛Ｎ−［（１Ｓ，２Ｓ）−２，３−ジヒドロ−２，５−ジ−ｎ−プロポキシ−１Ｈ−インデン−１−イル］マレイミド｝、ポリ｛Ｎ−［（１Ｓ，２Ｓ）−２，３−ジヒドロ−２，５−ジ−ｉ−プロポキシ−１Ｈ−インデン−１−イル］マレイミド｝、ポリ｛Ｎ−［（１Ｓ，２Ｓ）−２，５−ジ−ｎ−ブトキシ−２，３−ジヒドロ−１Ｈ−インデン−１−イル］マレイミド｝、ポリ｛Ｎ−［（１Ｓ，２Ｓ）−２，５−ジ−ｉ−ブトキシ−２，３−ジヒドロ−１Ｈ−インデン−１−イル］マレイミド｝、ポリ｛Ｎ−［（１Ｓ，２Ｓ）−２，５−ジ−ｔ−ブトキシ−２，３−ジヒドロ−１Ｈ−インデン−１−イル］マレイミド｝、ポリ｛Ｎ−［（１Ｓ，２Ｓ）−２，３−ジヒドロ−２，６−ジメチル−１Ｈ−インデン−１−イル］マレイミド｝、ポリ｛Ｎ−［（１Ｓ，２Ｓ）−２，６−ジエチル−２，３−ジヒドロ−１Ｈ−インデン−１−イル］マレイミド｝、ポリ｛Ｎ−［（１Ｓ，２Ｓ）−２，３−ジヒドロ−２，６−ジ−ｎ−プロピル−１Ｈ−インデン−１−イル］マレイミド｝、ポリ｛Ｎ−［（１Ｓ，２Ｓ）−２，３−ジヒドロ−２，６−ジ−ｉ−プロピル−１Ｈ−インデン−１−イル］マレイミド｝、ポリ｛Ｎ−［（１Ｓ，２Ｓ）−２，６−ジ−ｎ−ブチル−２，３−ジヒドロ−１Ｈ−インデン−１−イル］マレイミド｝、ポリ｛Ｎ−［（１Ｓ，２Ｓ）−２，６−ジ−ｉ−ブチル−２，３−ジヒドロ−１Ｈ−インデン−１−イル］マレイミド｝、ポリ｛Ｎ−［（１Ｓ，２Ｓ）−２，６−ジ−ｔ−ブチル−２，３−ジヒドロ−１Ｈ−インデン−１−イル］マレイミド｝、ポリ｛Ｎ−［（１Ｓ，２Ｓ）−２，６−ジヒドロ−２，５−ジメトキシ−１Ｈ−インデン−１−イル］マレイミド｝、ポリ｛Ｎ−［（１Ｓ，２Ｓ）−２，６−ジエトキシ−２，３−ジヒドロ−１Ｈ−インデン−１−イル］マレイミド｝、ポリ｛Ｎ−［（１Ｓ，２Ｓ）−２，３−ジヒドロ−２，６−ジ−ｎ−プロポキシ−１Ｈ−インデン−１−イル］マレイミド｝、ポリ｛Ｎ−［（１Ｓ，２Ｓ）−２，３−ジヒドロ−２，６−ジ−ｉ−プロポキシ−１Ｈ−インデン−１−イル］マレイミド｝、ポリ｛Ｎ−［（１Ｓ，２Ｓ）−２，６−ジ−ｎ−ブトキシ−２，３−ジヒドロ−１Ｈ−インデン−１−イル］マレイミド｝、ポリ｛Ｎ−［（１Ｓ，２Ｓ）−２，６−ジ−ｉ−ブトキシ−２，３−ジヒドロ−１Ｈ−インデン−１−イル］マレイミド｝、ポリ｛Ｎ−［（１Ｓ，２Ｓ）−２，６−ジ−ｔ−ブトキシ−２，３−ジヒドロ−１Ｈ−インデン−１−イル］マレイミド｝、ポリ｛Ｎ−［（１Ｓ，２Ｓ）−２，３−ジヒドロ−２，７−ジメチル−１Ｈ−インデン−１−イル］マレイミド｝、ポリ｛Ｎ−［（１Ｓ，２Ｓ）−２，７−ジエチル−２，３−ジヒドロ−１Ｈ−インデン−１−イル］マレイミド｝、ポリ｛Ｎ−［（１Ｓ，２Ｓ）−２，３−ジヒドロ−２，７−ジ−ｎ−プロピル−１Ｈ−インデン−１−イル］マレイミド｝、ポリ｛Ｎ−［（１Ｓ，２Ｓ）−２，３−ジヒドロ−２，７−ジ−ｉ−プロピル−１Ｈ−インデン−１−イル］マレイミド｝、ポリ｛Ｎ−［（１Ｓ，２Ｓ）−２，７−ジ−ｎ−ブチル−２，３−ジヒドロ−１Ｈ−インデン−１−イル］マレイミド｝、ポリ｛Ｎ−［（１Ｓ，２Ｓ）−２，７−ジ−ｉ−ブチル−２，３−ジヒドロ−１Ｈ−インデン−１−イル］マレイミド｝、ポリ｛Ｎ−［（１Ｓ，２Ｓ）−２，７−ジ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，７−ジメトキシ−１Ｈ−インデン−１−イル］マレイミド｝、ポリ｛Ｎ−［（１Ｓ，２Ｓ）−２，７−ジエトキシ−２，３−ジヒドロ−１Ｈ−インデン−１−イル］マレイミド｝、ポリ｛Ｎ−［（１Ｓ，２Ｓ）−２，３−ジヒドロ−２，７−ジ−ｎ−プロポキシ−１Ｈ−インデン−１−イル］マレイミド｝、ポリ｛Ｎ−［（１Ｓ，２Ｓ）−２，３−ジヒドロ−２，７−ジ−ｉ−プロポキシ−１Ｈ−インデン−１−イル］マレイミド｝、ポリ｛Ｎ−［（１Ｓ，２Ｓ）−２，７−ジ−ｎ−ブトキシ−２，３−ジヒドロ−１Ｈ−インデン−１−イル］マレイミド｝、ポリ｛Ｎ−［（１Ｓ，２Ｓ）−２，７−ジ−ｉ−ブトキシ−２，３−ジヒドロ−１Ｈ−インデン−１−イル］マレイミド｝、ポリ｛Ｎ−［（１Ｓ，２Ｓ）−２，７−ジ−ｔ−ブトキシ−２，３−ジヒドロ−１Ｈ−インデン−１−イル］マレイミド｝、ポリ｛Ｎ−［（１Ｓ）−２，３−ジヒドロ−３，３−ジメチル−１Ｈ−インデン−１−イル］マレイミド｝、ポリ｛Ｎ−［（１Ｓ）−３，３−ジエチル−２，３−ジヒドロ−１Ｈ−インデン−１−イル］マレイミド｝、ポリ｛Ｎ−［（１Ｓ）−２，３−ジヒドロ−３，３−ジ−ｎ−プロピル−１Ｈ−インデン−１−イル］マレイミド｝、ポリ｛Ｎ−［（１Ｓ）−２，３−ジヒドロ−３，３−ジ−ｉ−プロピル−１Ｈ−インデン−１−イル］マレイミド｝、ポリ｛Ｎ−［（１Ｓ）−３，３−ジ−ｎ−ブチル−２，３−ジヒドロ−１Ｈ−インデン−１−イル］マレイミド｝、ポリ｛Ｎ−［（１Ｓ）−３，３−ジ−ｉ−ブチル−２，３−ジヒドロ−１Ｈ−インデン−１−イル］マレイミド｝、ポリ｛Ｎ−［（１Ｓ）−３，３−ジ−ｔ−ブチル−２，３−ジヒドロ−１Ｈ−インデン−１−イル］マレイミド｝、ポリ｛Ｎ−［（１Ｓ）−２，３−ジヒドロ−３，３−ジメトキシ−１Ｈ−インデン−１−イル］マレイミド｝、ポリ｛Ｎ−［（１Ｓ）−３，３−ジエトキシ−２，３−ジヒドロ−１Ｈ−インデン−１−イル］マレイミド｝
、ポリ｛Ｎ−［（１Ｓ）−２，３−ジヒドロ−３，３−ジ−ｎ−プロポキシ−１Ｈ−インデン−１−イル］マレイミド｝、ポリ｛Ｎ−［（１Ｓ）−２，３−ジヒドロ−３，３−ジ−ｉ−プロポキシ−１Ｈ−インデン−１−イル］マレイミド｝、ポリ｛Ｎ−［（１Ｓ）−３，３−ジ−ｎ−ブトキシ−２，３−ジヒドロ−１Ｈ−インデン−１−イル］マレイミド｝、ポリ｛Ｎ−［（１Ｓ）−３，３−ジ−ｉ−ブトキシ−２，３−ジヒドロ−１Ｈ−インデン−１−イル］マレイミド｝、ポリ｛Ｎ−［（１Ｓ）−３，３−ジ−ｔ−ブトキシ−２，３−ジヒドロ−１Ｈ−インデン−１−イル］マレイミド｝、ポリ｛Ｎ−［（１Ｓ，３Ｓ）−２，３−ジヒドロ−３，４−ジメチル−１Ｈ−インデン−１−イル］マレイミド｝、ポリ｛Ｎ−［（１Ｓ，３Ｓ）−３，４−ジエチル−２，３−ジヒドロ−１Ｈ−インデン−１−イル］マレイミド｝、ポリ｛Ｎ−［（１Ｓ，３Ｓ）−２，３−ジヒドロ−３，４−ジ−ｎ−プロピル−１Ｈ−インデン−１−イル］マレイミド｝、ポリ｛Ｎ−［（１Ｓ，３Ｓ）−２，３−ジヒドロ−３，４−ジ−ｉ−プロピル−１Ｈ−インデン−１−イル］マレイミド｝、ポリ｛Ｎ−［（１Ｓ，３Ｓ）−３，４−ジ−ｎ−ブチル−２，３−ジヒドロ−１Ｈ−インデン−１−イル］マレイミド｝、ポリ｛Ｎ−［（１Ｓ，３Ｓ）−３，４−ジ−ｉ−ブチル−２，３−ジヒドロ−１Ｈ−インデン−１−イル］マレイミド｝、ポリ｛Ｎ−［（１Ｓ，３Ｓ）−３，４−ジ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，４−ジメトキシ−１Ｈ−インデン−１−イル］マレイミド｝、ポリ｛Ｎ−［（１Ｓ，３Ｓ）−３，４−ジエトキシ−２，３−ジヒドロ−１Ｈ−インデン−１−イル］マレイミド｝、ポリ｛Ｎ−［（１Ｓ，３Ｓ）−２，３−ジヒドロ−３，４−ジ−ｎ−プロポキシ−１Ｈ−インデン−１−イル］マレイミド｝、ポリ｛Ｎ−［（１Ｓ，３Ｓ）−２，３−ジヒドロ−３，４−ジ−ｉ−プロポキシ−１Ｈ−インデン−１−イル］マレイミド｝、ポリ｛Ｎ−［（１Ｓ，３Ｓ）−３，４−ジ−ｎ−ブトキシ−２，３−ジヒドロ−１Ｈ−インデン−１−イル］マレイミド｝、ポリ｛Ｎ−［（１Ｓ，３Ｓ）−３，４−ジ−ｉ−ブトキシ−２，３−ジヒドロ−１Ｈ−インデン−１−イル］マレイミド｝、ポリ｛Ｎ−［（１Ｓ，３Ｓ）−３，４−ジ−ｔ−ブトキシ−２，３−ジヒドロ−１Ｈ−インデン−１−イル］マレイミド｝、ポリ｛Ｎ−［（１Ｓ，３Ｓ）−２，３−ジヒドロ−３，５−ジメチル−１Ｈ−インデン−１−イル］マレイミド｝、ポリ｛Ｎ−［（１Ｓ，３Ｓ）−３，５−ジエチル−２，３−ジヒドロ−１Ｈ−インデン−１−イル］マレイミド｝、ポリ｛Ｎ−［（１Ｓ，３Ｓ）−２，３−ジヒドロ−３，５−ジ−ｎ−プロピル−１Ｈ−インデン−１−イル］マレイミド｝、ポリ｛Ｎ−［（１Ｓ，３Ｓ）−２，３−ジヒドロ−３，５−ジ−ｉ−プロピル−１Ｈ−インデン−１−イル］マレイミド｝、ポリ｛Ｎ−［（１Ｓ，３Ｓ）−３，５−ジ−ｎ−ブチル−２，３−ジヒドロ−１Ｈ−インデン−１−イル］マレイミド｝、ポリ｛Ｎ−［（１Ｓ，３Ｓ）−３，５−ジ−ｉ−ブチル−２，３−ジヒドロ−１Ｈ−インデン−１−イル］マレイミド｝、ポリ｛Ｎ−［（１Ｓ，３Ｓ）−３，５−ジ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，５−ジメトキシ−１Ｈ−インデン−１−イル］マレイミド｝、ポリ｛Ｎ−［（１Ｓ，３Ｓ）−３，５−ジエトキシ−２，３−ジヒドロ−１Ｈ−インデン−１−イル］マレイミド｝、ポリ｛Ｎ−［（１Ｓ，３Ｓ）−２，３−ジヒドロ−３，５−ジ−ｎ−プロポキシ−１Ｈ−インデン−１−イル］マレイミド｝、ポリ｛Ｎ−［（１Ｓ，３Ｓ）−２，３−ジヒドロ−３，５−ジ−ｉ−プロポキシ−１Ｈ−インデン−１−イル］マレイミド｝、ポリ｛Ｎ−［（１Ｓ，３Ｓ）−３，５−ジ−ｎ−ブトキシ−２，３−ジヒドロ−１Ｈ−インデン−１−イル］マレイミド｝、ポリ｛Ｎ−［（１Ｓ，３Ｓ）−３，５−ジ−ｉ−ブトキシ−２，３−ジヒドロ−１Ｈ−インデン−１−イル］マレイミド｝、ポリ｛Ｎ−［（１Ｓ，３Ｓ）−３，５−ジ−ｔ−ブトキシ−２，３−ジヒドロ−１Ｈ−インデン−１−イル］マレイミド｝、ポリ｛Ｎ−［（１Ｓ，３Ｓ）−２，３−ジヒドロ−３，６−ジメチル−１Ｈ−インデン−１−イル］マレイミド｝、ポリ｛Ｎ−［（１Ｓ，３Ｓ）−３，６−ジエチル−２，３−ジヒドロ−１Ｈ−インデン−１−イル］マレイミド｝、ポリ｛Ｎ−［（１Ｓ，３Ｓ）−２，３−ジヒドロ−３，６−ジ−ｎ−プロピル−１Ｈ−インデン−１−イル］マレイミド｝、ポリ｛Ｎ−［（１Ｓ，３Ｓ）−２，３−ジヒドロ−３，６−ジ−ｉ−プロピル−１Ｈ−インデン−１−イル］マレイミド｝、ポリ｛Ｎ−［（１Ｓ，３Ｓ）−３，６−ジ−ｎ−ブチル−２，３−ジヒドロ−１Ｈ−インデン−１−イル］マレイミド｝、ポリ｛Ｎ−［（１Ｓ，３Ｓ）−３，６−ジ−ｉ−ブチル−２，３−ジヒドロ−１Ｈ−インデン−１−イル］マレイミド｝、ポリ｛Ｎ−［（１Ｓ，３Ｓ）−３，６−ジ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，６−ジメトキシ−１Ｈ−インデン−１−イル］マレイミド｝、ポリ｛Ｎ−［（１Ｓ，３Ｓ）−３，６−ジエトキシ−２，３−ジヒドロ−１Ｈ−インデン−１−イル］マレイミド｝、ポリ｛Ｎ−［（１Ｓ，３Ｓ）−２，３−ジヒドロ−３，６−ジ−ｎ−プロポキシ−１Ｈ−インデン−１−イル］マレイミド｝、ポリ｛Ｎ−［（１Ｓ，３Ｓ）−２，３−ジヒドロ−３，６−ジ−ｉ−プロポキシ−１Ｈ−インデン−１−イル］マレイミド｝、ポリ｛Ｎ−［（１Ｓ，３Ｓ）−３，６−ジ−ｎ−ブトキシ−２，３−ジヒドロ−１Ｈ−インデン−１−イル］マレイミド｝、ポリ｛Ｎ−［（１Ｓ，３Ｓ）−３，６−ジ−ｉ−ブトキシ−２，３−ジヒドロ−１Ｈ−インデン−１−イル］マレイミド｝、ポリ｛Ｎ−［（１Ｓ，３Ｓ）−３，６−ジ−ｔ−ブトキシ−２，３−ジヒドロ−１Ｈ−インデン−１−イル］マレイミド｝、ポリ｛Ｎ−［（１Ｓ，３Ｓ）−２，３−ジヒドロ−３，７−ジメチル−１Ｈ−インデン−１−イル］マレイミド｝、ポリ｛Ｎ−［（１Ｓ，３Ｓ）−３，７−ジエチル−２，３−ジヒドロ−１Ｈ−インデン−１−イル］マレイミド｝、ポリ｛Ｎ−［（１Ｓ，３Ｓ）−２，３−ジヒドロ−３，７−ジ−ｎ−プロピル−１Ｈ−インデン−１−イル］マレイミド｝、ポリ｛Ｎ−［（１Ｓ，３Ｓ）−２，３−ジヒドロ−３，７−ジ−ｉ−プロピル−１Ｈ−インデン−１−イル］マレイミド｝、ポリ｛Ｎ−［（１Ｓ，３Ｓ）−３，７−ジ−ｎ−ブチル−２，３−ジヒドロ−１Ｈ−インデン−１−イル］マレイミド｝、ポリ｛Ｎ−［（１Ｓ，３Ｓ）−３，７−ジ−ｉ−ブチル−２，３−ジヒドロ−１Ｈ−インデン−１−イル］マレイミド｝、ポリ｛Ｎ−［（１Ｓ，３Ｓ）−３，７−ジ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，７−ジメトキシ−１Ｈ−インデン−１−イル］マレイミド｝、ポリ｛Ｎ−［（１Ｓ，３Ｓ）−３，７−ジエトキシ−２，３−ジヒドロ−１Ｈ−インデン−１−イル］マレイミド｝、ポリ｛Ｎ−［（１Ｓ，３Ｓ）−２，３−ジヒドロ−３，７−ジ−ｎ−プロポキシ−１Ｈ−インデン−１−イル］マレイミド｝、ポリ｛Ｎ−［（１Ｓ，３Ｓ）−２，３−ジヒドロ−３，７−ジ−ｉ−プロポキシ−１Ｈ−インデン−１−イル］マレイミド｝、ポリ｛Ｎ−［（１Ｓ，３Ｓ）−３，７−ジ−ｎ−ブトキシ−２，３−ジヒドロ−１Ｈ−インデン−１−イル］マレイミド｝、ポリ｛Ｎ−［（１Ｓ，３Ｓ）−３，７−ジ−ｉ−ブトキシ−２，３−ジヒドロ−１Ｈ−インデン−１−イル］マレイミド｝、ポリ｛Ｎ−［（１Ｓ，３Ｓ）−３，７−ジ−ｔ−ブトキシ−２，３−ジヒドロ−１Ｈ−インデン−１−イル］マレイミド｝、ポリ｛Ｎ−［（１Ｓ）−２，３−ジヒドロ−４，５−ジメチル−１Ｈ−インデン−１−イル］マレイミド｝、ポリ｛Ｎ−［（１Ｓ）−４，５−ジエチル−２，３−ジヒドロ−１Ｈ−インデン−１−イル］マレイミド｝、ポリ｛Ｎ−［（１Ｓ）−２，３−ジヒドロ−４，５−ジ−ｎ−プロピル−１Ｈ−インデン−１−イル］マレイミド｝、ポリ｛Ｎ−［（１Ｓ）−２，３−ジヒドロ−４，５−ジ−ｉ−プロピル−１Ｈ−インデン−１−イル］マレイミド｝、ポリ｛Ｎ−［（１Ｓ）−４，５−ジ−ｎ−ブチル−２，３−ジヒドロ−１Ｈ−インデン−１−イル］マレイミド｝、ポリ｛Ｎ−［（１Ｓ）−４，５−ジ−ｉ−ブチル−２，３−ジヒドロ−１Ｈ−インデン−１−イル］マレイミド｝、ポリ｛Ｎ−［（１Ｓ）−４，５−ジ−ｔ−ブチル−２，３−ジヒドロ−１Ｈ−インデン−１−イル］マレイミド｝、ポリ｛Ｎ−［（１Ｓ）−２，３−ジヒドロ−４，５−ジメトキシ−１Ｈ−インデン−１−イル］マレイミド｝、ポリ｛Ｎ−［（１Ｓ）−４，５−ジエトキシ−２，３−ジヒドロ−１Ｈ−インデン−１−イル］マレイミド｝、ポリ｛Ｎ−［（１Ｓ）−２，３−ジヒドロ−４，５−ジ−ｎ−プロポキシ−１Ｈ−インデン−１−イル］マレイミド｝、ポリ｛Ｎ−［（１Ｓ）−２，３−ジヒドロ−４，５−ジ−ｉ−プロポキシ−１Ｈ−インデン−１−イル］マレイミド｝、ポリ｛Ｎ−［（１Ｓ）−４，５−ジ−ｎ−ブトキシ−２，３−ジヒドロ−１Ｈ−インデン−１−イル］マレイミド｝、ポリ｛Ｎ−［（１Ｓ）−４，５−ジ−ｉ−ブトキシ−２，３−ジヒドロ−１Ｈ−インデン−１−イル］マレイミド｝、ポリ｛Ｎ−［（１Ｓ）−４，５−ジ−ｔ−ブトキシ−２，３−ジヒドロ−１Ｈ−インデン−１−イル］マレイミド｝、ポリ｛Ｎ−［（１Ｓ）−２，３−ジヒドロ−４，６−ジメチル−１Ｈ−インデン−１−イル］マレイミド｝、ポリ｛Ｎ−［（１Ｓ）−４，６−ジエチル−２，３−ジヒドロ−１Ｈ−インデン−１−イル］マレイミド｝、ポリ｛Ｎ−［（１Ｓ）−２，３−ジヒドロ−４，６−ジ−ｎ−プロピル−１Ｈ−インデン−１−イル］マレイミド｝、ポリ｛Ｎ−［（１Ｓ）−２，３−ジヒドロ−４，６−ジ−ｉ−プロピル−１Ｈ−インデン−１−イル］マレイミド｝、ポリ｛Ｎ−［（１Ｓ）−４，６−ジ−ｎ−ブチル−２，３−ジヒドロ−１Ｈ−インデン−１−イル］マレイミド｝、ポリ｛Ｎ−［（１Ｓ）−４，６−ジ−ｉ−ブチル−２，３−ジヒドロ−１Ｈ−インデン−１−イル］マレイミド｝、ポリ｛Ｎ−［（１Ｓ）−４，６−ジ−ｔ−ブチル−２，３−ジヒドロ−１Ｈ−インデン−１−イル］マレイミド｝、ポリ｛Ｎ−［（１Ｓ）−２，３−ジヒドロ−４，６−ジメトキシ−１Ｈ−インデン−１−イル］マレイミド｝、ポリ｛Ｎ−［（１Ｓ）−４，６−ジエトキシ−２，３−ジヒドロ−１Ｈ−インデン−１−イル］マレイミド｝、ポリ｛Ｎ−［（１Ｓ）−２，３−ジヒドロ−４，６−ジ−ｎ−プロポキシ−１Ｈ−インデン−１−イル］マレイミド｝、ポリ｛Ｎ−［（１Ｓ）−２，３−ジヒドロ−４，６−ジ−ｉ−プロポキシ−１Ｈ−インデン−１−イル］マレイミド｝、ポリ｛Ｎ−［（１Ｓ）−４，６−ジ−ｎ−ブトキシ−２，３−ジヒドロ−１Ｈ−インデン−１−イル］マレイミド｝、ポリ｛Ｎ−［（１Ｓ）−４，６−ジ−ｉ−ブトキシ−２，３−ジヒドロ−１Ｈ−インデン−１−イル］マレイミド｝、ポリ｛Ｎ−［（１Ｓ）−４，６−ジ−ｔ−ブトキシ−２，３−ジヒドロ−１Ｈ−インデン−１−イル］マレイミド｝、ポリ｛Ｎ−［（１Ｓ）−２，３−ジヒドロ−４，７−ジメチル−１Ｈ−インデン−１−イル］マレイミド｝、ポリ｛Ｎ−［（１Ｓ）−４，７−ジエチル−２，３−ジヒドロ−１Ｈ−インデン−１−イル］マレイミド｝、ポリ｛Ｎ−［（１Ｓ）−２，３−ジヒドロ−４，７−ジ−ｎ−プロピル−１Ｈ−インデン−１−イル］マレイミド｝、ポリ｛Ｎ−［（１Ｓ）−２，３−ジヒドロ−４，７−ジ−ｉ−プロピル−１Ｈ−インデン−１−イル］マレイミド｝、ポリ｛Ｎ−［（１Ｓ）−４，７−ジ−ｎ−ブチル−２，３−ジヒドロ−１Ｈ−インデン−１−イル］マレイミド｝、ポリ｛Ｎ−［（１Ｓ）−４，７−ジ−ｉ−ブチル−２，３−ジヒドロ−１Ｈ−インデン−１−イル］マレイミド｝、ポリ｛Ｎ−［（１Ｓ）−４，７−
ジ−ｔ−ブチル−２，３−ジヒドロ−１Ｈ−インデン−１−イル］マレイミド｝、ポリ｛Ｎ−［（１Ｓ）−２，３−ジヒドロ−４，７−ジメトキシ−１Ｈ−インデン−１−イル］マレイミド｝、ポリ｛Ｎ−［（１Ｓ）−４，７−ジエトキシ−２，３−ジヒドロ−１Ｈ−インデン−１−イル］マレイミド｝、ポリ｛Ｎ−［（１Ｓ）−２，３−ジヒドロ−４，７−ジ−ｎ−プロポキシ−１Ｈ−インデン−１−イル］マレイミド｝、ポリ｛Ｎ−［（１Ｓ）−２，３−ジヒドロ−４，７−ジ−ｉ−プロポキシ−１Ｈ−インデン−１−イル］マレイミド｝、ポリ｛Ｎ−［（１Ｓ）−４，７−ジ−ｎ−ブトキシ−２，３−ジヒドロ−１Ｈ−インデン−１−イル］マレイミド｝、ポリ｛Ｎ−［（１Ｓ）−４，７−ジ−ｉ−ブトキシ−２，３−ジヒドロ−１Ｈ−インデン−１−イル］マレイミド｝、ポリ｛Ｎ−［（１Ｓ）−４，７−ジ−ｔ−ブトキシ−２，３−ジヒドロ−１Ｈ−インデン−１−イル］マレイミド｝、ポリ｛Ｎ−［（１Ｓ）−２，３−ジヒドロ−５，６−ジメチル−１Ｈ−インデン−１−イル］マレイミド｝、ポリ｛Ｎ−［（１Ｓ）−５，６−ジエチル−２，３−ジヒドロ−１Ｈ−インデン−１−イル］マレイミド｝、ポリ｛Ｎ−［（１Ｓ）−２，３−ジヒドロ−５，６−ジ−ｎ−プロピル−１Ｈ−インデン−１−イル］マレイミド｝、ポリ｛Ｎ−［（１Ｓ）−２，３−ジヒドロ−５，６−ジ−ｉ−プロピル−１Ｈ−インデン−１−イル］マレイミド｝、ポリ｛Ｎ−［（１Ｓ）−５，６−ジ−ｎ−ブチル−２，３−ジヒドロ−１Ｈ−インデン−１−イル］マレイミド｝、ポリ｛Ｎ−［（１Ｓ）−５，６−ジ−ｉ−ブチル−２，３−ジヒドロ−１Ｈ−インデン−１−イル］マレイミド｝、ポリ｛Ｎ−［（１Ｓ）−５，６−ジ−ｔ−ブチル−２，３−ジヒドロ−１Ｈ−インデン−１−イル］マレイミド｝、ポリ｛Ｎ−［（１Ｓ）−２，３−ジヒドロ−５，６−ジメトキシ−１Ｈ−インデン−１−イル］マレイミド｝、ポリ｛Ｎ−［（１Ｓ）−５，６−ジエトキシ−２，３−ジヒドロ−１Ｈ−インデン−１−イル］マレイミド｝、ポリ｛Ｎ−［（１Ｓ）−２，３−ジヒドロ−５，６−ジ−ｎ−プロポキシ−１Ｈ−インデン−１−イル］マレイミド｝、ポリ｛Ｎ−［（１Ｓ）−２，３−ジヒドロ−５，６−ジ−ｉ−プロポキシ−１Ｈ−インデン−１−イル］マレイミド｝、ポリ｛Ｎ−［（１Ｓ）−５，６−ジ−ｎ−ブトキシ−２，３−ジヒドロ−１Ｈ−インデン−１−イル］マレイミド｝、ポリ｛Ｎ−［（１Ｓ）−５，６−ジ−ｉ−ブトキシ−２，３−ジヒドロ−１Ｈ−インデン−１−イル］マレイミド｝、ポリ｛Ｎ−［（１Ｓ）−５，６−ジ−ｔ−ブトキシ−２，３−ジヒドロ−１Ｈ−インデン−１−イル］マレイミド｝、ポリ｛Ｎ−［（１Ｓ）−２，３−ジヒドロ−５，７−ジメチル−１Ｈ−インデン−１−イル］マレイミド｝、ポリ｛Ｎ−［（１Ｓ）−５，７−ジエチル−２，３−ジヒドロ−１Ｈ−インデン−１−イル］マレイミド｝、ポリ｛Ｎ−［（１Ｓ）−２，３−ジヒドロ−５，７−ジ−ｎ−プロピル−１Ｈ−インデン−１−イル］マレイミド｝、ポリ｛Ｎ−［（１Ｓ）−２，３−ジヒドロ−５，７−ジ−ｉ−プロピル−１Ｈ−インデン−１−イル］マレイミド｝、ポリ｛Ｎ−［（１Ｓ）−５，７−ジ−ｎ−ブチル−２，３−ジヒドロ−１Ｈ−インデン−１−イル］マレイミド｝、ポリ｛Ｎ−［（１Ｓ）−５，７−ジ−ｉ−ブチル−２，３−ジヒドロ−１Ｈ−インデン−１−イル］マレイミド｝、ポリ｛Ｎ−［（１Ｓ）−５，７−ジ−ｔ−ブチル−２，３−ジヒドロ−１Ｈ−インデン−１−イル］マレイミド｝、ポリ｛Ｎ−［（１Ｓ）−２，３−ジヒドロ−５，７−ジメトキシ−１Ｈ−インデン−１−イル］マレイミド｝、ポリ｛Ｎ−［（１Ｓ）−５，７−ジエトキシ−２，３−ジヒドロ−１Ｈ−インデン−１−イル］マレイミド｝、ポリ｛Ｎ−［（１Ｓ）−２，３−ジヒドロ−５，７−ジ−ｎ−プロポキシ−１Ｈ−インデン−１−イル］マレイミド｝、ポリ｛Ｎ−［（１Ｓ）−２，３−ジヒドロ−５，７−ジ−ｉ−プロポキシ−１Ｈ−インデン−１−イル］マレイミド｝、ポリ｛Ｎ−［（１Ｓ）−５，７−ジ−ｎ−ブトキシ−２，３−ジヒドロ−１Ｈ−インデン−１−イル］マレイミド｝、ポリ｛Ｎ−［（１Ｓ）−５，７−ジ−ｉ−ブトキシ−２，３−ジヒドロ−１Ｈ−インデン−１−イル］マレイミド｝、ポリ｛Ｎ−［（１Ｓ）−５，７−ジ−ｔ−ブトキシ−２，３−ジヒドロ−１Ｈ−インデン−１−イル］マレイミド｝、ポリ｛Ｎ−［（１Ｓ）−２，３−ジヒドロ−６，７−ジメチル−１Ｈ−インデン−１−イル］マレイミド｝、ポリ｛Ｎ−［（１Ｓ）−６，７−ジエチル−２，３−ジヒドロ−１Ｈ−インデン−１−イル］マレイミド｝、ポリ｛Ｎ−［（１Ｓ）−２，３−ジヒドロ−６，７−ジ−ｎ−プロピル−１Ｈ−インデン−１−イル］マレイミド｝、ポリ｛Ｎ−［（１Ｓ）−２，３−ジヒドロ−６，７−ジ−ｉ−プロピル−１Ｈ−インデン−１−イル］マレイミド｝、ポリ｛Ｎ−［（１Ｓ）−６，７−ジ−ｎ−ブチル−２，３−ジヒドロ−１Ｈ−インデン−１−イル］マレイミド｝、ポリ｛Ｎ−［（１Ｓ）−６，７−ジ−ｉ−ブチル−２，３−ジヒドロ−１Ｈ−インデン−１−イル］マレイミド｝、ポリ｛Ｎ−［（１Ｓ）−６，７−ジ−ｔ−ブチル−２，３−ジヒドロ−１Ｈ−インデン−１−イル］マレイミド｝、ポリ｛Ｎ−［（１Ｓ）−２，３−ジヒドロ−６，７−ジメトキシ−１Ｈ−インデン−１−イル］マレイミド｝、ポリ｛Ｎ−［（１Ｓ）−６，７−ジエトキシ−２，３−ジヒドロ−１Ｈ−インデン−１−イル］マレイミド｝、ポリ｛Ｎ−［（１Ｓ）−２，３−ジヒドロ−６，７−ジ−ｎ−プロポキシ−１Ｈ−インデン−１−イル］マレイミド｝、ポリ｛Ｎ−［（１Ｓ）−２，３−ジヒドロ−６，７−ジ−ｉ−プロポキシ−１Ｈ−インデン−１−イル］マレイミド｝、ポリ｛Ｎ−［（１Ｓ）−６，７−ジ−ｎ−ブトキシ−２，３−ジヒドロ−１Ｈ−インデン−１−イル］マレイミド｝、ポリ｛Ｎ−［（１Ｓ）−６，７−ジ−ｉ−ブトキシ−２，３−ジヒドロ−１Ｈ−インデン−１−イル］マレイミド｝、ポリ｛Ｎ−［（１Ｓ）−６，７−ジ−ｔ−ブトキシ−２，３−ジヒドロ−１Ｈ−インデン−１−イル］マレイミド｝等が挙げられる。
【００３５】
また、２，３−ジヒドロ−１Ｈ−インデン環の１位以外に３つの置換基を有する化合物として、例えば、ポリ｛Ｎ−［（１Ｓ，３Ｓ）−２，３−ジヒドロ−２，２，３−トリメチル−１Ｈ−インデン−１−イル］マレイミド｝、ポリ｛Ｎ−［（１Ｓ，３Ｓ）−２，２，３−トリエチル−２，３−ジヒドロ−１Ｈ−インデン−１−イル］マレイミド｝、ポリ｛Ｎ−［（１Ｓ，３Ｓ）−２，３−ジヒドロ−２，２，３−トリ−ｎ−プロピル−１Ｈ−インデン−１−イル］マレイミド｝、ポリ｛Ｎ−［（１Ｓ，３Ｓ）−２，３−ジヒドロ−２，２，３−トリ−ｉ−プロピル−１Ｈ−インデン−１−イル］マレイミド｝、ポリ｛Ｎ−［（１Ｓ，３Ｓ）−２，２，３−トリ−ｎ−ブチル−２，３−ジヒドロ−１Ｈ−インデン−１−イル］マレイミド｝、ポリ｛Ｎ−［（１Ｓ，３Ｓ）−２，２，３−トリ−ｉ−ブチル−２，３−ジヒドロ−１Ｈ−インデン−１−イル］マレイミド｝、ポリ｛Ｎ−［（１Ｓ，３Ｓ）−２，２，３−トリ−ｔ−ブチル−２，３−ジヒドロ−１Ｈ−インデン−１−イル］マレイミド｝、ポリ｛Ｎ−［（１Ｓ）−２，３−ジヒドロ−２，２，４−トリメチル−１Ｈ−インデン−１−イル］マレイミド｝、ポリ｛Ｎ−［（１Ｓ）−２，２，４−トリエチル−２，３−ジヒドロ−１Ｈ−インデン−１−イル］マレイミド｝、ポリ｛Ｎ−［（１Ｓ）−２，３−ジヒドロ−２，２，４−トリ−ｎ−プロピル−１Ｈ−インデン−１−イル］マレイミド｝、ポリ｛Ｎ−［（１Ｓ）−２，３−ジヒドロ−２，２，４−トリ−ｉ−プロピル−１Ｈ−インデン−１−イル］マレイミド｝、ポリ｛Ｎ−［（１Ｓ）−２，２，４−トリ−ｎ−ブチル−２，３−ジヒドロ−１Ｈ−インデン−１−イル］マレイミド｝、ポリ｛Ｎ−［（１Ｓ）−２，２，４−トリ−ｉ−ブチル−２，３−ジヒドロ−１Ｈ−インデン−１−イル］マレイミド｝、ポリ｛Ｎ−［（１Ｓ）−２，２，４−トリ−ｔ−ブチル−２，３−ジヒドロ−１Ｈ−インデン−１−イル］マレイミド｝、ポリ｛Ｎ−［（１Ｓ）−２，３−ジヒドロ−２，２，５−トリメチル−１Ｈ−インデン−１−イル］マレイミド｝、ポリ｛Ｎ−［（１Ｓ）−２，２，５−トリエチル−２，３−ジヒドロ−１Ｈ−インデン−１−イル］マレイミド｝、ポリ｛Ｎ−［（１Ｓ）−２，３−ジヒドロ−２，２，５−トリ−ｎ−プロピル−１Ｈ−インデン−１−イル］マレイミド｝、ポリ｛Ｎ−［（１Ｓ）−２，３−ジヒドロ−２，２，５−トリ−ｉ−プロピル−１Ｈ−インデン−１−イル］マレイミド｝、ポリ｛Ｎ−［（１Ｓ）−２，２，５−トリ−ｎ−ブチル−２，３−ジヒドロ−１Ｈ−インデン−１−イル］マレイミド｝、ポリ｛Ｎ−［（１Ｓ）−２，２，５−トリ−ｉ−ブチル−２，３−ジヒドロ−１Ｈ−インデン−１−イル］マレイミド｝、ポリ｛Ｎ−［（１Ｓ）−２，２，５−トリ−ｔ−ブチル−２，３−ジヒドロ−１Ｈ−インデン−１−イル］マレイミド｝、ポリ｛Ｎ−［（１Ｓ）−２，３−ジヒドロ−２，２，６−トリメチル−１Ｈ−インデン−１−イル］マレイミド｝、ポリ｛Ｎ−［（１Ｓ）−２，２，６−トリエチル−２，３−ジヒドロ−１Ｈ−インデン−１−イル］マレイミド｝、ポリ｛Ｎ−［（１Ｓ）−２，３−ジヒドロ−２，２，６−トリ−ｎ−プロピル−１Ｈ−インデン−１−イル］マレイミド｝、ポリ｛Ｎ−［（１Ｓ）−２，３−ジヒドロ−２，２，６−トリ−ｉ−プロピル−１Ｈ−インデン−１−イル］マレイミド｝、ポリ｛Ｎ−［（１Ｓ）−２，２，６−トリ−ｎ−ブチル−２，３−ジヒドロ−１Ｈ−インデン−１−イル］マレイミド｝、ポリ｛Ｎ−［（１Ｓ）−２，２，６−トリ−ｉ−ブチル−２，３−ジヒドロ−１Ｈ−インデン−１−イル］マレイミド｝、ポリ｛Ｎ−［（１Ｓ）−２，２，６−トリ−ｔ−ブチル−２，３−ジヒドロ−１Ｈ−インデン−１−イル］マレイミド｝、ポリ｛Ｎ−［（１Ｓ）−２，３−ジヒドロ−２，２，７−トリメチル−１Ｈ−インデン−１−イル］マレイミド｝、ポリ｛Ｎ−［（１Ｓ）−２，２，７−トリエチル−２，３−ジヒドロ−１Ｈ−インデン−１−イル］マレイミド｝、ポリ｛Ｎ−［（１Ｓ）−２，３−ジヒドロ−２，２，７−トリ−ｎ−プロピル−１Ｈ−インデン−１−イル］マレイミド｝、ポリ｛Ｎ−［（１Ｓ）−２，３−ジヒドロ−２，２，７−トリ−ｉ−プロピル−１Ｈ−インデン−１−イル］マレイミド｝、ポリ｛Ｎ−［（１Ｓ）−２，２，７−トリ−ｎ−ブチル−２，３−ジヒドロ−１Ｈ−インデン−１−イル］マレイミド｝、ポリ｛Ｎ−［（１Ｓ）−２，２，７−トリ−ｉ−ブチル−２，３−ジヒドロ−１Ｈ−インデン−１−イル］マレイミド｝、ポリ｛Ｎ−［（１Ｓ）−２，２，７−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，３，３−トリメチル−１Ｈ−インデン−１−イル］マレイミド｝、ポリ｛Ｎ−［（１Ｓ，２Ｓ）−２，３，３−トリエチル−２，３−ジヒドロ−１Ｈ−インデン−１−イル］マレイミド｝、ポリ｛Ｎ−［（１Ｓ，２Ｓ）−２，３−ジヒドロ−２，３，３−トリ−ｎ−プロピル−１Ｈ−インデン−１−イル］マレイミド｝、ポリ｛Ｎ−［（１Ｓ，２Ｓ）−２，３−ジヒドロ−２，３，３−トリ−ｉ−プロピル−１Ｈ−インデン−１−イル］マレイミド｝、ポリ｛Ｎ−［（１Ｓ，２Ｓ）−２，３，３−トリ−ｎ−ブチル−２，３−ジヒドロ−１Ｈ−インデン−１−イル］マレイミド｝、ポリ｛Ｎ−［（１Ｓ，２Ｓ）−２，３，３−トリ−ｉ−ブチル−２，３−ジヒドロ−１Ｈ−インデン−１−イル］マレイミド｝、ポリ｛Ｎ−［（１Ｓ，２Ｓ）−２，３，３−トリ−ｔ−ブチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，４−トリメチル−１Ｈ−インデン−１−イル］マレイミド｝、ポリ｛Ｎ−［（１Ｓ，２Ｓ，３Ｓ）−２，３，４−トリエチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，４−トリ−ｎ−プロピル−１Ｈ−インデン−１−イル］マレイミド｝、ポリ｛Ｎ−［（１Ｓ，２Ｓ，３Ｓ）−２，３−ジヒドロ−２，３，４−トリ−ｉ−プロピル−１Ｈ−インデン−１−イル］マレイミド｝、ポリ｛Ｎ−［（１Ｓ，２Ｓ，３Ｓ）−２，３，４−トリ−ｎ−ブチル−２，３−ジヒドロ−１Ｈ−インデン−１−イル］マレイミド｝、ポリ｛Ｎ−［（１Ｓ，２Ｓ，３Ｓ）−２，３，４−トリ−ｉ−ブチル−２，３−ジヒドロ−１Ｈ−インデン−１−イル］マレイミド｝、ポリ｛Ｎ−［（１Ｓ，２Ｓ，３Ｓ）−２，３，４−トリ−ｔ−ブチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，５−トリメチル−１Ｈ−インデン−１−イル］マレイミド｝、ポリ｛Ｎ−［（１Ｓ，２Ｓ，３Ｓ）−２，３，５−トリエチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，５−トリ−ｎ−プロピル−１Ｈ−インデン−１−イル］マレイミド｝、ポリ｛Ｎ−［（１Ｓ，２Ｓ，３Ｓ）−２，３−ジヒドロ−２，３，５−トリ−ｉ−プロピル−１Ｈ−インデン−１−イル］マレイミド｝、ポリ｛Ｎ−［（１Ｓ，２Ｓ，３Ｓ）−２，３，５−トリ−ｎ−ブチル−２，３−ジヒドロ−１Ｈ−インデン−１−イル］マレイミド｝、ポリ｛Ｎ−［（１Ｓ，２Ｓ，３Ｓ）−２，３，５−トリ−ｉ−ブチル−２，３−ジヒドロ−１Ｈ−インデン−１−イル］マレイミド｝、ポリ｛Ｎ−［（１Ｓ，２Ｓ，３Ｓ）−２，３，５−トリ−ｔ−ブチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，６−トリメチル−１Ｈ−インデン−１−イル］マレイミド｝、ポリ｛Ｎ−［（１Ｓ，２Ｓ，３Ｓ）−２，３，６−トリエチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，６−トリ−ｎ−プロピル−１Ｈ−インデン−１−イル］マレイミド｝、ポリ｛Ｎ−［（１Ｓ，２Ｓ，３Ｓ）−２，３−ジヒドロ−２，３，６−トリ−ｉ−プロピル−１Ｈ−インデン−１−イル］マレイミド｝、ポリ｛Ｎ−［（１Ｓ，２Ｓ，３Ｓ）−２，３，６−トリ−ｎ−ブチル−２，３−ジヒドロ−１Ｈ−インデン−１−イル］マレイミド｝、ポリ｛Ｎ−［（１Ｓ，２Ｓ，３Ｓ）−２，３，６−トリ−ｉ−ブチル−２，３−ジヒドロ−１Ｈ−インデン−１−イル］マレイミド｝、ポリ｛Ｎ−［（１Ｓ，２Ｓ，３Ｓ）−２，３，６−トリ−ｔ−ブチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，７−トリメチル−１Ｈ−インデン−１−イル］マレイミド｝、ポリ｛Ｎ−［（１Ｓ，２Ｓ，３Ｓ）−２，３，７−トリエチル−２，３−ジヒドロ−１Ｈ−インデン−１−イル］マレイミド｝、ポリ｛Ｎ−［（１Ｓ，２Ｓ，３Ｓ）−２，３−ジヒドロ−２，３，７−トリ−ｎ−プロピル−１Ｈ−インデン−１−イル］マレイミド｝、ポリ｛Ｎ−［（１Ｓ，２Ｓ，３Ｓ）−２，３−ジヒドロ−２，３，７−トリ−ｉ−プロピル−１Ｈ−インデン−１−イル］マレイミド｝、ポリ｛Ｎ−［（１Ｓ，２Ｓ，３Ｓ）−２，３，７−トリ−ｎ−ブチル−２，３−ジヒドロ−１Ｈ−インデン−１−イル］マレイミド｝、ポリ｛Ｎ−［（１Ｓ，２Ｓ，３Ｓ）−２，３，７−トリ−ｉ−ブチル−２，３−ジヒドロ−１Ｈ−インデン−１−イル］マレイミド｝、ポリ｛Ｎ−［（１Ｓ，２Ｓ，３Ｓ）−２，３，７−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，４，５−トリメチル−１Ｈ−インデン−１−イル］マレイミド｝、ポリ｛Ｎ−［（１Ｓ，２Ｓ）−２，４，５−トリエチル−２，３−ジヒドロ−１Ｈ−インデン−１−イル］マレイミド｝、ポリ｛Ｎ−［（１Ｓ，２Ｓ）−２，３−ジヒドロ−２，４，５−トリ−ｎ−プロピル−１Ｈ−インデン−１−イル］マレイミド｝、ポリ｛Ｎ−［（１Ｓ，２Ｓ）−２，３−ジヒドロ−２，４，５−トリ−ｉ−プロピル−１Ｈ−インデン−１−イル］マレイミド｝、ポリ｛Ｎ−［（１Ｓ，２Ｓ）−２，４，５−トリ−ｎ−ブチル−２，３−ジヒドロ−１Ｈ−インデン−１−イル］マレイミド｝、ポリ｛Ｎ−［（１Ｓ，２Ｓ）−２，４，５−トリ−ｉ−ブチル−２，３−ジヒドロ−１Ｈ−インデン−１−イル］マレイミド｝、ポリ｛Ｎ−［（１Ｓ，２Ｓ）−２，４，５−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，４，６−トリメチル−１Ｈ−インデン−１−イル］マレイミド｝、ポリ｛Ｎ−［（１Ｓ，２Ｓ）−２，４，６−トリエチル−２，３−ジヒドロ−１Ｈ−インデン−１−イル］マレイミド｝、ポリ｛Ｎ−［（１Ｓ，２Ｓ）−２，３−ジヒドロ−２，４，６−トリ−ｎ−プロピル−１Ｈ−インデン−１−イル］マレイミド｝、ポリ｛Ｎ−［（１Ｓ，２Ｓ）−２，３−ジヒドロ−２，４，６−トリ−ｉ−プロピル−１Ｈ−インデン−１−イル］マレイミド｝、ポリ｛Ｎ−［（１Ｓ，２Ｓ）−２，４，６−トリ−ｎ−ブチル−２，３−ジヒドロ−１Ｈ−インデン−１−イル］マレイミド｝、ポリ｛Ｎ−［（１Ｓ，２Ｓ）−２，４，６−トリ−ｉ−ブチル−２，３−ジヒドロ−１Ｈ−インデン−１−イル］マレイミド｝、ポリ｛Ｎ−［（１Ｓ，２Ｓ）−２，４，６−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，４，７−トリメチル−１Ｈ−インデン−１−イル］マレイミド｝、ポリ｛Ｎ−［（１Ｓ，２Ｓ）−２，４，７−トリエチル−２，３−ジヒドロ−１Ｈ−インデン−１−イル］マレイミド｝、ポリ｛Ｎ−［（１Ｓ，２Ｓ）−２，３−ジヒドロ−２，４，７−トリ−ｎ−プロピル−１Ｈ−インデン−１−イル］マレイミド｝、ポリ｛Ｎ−［（１Ｓ，２Ｓ）−２，３−ジヒドロ−２，４，７−トリ−ｉ−プロピル−１Ｈ−インデン−１−イル］マレイミド｝、ポリ｛Ｎ−［（１Ｓ，２Ｓ）−２，４，７−ト
リ−ｎ−ブチル−２，３−ジヒドロ−１Ｈ−インデン−１−イル］マレイミド｝、ポリ｛Ｎ−［（１Ｓ，２Ｓ）−２，４，７−トリ−ｉ−ブチル−２，３−ジヒドロ−１Ｈ−インデン−１−イル］マレイミド｝、ポリ｛Ｎ−［（１Ｓ，２Ｓ）−２，４，７−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，５，６−トリメチル−１Ｈ−インデン−１−イル］マレイミド｝、ポリ｛Ｎ−［（１Ｓ，２Ｓ）−２，５，６−トリエチル−２，３−ジヒドロ−１Ｈ−インデン−１−イル］マレイミド｝、ポリ｛Ｎ−［（１Ｓ，２Ｓ）−２，３−ジヒドロ−２，５，６−トリ−ｎ−プロピル−１Ｈ−インデン−１−イル］マレイミド｝、ポリ｛Ｎ−［（１Ｓ，２Ｓ）−２，３−ジヒドロ−２，５，６−トリ−ｉ−プロピル−１Ｈ−インデン−１−イル］マレイミド｝、ポリ｛Ｎ−［（１Ｓ，２Ｓ）−２，５，６−トリ−ｎ−ブチル−２，３−ジヒドロ−１Ｈ−インデン−１−イル］マレイミド｝、ポリ｛Ｎ−［（１Ｓ，２Ｓ）−２，５，６−トリ−ｉ−ブチル−２，３−ジヒドロ−１Ｈ−インデン−１−イル］マレイミド｝、ポリ｛Ｎ−［（１Ｓ，２Ｓ）−２，５，６−トリ−ｔ−ブチル−２，３−ジヒドロ−１Ｈ−インデン−１−イル］マレイミド｝、ポリ｛Ｎ−［（１Ｓ，２Ｓ）−２，３−ジヒドロ−２，５，７−トリメチル−１Ｈ−インデン−１−イル］マレイミド｝、ポリ｛Ｎ−［（１Ｓ，２Ｓ）−２，５，７−トリエチル−２，３−ジヒドロ−１Ｈ−インデン−１−イル］マレイミド｝、ポリ｛Ｎ−［（１Ｓ，２Ｓ）−２，３−ジヒドロ−２，５，７−トリ−ｎ−プロピル−１Ｈ−インデン−１−イル］マレイミド｝、ポリ｛Ｎ−［（１Ｓ，２Ｓ）−２，３−ジヒドロ−２，５，７−トリ−ｉ−プロピル−１Ｈ−インデン−１−イル］マレイミド｝、ポリ｛Ｎ−［（１Ｓ，２Ｓ）−２，５，７−トリ−ｎ−ブチル−２，３−ジヒドロ−１Ｈ−インデン−１−イル］マレイミド｝、ポリ｛Ｎ−［（１Ｓ，２Ｓ）−２，５，７−トリ−ｉ−ブチル−２，３−ジヒドロ−１Ｈ−インデン−１−イル］マレイミド｝、ポリ｛Ｎ−［（１Ｓ，２Ｓ）−２，５，７−トリ−ｔ−ブチル−２，３−ジヒドロ−１Ｈ−インデン−１−イル］マレイミド｝、ポリ｛Ｎ−［（１Ｓ）−２，３−ジヒドロ−３，３，４−トリメチル−１Ｈ−インデン−１−イル］マレイミド｝、ポリ｛Ｎ−［（１Ｓ）−３，３，４−トリエチル−２，３−ジヒドロ−１Ｈ−インデン−１−イル］マレイミド｝、ポリ｛Ｎ−［（１Ｓ）−２，３−ジヒドロ−３，３，４−トリ−ｎ−プロピル−１Ｈ−インデン−１−イル］マレイミド｝、ポリ｛Ｎ−［（１Ｓ）−２，３−ジヒドロ−３，３，４−トリ−ｉ−プロピル−１Ｈ−インデン−１−イル］マレイミド｝、ポリ｛Ｎ−［（１Ｓ）−３，３，４−トリ−ｎ−ブチル−２，３−ジヒドロ−１Ｈ−インデン−１−イル］マレイミド｝、ポリ｛Ｎ−［（１Ｓ）−３，３，４−トリ−ｉ−ブチル−２，３−ジヒドロ−１Ｈ−インデン−１−イル］マレイミド｝、ポリ｛Ｎ−［（１Ｓ）−３，３，４−トリ−ｔ−ブチル−２，３−ジヒドロ−１Ｈ−インデン−１−イル］マレイミド｝、ポリ｛Ｎ−［（１Ｓ）−２，３−ジヒドロ−３，３，５−トリメチル−１Ｈ−インデン−１−イル］マレイミド｝、ポリ｛Ｎ−［（１Ｓ）−３，３，５−トリエチル−２，３−ジヒドロ−１Ｈ−インデン−１−イル］マレイミド｝、ポリ｛Ｎ−［（１Ｓ）−２，３−ジヒドロ−３，３，５−トリ−ｎ−プロピル−１Ｈ−インデン−１−イル］マレイミド｝、ポリ｛Ｎ−［（１Ｓ）−２，３−ジヒドロ−３，３，５−トリ−ｉ−プロピル−１Ｈ−インデン−１−イル］マレイミド｝、ポリ｛Ｎ−［（１Ｓ）−３，３，５−トリ−ｎ−ブチル−２，３−ジヒドロ−１Ｈ−インデン−１−イル］マレイミド｝、ポリ｛Ｎ−［（１Ｓ）−３，３，５−トリ−ｉ−ブチル−２，３−ジヒドロ−１Ｈ−インデン−１−イル］マレイミド｝、ポリ｛Ｎ−［（１Ｓ）−３，３，５−トリ−ｔ−ブチル−２，３−ジヒドロ−１Ｈ−インデン−１−イル］マレイミド｝、ポリ｛Ｎ−［（１Ｓ）−２，３−ジヒドロ−３，３，６−トリメチル−１Ｈ−インデン−１−イル］マレイミド｝、ポリ｛Ｎ−［（１Ｓ）−３，３，６−トリエチル−２，３−ジヒドロ−１Ｈ−インデン−１−イル］マレイミド｝、ポリ｛Ｎ−［（１Ｓ）−２，３−ジヒドロ−３，３，６−トリ−ｎ−プロピル−１Ｈ−インデン−１−イル］マレイミド｝、ポリ｛Ｎ−［（１Ｓ）−２，３−ジヒドロ−３，３，６−トリ−ｉ−プロピル−１Ｈ−インデン−１−イル］マレイミド｝、ポリ｛Ｎ−［（１Ｓ）−３，３，６−トリ−ｎ−ブチル−２，３−ジヒドロ−１Ｈ−インデン−１−イル］マレイミド｝、ポリ｛Ｎ−［（１Ｓ）−３，３，６−トリ−ｉ−ブチル−２，３−ジヒドロ−１Ｈ−インデン−１−イル］マレイミド｝、ポリ｛Ｎ−［（１Ｓ）−３，３，６−トリ−ｔ−ブチル−２，３−ジヒドロ−１Ｈ−インデン−１−イル］マレイミド｝、ポリ｛Ｎ−［（１Ｓ）−２，３−ジヒドロ−３，３，７−トリメチル−１Ｈ−インデン−１−イル］マレイミド｝、ポリ｛Ｎ−［（１Ｓ）−３，３，７−トリエチル−２，３−ジヒドロ−１Ｈ−インデン−１−イル］マレイミド｝、ポリ｛Ｎ−［（１Ｓ）−２，３−ジヒドロ−３，３，７−トリ−ｎ−プロピル−１Ｈ−インデン−１−イル］マレイミド｝、ポリ｛Ｎ−［（１Ｓ）−２，３−ジヒドロ−３，３，７−トリ−ｉ−プロピル−１Ｈ−インデン−１−イル］マレイミド｝、ポリ｛Ｎ−［（１Ｓ）−３，３，７−トリ−ｎ−ブチル−２，３−ジヒドロ−１Ｈ−インデン−１−イル］マレイミド｝、ポリ｛Ｎ−［（１Ｓ）−３，３，７−トリ−ｉ−ブチル−２，３−ジヒドロ−１Ｈ−インデン−１−イル］マレイミド｝、ポリ｛Ｎ−［（１Ｓ）−３，３，７−トリ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，４，５−トリメチル−１Ｈ−インデン−１−イル］マレイミド｝、ポリ｛Ｎ−［（１Ｓ，３Ｓ）−３，４，５−トリエチル−２，３−ジヒドロ−１Ｈ−インデン−１−イル］マレイミド｝、ポリ｛Ｎ−［（１Ｓ，３Ｓ）−２，３−ジヒドロ−３，４，５−トリ−ｎ−プロピル−１Ｈ−インデン−１−イル］マレイミド｝、ポリ｛Ｎ−［（１Ｓ，３Ｓ）−２，３−ジヒドロ−３，４，５−トリ−ｉ−プロピル−１Ｈ−インデン−１−イル］マレイミド｝、ポリ｛Ｎ−［（１Ｓ，３Ｓ）−３，４，５−トリ−ｎ−ブチル−２，３−ジヒドロ−１Ｈ−インデン−１−イル］マレイミド｝、ポリ｛Ｎ−［（１Ｓ，３Ｓ）−３，４，５−トリ−ｉ−ブチル−２，３−ジヒドロ−１Ｈ−インデン−１−イル］マレイミド｝、ポリ｛Ｎ−［（１Ｓ，３Ｓ）−３，４，５−トリ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，４，６−トリメチル−１Ｈ−インデン−１−イル］マレイミド｝、ポリ｛Ｎ−［（１Ｓ，３Ｓ）−３，４，６−トリエチル−２，３−ジヒドロ−１Ｈ−インデン−１−イル］マレイミド｝、ポリ｛Ｎ−［（１Ｓ，３Ｓ）−２，３−ジヒドロ−３，４，６−トリ−ｎ−プロピル−１Ｈ−インデン−１−イル］マレイミド｝、ポリ｛Ｎ−［（１Ｓ，３Ｓ）−２，３−ジヒドロ−３，４，６−トリ−ｉ−プロピル−１Ｈ−インデン−１−イル］マレイミド｝、ポリ｛Ｎ−［（１Ｓ，３Ｓ）−３，４，６−トリ−ｎ−ブチル−２，３−ジヒドロ−１Ｈ−インデン−１−イル］マレイミド｝、ポリ｛Ｎ−［（１Ｓ，３Ｓ）−３，４，６−トリ−ｉ−ブチル−２，３−ジヒドロ−１Ｈ−インデン−１−イル］マレイミド｝、ポリ｛Ｎ−［（１Ｓ，３Ｓ）−３，４，６−トリ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，４，７−トリメチル−１Ｈ−インデン−１−イル］マレイミド｝、ポリ｛Ｎ−［（１Ｓ，３Ｓ）−３，４，７−トリエチル−２，３−ジヒドロ−１Ｈ−インデン−１−イル］マレイミド｝、ポリ｛Ｎ−［（１Ｓ，３Ｓ）−２，３−ジヒドロ−３，４，７−トリ−ｎ−プロピル−１Ｈ−インデン−１−イル］マレイミド｝、ポリ｛Ｎ−［（１Ｓ，３Ｓ）−２，３−ジヒドロ−３，４，７−トリ−ｉ−プロピル−１Ｈ−インデン−１−イル］マレイミド｝、ポリ｛Ｎ−［（１Ｓ，３Ｓ）−３，４，７−トリ−ｎ−ブチル−２，３−ジヒドロ−１Ｈ−インデン−１−イル］マレイミド｝、ポリ｛Ｎ−［（１Ｓ，３Ｓ）−３，４，７−トリ−ｉ−ブチル−２，３−ジヒドロ−１Ｈ−インデン−１−イル］マレイミド｝、ポリ｛Ｎ−［（１Ｓ，３Ｓ）−３，４，７−トリ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，５，６−トリメチル−１Ｈ−インデン−１−イル］マレイミド｝、ポリ｛Ｎ−［（１Ｓ，３Ｓ）−３，５，６−トリエチル−２，３−ジヒドロ−１Ｈ−インデン−１−イル］マレイミド｝、ポリ｛Ｎ−［（１Ｓ，３Ｓ）−２，３−ジヒドロ−３，５，６−トリ−ｎ−プロピル−１Ｈ−インデン−１−イル］マレイミド｝、ポリ｛Ｎ−［（１Ｓ，３Ｓ）−２，３−ジヒドロ−３，５，６−トリ−ｉ−プロピル−１Ｈ−インデン−１−イル］マレイミド｝、ポリ｛Ｎ−［（１Ｓ，３Ｓ）−３，５，６−トリ−ｎ−ブチル−２，３−ジヒドロ−１Ｈ−インデン−１−イル］マレイミド｝、ポリ｛Ｎ−［（１Ｓ，３Ｓ）−３，５，６−トリ−ｉ−ブチル−２，３−ジヒドロ−１Ｈ−インデン−１−イル］マレイミド｝、ポリ｛Ｎ−［（１Ｓ，３Ｓ）−３，５，６−トリ−ｔ−ブチル−２，３−ジヒドロ−１Ｈ−インデン−１−イル］マレイミド｝、ポリ｛Ｎ−［（１Ｓ，３Ｓ）−２，３−ジヒドロ−３，５，７−トリメチル−１Ｈ−インデン−１−イル］マレイミド｝、ポリ｛Ｎ−［（１Ｓ，３Ｓ）−３，５，７−トリエチル−２，３−ジヒドロ−１Ｈ−インデン−１−イル］マレイミド｝、ポリ｛Ｎ−［（１Ｓ，３Ｓ）−２，３−ジヒドロ−３，５，７−トリ−ｎ−プロピル−１Ｈ−インデン−１−イル］マレイミド｝、ポリ｛Ｎ−［（１Ｓ，３Ｓ）−２，３−ジヒドロ−３，５，７−トリ−ｉ−プロピル−１Ｈ−インデン−１−イル］マレイミド｝、ポリ｛Ｎ−［（１Ｓ，３Ｓ）−３，５，７−トリ−ｎ−ブチル−２，３−ジヒドロ−１Ｈ−インデン−１−イル］マレイミド｝、ポリ｛Ｎ−［（１Ｓ，３Ｓ）−３，５，７−トリ−ｉ−ブチル−２，３−ジヒドロ−１Ｈ−インデン−１−イル］マレイミド｝、ポリ｛Ｎ−［（１Ｓ，３Ｓ）−３，５，７−トリ−ｔ−ブチル−２，３−ジヒドロ−１Ｈ−インデン−１−イル］マレイミド｝、ポリ｛Ｎ−［（１Ｓ）−２，３−ジヒドロ−４，５，６−トリメチル−１Ｈ−インデン−１−イル］マレイミド｝、ポリ｛Ｎ−［（１Ｓ）−４，５，６−トリエチル−２，３−ジヒドロ−１Ｈ−インデン−１−イル］マレイミド｝、ポリ｛Ｎ−［（１Ｓ）−２，３−ジヒドロ−４，５，６−トリ−ｎ−プロピル−１Ｈ−インデン−１−イル］マレイミド｝、ポリ｛Ｎ−［（１Ｓ）−２，３−ジヒドロ−４，５，６−トリ−ｉ−プロピル−１Ｈ−インデン−１−イル］マレイミド｝、ポリ｛Ｎ−［（１Ｓ）−４，５，６−トリ−ｎ−ブチル−２，３−ジヒドロ−１Ｈ−インデン−１−イル］マレイミド｝、ポリ｛Ｎ−［（１Ｓ）−４，５，６−トリ−ｉ−ブチル−２，３−ジヒドロ−１Ｈ−インデン−１−イル］マレイミド｝、ポリ｛Ｎ−［（１Ｓ）−４，５，６−トリ−ｔ−ブチル−２，３−ジヒドロ−１Ｈ−インデン−１−イル］マレイミド｝、ポリ｛Ｎ−［（１Ｓ）−２，３−ジヒドロ−４，５，７−トリメチル−１Ｈ−インデン−１−イル］マレイミド｝、ポリ｛Ｎ−［（１Ｓ）−４，５，７−トリエチル−２，３−ジヒドロ−１Ｈ−インデン−１−イル］マレイミド｝、ポリ｛Ｎ−［（１Ｓ）−２，３−ジヒドロ−４，５，７−トリ−ｎ−プロピル−１Ｈ−インデン−１−イル］マレイミド｝、ポリ｛Ｎ−［（１Ｓ）−２，３−ジヒドロ−４，５，７−トリ−ｉ−プロピル−１Ｈ−インデン−１−イル］マレイミド｝、ポリ｛Ｎ−［（１Ｓ）−４，５，７−トリ−ｎ−ブチル−２，３−ジヒド
ロ−１Ｈ−インデン−１−イル］マレイミド｝、ポリ｛Ｎ−［（１Ｓ）−４，５，７−トリ−ｉ−ブチル−２，３−ジヒドロ−１Ｈ−インデン−１−イル］マレイミド｝、ポリ｛Ｎ−［（１Ｓ）−４，５，７−トリ−ｔ−ブチル−２，３−ジヒドロ−１Ｈ−インデン−１−イル］マレイミド｝、ポリ｛Ｎ−［（１Ｓ）−２，３−ジヒドロ−５，６，７−トリメチル−１Ｈ−インデン−１−イル］マレイミド｝、ポリ｛Ｎ−［（１Ｓ）−５，６，７−トリエチル−２，３−ジヒドロ−１Ｈ−インデン−１−イル］マレイミド｝、ポリ｛Ｎ−［（１Ｓ）−２，３−ジヒドロ−５，６，７−トリ−ｎ−プロピル−１Ｈ−インデン−１−イル］マレイミド｝、ポリ｛Ｎ−［（１Ｓ）−２，３−ジヒドロ−５，６，７−トリ−ｉ−プロピル−１Ｈ−インデン−１−イル］マレイミド｝、ポリ｛Ｎ−［（１Ｓ）−５，６，７−トリ−ｎ−ブチル−２，３−ジヒドロ−１Ｈ−インデン−１−イル］マレイミド｝、ポリ｛Ｎ−［（１Ｓ）−５，６，７−トリ−ｉ−ブチル−２，３−ジヒドロ−１Ｈ−インデン−１−イル］マレイミド｝、ポリ｛Ｎ−［（１Ｓ）−５，６，７−トリ−ｔ−ブチル−２，３−ジヒドロ−１Ｈ−インデン−１−イル］マレイミド｝等が挙げられる。
【００３６】
また、２，３−ジヒドロ−１Ｈ−インデン環の１位以外に４つ以上の置換基を有する化合物として、例えば、ポリ｛Ｎ−［（１Ｓ）−２，３−ジヒドロ−２，２，３，３−テトラメチル−１Ｈ−インデン−１−イル］マレイミド｝、ポリ｛Ｎ−［（１Ｓ）−２，２，３，３−テトラエチル−２，３−ジヒドロ−１Ｈ−インデン−１−イル］マレイミド｝、ポリ｛Ｎ−［（１Ｓ）−２，３−ジヒドロ−２，２，３，３−テトラ−ｎ−プロピル−１Ｈ−インデン−１−イル］マレイミド｝、ポリ｛Ｎ−［（１Ｓ）−２，３−ジヒドロ−２，２，３，３−テトラ−ｉ−プロピル−１Ｈ−インデン−１−イル］マレイミド｝、ポリ｛Ｎ−［（１Ｓ）−２，２，３，３−テトラ−ｎ−ブチル−２，３−ジヒドロ−１Ｈ−インデン−１−イル］マレイミド｝、ポリ｛Ｎ−［（１Ｓ）−２，２，３，３−テトラ−ｉ−ブチル−２，３−ジヒドロ−１Ｈ−インデン−１−イル］マレイミド｝、ポリ｛Ｎ−［（１Ｓ）−２，２，３，３−テトラ−ｔ−ブチル−２，３−ジヒドロ−１Ｈ−インデン−１−イル］マレイミド｝、ポリ｛Ｎ−［（１Ｓ）−２，３−ジヒドロ−２，２，３，３，４−ペンタメチル−１Ｈ−インデン−１−イル］マレイミド｝、ポリ｛Ｎ−［（１Ｓ）−２，２，３，３，４−ペンタエチル−２，３−ジヒドロ−１Ｈ−インデン−１−イル］マレイミド｝、ポリ｛Ｎ−［（１Ｓ）−２，３−ジヒドロ−２，２，３，３，４−ペンタ−ｎ−プロピル−１Ｈ−インデン−１−イル］マレイミド｝、ポリ｛Ｎ−［（１Ｓ）−２，３−ジヒドロ−２，２，３，３，４−ペンタ−ｉ−プロピル−１Ｈ−インデン−１−イル］マレイミド｝、ポリ｛Ｎ−［（１Ｓ）−２，２，３，３，４−ペンタ−ｎ−ブチル−２，３−ジヒドロ−１Ｈ−インデン−１−イル］マレイミド｝、ポリ｛Ｎ−［（１Ｓ）−２，２，３，３，４−ペンタ−ｉ−ブチル−２，３−ジヒドロ−１Ｈ−インデン−１−イル］マレイミド｝、ポリ｛Ｎ−［（１Ｓ）−２，２，３，３，４−ペンタ−ｔ−ブチル−２，３−ジヒドロ−１Ｈ−インデン−１−イル］マレイミド｝、ポリ｛Ｎ−［（１Ｓ）−２，３−ジヒドロ−２，２，３，３，４，５−ヘキサメチル−１Ｈ−インデン−１−イル］マレイミド｝、ポリ｛Ｎ−［（１Ｓ）−２，２，３，３，４，５−ヘキサエチル−２，３−ジヒドロ−１Ｈ−インデン−１−イル］マレイミド｝、ポリ｛Ｎ−［（１Ｓ）−２，３−ジヒドロ−２，２，３，３，４，５−ヘキサ−ｎ−プロピル−１Ｈ−インデン−１−イル］マレイミド｝、ポリ｛Ｎ−［（１Ｓ）−２，３−ジヒドロ−２，２，３，３，４，５−ヘキサ−ｉ−プロピル−１Ｈ−インデン−１−イル］マレイミド｝、ポリ｛Ｎ−［（１Ｓ）−２，２，３，３，４，５−ヘキサ−ｎ−ブチル−２，３−ジヒドロ−１Ｈ−インデン−１−イル］マレイミド｝、ポリ｛Ｎ−［（１Ｓ）−２，２，３，３，４，５−ヘキサ−ｉ−ブチル−２，３−ジヒドロ−１Ｈ−インデン−１−イル］マレイミド｝、ポリ｛Ｎ−［（１Ｓ）−２，２，３，３，４，５−ヘキサ−ｔ−ブチル−２，３−ジヒドロ−１Ｈ−インデン−１−イル］マレイミド｝、ポリ｛Ｎ−［（１Ｓ）−２，３−ジヒドロ−２，２，３，３，４，５，６−ヘプタメチル−１Ｈ−インデン−１−イル］マレイミド｝、ポリ｛Ｎ−［（１Ｓ）−２，２，３，３，４，５，６−ヘプタエチル−２，３−ジヒドロ−１Ｈ−インデン−１−イル］マレイミド｝、ポリ｛Ｎ−［（１Ｓ）−２，３−ジヒドロ−２，２，３，３，４，５，６−ヘプタ−ｎ−プロピル−１Ｈ−インデン−１−イル］マレイミド｝、ポリ｛Ｎ−［（１Ｓ）−２，３−ジヒドロ−２，２，３，３，４，５，６−ヘプタ−ｉ−プロピル−１Ｈ−インデン−１−イル］マレイミド｝、ポリ｛Ｎ−［（１Ｓ）−２，２，３，３，４，５，６−ヘプタ−ｎ−ブチル−２，３−ジヒドロ−１Ｈ−インデン−１−イル］マレイミド｝、ポリ｛Ｎ−［（１Ｓ）−２，２，３，３，４，５，６−ヘプタ−ｉ−ブチル−２，３−ジヒドロ−１Ｈ−インデン−１−イル］マレイミド｝、ポリ｛Ｎ−［（１Ｓ）−２，２，３，３，４，５，６−ヘプタ−ｔ−ブチル−２，３−ジヒドロ−１Ｈ−インデン−１−イル］マレイミド｝、ポリ｛Ｎ−［（１Ｓ）−２，３−ジヒドロ−２，２，３，３，４，５，６，７−オクタメチル−１Ｈ−インデン−１−イル］マレイミド｝、ポリ｛Ｎ−［（１Ｓ）−２，２，３，３，４，５，６，７−オクタエチル−２，３−ジヒドロ−１Ｈ−インデン−１−イル］マレイミド｝、ポリ｛Ｎ−［（１Ｓ）−２，３−ジヒドロ−２，２，３，３，４，５，６，７−オクタ−ｎ−プロピル−１Ｈ−インデン−１−イル］マレイミド｝、ポリ｛Ｎ−［（１Ｓ）−２，３−ジヒドロ−２，２，３，３，４，５，６，７−オクタ−ｉ−プロピル−１Ｈ−インデン−１−イル］マレイミド｝、ポリ｛Ｎ−［（１Ｓ）−２，２，３，３，４，５，６，７−オクタ−ｎ−ブチル−２，３−ジヒドロ−１Ｈ−インデン−１−イル］マレイミド｝、ポリ｛Ｎ−［（１Ｓ）−２，２，３，３，４，５，６，７−オクタ−ｉ−ブチル−２，３−ジヒドロ−１Ｈ−インデン−１−イル］マレイミド｝、ポリ｛Ｎ−［（１Ｓ）−２，２，３，３，４，５，６，７−オクタ−ｔ−ブチル−２，３−ジヒドロ−１Ｈ−インデン−１−イル］マレイミド｝等が挙げられる。本発明においては、これら光学活性体のみならず、それらの鏡像異性体のモノマーを用い、不斉アニオン重合したポリマーも上記一般式（５）又は一般式（６）で示される光学活性ポリマレイミド誘導体に含まれる。
【００３７】
本発明の上記一般式（５）又は一般式（６）で示される光学活性ポリマレイミド誘導体は、前記光学活性マレイミド誘導体を不斉アニオン重合することにより調製することができる。
【００３８】
本発明の重合方法としては、特に限定するものではないが、例えば、不斉配位子及びアニオン重合触媒を反応溶剤に添加、溶解させた後、これに原料の光学活性マレイミド誘導体を添加し反応させる。
【００３９】
本発明において、アニオン重合触媒としては、ｎ−ブチルリチウム、フルオレニルリチウム、ジエチル亜鉛、ジメチル亜鉛等の有機金属触媒が挙げられ、使用量としては反応に具する原料光学活性マレイミド誘導体に対して、通常、０．１〜３０モル％の範囲で使用する。
【００４０】
本発明において、不斉アニオン重合に用いる光学活性配位子としては、下記式（７）
【００４１】
【化７】
2005179209.tif 000008
で示される（−）−スパルテイン（以下Ｓｐと略す）又は一般式（８）
【００４２】
【化８】
2005179209.tif 000009
（式中、Ｒ９はメチル基、エチル基、炭素数３〜８の直鎖状，分岐状若しくは環式の飽和又は不飽和の炭化水素基、炭素数６〜２０のアリール基、又はメチル基、エチル基、炭素数３〜８の直鎖状，分岐状若しくは環式の飽和若しくは不飽和の炭化水素基、及び炭素数６〜２０のアリール基からなる群より選ばれる置換基で置換された炭素数６〜２０のアルキル基を表し、Ｂは炭素数１〜５のメチレン鎖又は単結合を表し、Ｃは炭素数１〜１０のアルキリデン基又はアリール基を表し、＊印は光学活性炭素を表す。）
で示されるビスオキサゾリン誘導体が好ましい。
【００４３】
本発明において、ビスオキサゾリン誘導体としては、具体的には、（４Ｓ）−２，２’−（１−エチルプロピリデン）ビス［４−（１−フェニルエチル）−４，５−ジハイドロオキサゾール］、（４Ｓ）−２，２’−（１−エチルプロピリデン）ビス［４−（１−（１−ナフチル）エチル）−４，５−ジハイドロオキサゾール］、（４Ｓ）−２，２’−（１−メチルエチリデン）ビス［４−（１−フェニルエチル）−４，５−ジハイドロオキサゾール］、（４Ｓ）−２，２’−（シクロプロピリデン）ビス［４−（１−フェニルエチル）−４，５−ジハイドロオキサゾール］、（４Ｓ）−２，２’−（１，３−フェニル）ビス［４−（１−フェニルエチル）−４，５−ジハイドロオキサゾール、（４Ｓ）−２，２’−（２，６−ピリジル）ビス［４−（１−フェニルエチル）−４，５−ジハイドロオキサゾール等が挙げられる。
【００４４】
本発明の不斉アニオン重合に使用する不斉配位子の量としては反応に使用するアニオン重合触媒に対して理論的には等モル量の使用で良いが、安定した反応を行うため、好ましくは１．０２〜１．５モル量使用する。
【００４５】
本発明の不斉アニオン重合に適用可能な溶剤としては、反応に不活性なものであればあらゆるものが使用可能であり、具体的には、ジエチルエーテル、ジ−ｎ−プロピルエーテル、ジ−ｉ−プロピルエーテル、ジ−ｎ−ブチルエーテル、ジ−ｔ−ブチルエーテル、テトラヒドロフラン（以下ＴＨＦと略す）等のエーテル系溶剤、ベンゼン、トルエン、キシレン、エチルベンゼン、メシチレン等の芳香族炭化水素系溶剤等が例示される。
【００４６】
本発明の不斉アニオン重合に適用可能な溶剤の使用量としては、特に限定するものではないが、反応に用いる光学活性マレイミド誘導体に対して、重量で、２〜１００倍程度使用する。
【００４７】
本発明の不斉アニオン重合の反応温度としては、反応条件により異なるため、特に限定するものではないが、通常−７８℃〜１００℃の範囲で実施可能である。
【００４８】
本発明の不斉アニオン重合の反応時間としては、基質の種類、触媒種及び反応温度の違いにより異なるため、特に限定するものではないが、通常１時間〜１０００時間の範囲内で反応は完結する。
【００４９】
反応終了後、反応液をヘキサン、へプタン、メタノール、エタノール、イソプロパノール等の生成物の溶解度が低い溶剤に滴下晶析させることにより、本発明の光学活性ポリマレイミド誘導体を粉末として取り上げる。純度を向上させるために、さらにＴＨＦ、トルエン、クロロホルム等の溶剤に再溶解させ、再度メタノール等の溶剤に投入し、再晶析を行っても良い。
【００５０】
本発明の分離剤は、上記一般式（５）又は一般式（６）で示される光学活性ポリマレイミド誘導体からなり、光学活性物質の分離剤として幅広く使用することができる。
【００５１】
本発明の分離剤としては、具体的には、上記一般式（５）又は一般式（６）で示される光学活性ポリマレイミド誘導体そのもの、上記一般式（５）又は一般式（６）で示される光学活性ポリマレイミド誘導体を担体に担持したもの等が挙げられる。
【００５２】
本発明の分離剤において、担体としては特に限定するものではないが、具体的には、シリカゲル、アルミナ、架橋ポリスチレン、ポリアクリル酸誘導体、ポリシロキサン及びこれらのアルキルシラン等で表面処理したものが挙げられる。これらのうち、担体の粒径としては１μｍ〜２００μｍ、平均細孔径としては１０〜３０００オングストロームのものが高速液体クロマトグラフィー又はガスクロマトグラフィーにおける分離剤用の担体として好ましい。
【００５３】
本発明の分離剤において、担持方法としては、特に限定するものではないが、上記一般式（５）又は一般式（６）で示される光学活性ポリマレイミド誘導体と担体を接触させ物理的に担持させても良いし、光学活性ポリマレイミド誘導体の製造時にそのポリマーの末端に官能基を付与し、担体と化学的に結合させても良い。
【００５４】
本発明の分離剤において、上記一般式（５）又は一般式（６）で示される光学活性ポリマレイミド誘導体の担体に対する担持量としては、用いる担体の種類、物性により異なるため、特に限定するものではないが、通常、充填剤の重量に対して１〜５０重量％の範囲で担持可能である。
【００５５】
上記一般式（５）又は一般式（６）で示される光学活性ポリマレイミド誘導体を担体に担持させた本発明の分離剤は、数多くの光学活性化合物の分離に適用可能である。例えば、本発明の分離剤を、ガラス製、金属製等のカラムに充填すれば、クロマトグラフィー用の充填カラムとして使用することができる。具体的には、高速液体クロマトグラフィー用の充填カラムとして使用する場合には、溶離液としてヘキサン−イソプロパノール等を用いる順相系、アルコール−水等を用いる逆相系のいずれにおいても幅広く応用可能である。
【００５６】
本発明の分離剤を用いて光学活性物質を分離する方法としては、特に限定するものではないが、例えば、高速液体クロマトグラフィー、ガスクロマトグラフィーにより光学活性物質を容易に分離することができる。また、本発明の分離剤は、核磁気共鳴スペクトル（以下、ＮＭＲと略す）のシフト試薬としての適用も可能である。
【発明の効果】
【００５７】
本発明によれば、新規な光学活性マレイミド誘導体、及び光学活性ポリマレイミド誘導体を提供することができる。本発明の光学活性ポリマレイミド誘導体からなる分離剤は光学異性体分離剤として極めて有用である。
【実施例】
【００５８】
以下実施例により本発明を具体的に説明するが、本発明は実施例のみに限定されるものでは、ない。
【００５９】
なお、以下の実施例において、平均分子量はゲルパーミエーションクロマトグラフィー（東ソー製高速ＧＰＣシステム）によりポリスチレン換算で算出した。また、比旋光度はＨＯＲＩＢＡ製ＳＥＰＡ−３００、ＭＡＳＳは日立製Ｍ−８０Ｂ、１Ｈ−ＮＭＲ及び１３Ｃ−ＮＭＲはＶａｒｉａｎ製Ｇｅｍｉｎｉ−２００、ＩＲはＰｅｒｋｉｎ  Ｅｌｍｅｒ製２０００ＦＴ−ＩＲにより測定した。
【００６０】
調製した光学活性ポリマレイミド誘導体の分離能の測定には東ソー製デュアルポンプＤＰ−８０２０、紫外可視検出器ＵＶ−８０２０、マルチステーションＬＣ−８０２０を用いた。
【００６１】
実施例１  Ｎ−［（１Ｓ）−２，３−ジヒドロ−１Ｈ−インデン−１−イル］マレイミドの調製
冷却コンデンサー、滴下ロート及び攪拌子を備えた５００ｍｌの丸底３つ口フラスコに、無水マレイン酸２．９４ｇ（３０．０ｍｍｏｌ）及び乾燥ベンゼン１５０ｍｌを入れ、攪拌することにより溶解させた後、氷浴上で０℃に冷却した。
【００６２】
次いで、これに（Ｓ）−１−アミノ−２，３−ジヒドロ−１Ｈ−インデン４．００ｇ（３０．０ｍｍｏｌ）を乾燥ベンゼン７０ｍｌに溶解させた溶液を滴下ロートより添加した後、室温に戻し、１時間攪拌を行った。
【００６３】
さらに反応液を激しく攪拌しながら、これに塩化亜鉛４．０９ｇ（３０．０ｍｍｏｌ）を加え、油浴上で８０℃に加熱し、１，１，１，３，３，３−ヘキサメチルジシラザン９．６８ｇ（６０．０ｍｍｏｌ）を乾燥ベンゼン８０ｍｌに溶解させた溶液を滴下ロートより滴下し、さらに加熱還流下、５時間反応を行った。
【００６４】
反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−［（１Ｓ）−２，３−ジヒドロ−１Ｈ−インデン−１−イル］マレイミドを得た。得られたＮ−［（１Ｓ）−２，３−ジヒドロ−１Ｈ−インデン−１−イル］マレイミドは引き続きカラムクロマトグラフィー（ｎ−ヘキサン／酢酸エチル＝９／１，ｖｏｌ／ｖｏｌ）で精製することにより淡黄色オイル５．８０ｇを得た（収率９１％）。
【００６５】
比旋光度［α］Ｄ２５＝−２２３．３°（Ｃ＝１．０，ＴＨＦ，ｌ＝１０ｃｍ）
１Ｈ−ＮＭＲ（ＣＤＣｌ３）δ７．０２−７．２８（ｍ，４Ｈ）、６．６４（ｓ，２Ｈ）、５．６３−５．７１（ｍ，１Ｈ）、３．２１−３．３５（ｍ，１Ｈ）、２．８５−３．００（ｍ，１Ｈ）、２．２６−２．５５（ｍ，２Ｈ）
１３Ｃ−ＮＭＲ（ＣＤＣｌ３）δ１７０．１３，１４３．４４，１４０．０８，１３３．９１，１２７．８９，１２６．３７，１２４．７２，１２３．０４，５４．５５，３０．８７，２９．５７
ＭＡＳＳ（ｍ／ｚ）２１４（［Ｍ＋Ｈ］＋）
ＩＲ（ＫＢｒ；ν  ｃｍ−１）２９５１，１７０４，１４８１，１４５９，１３８４，１１７３，１１４２，１００６，８２８，７５９，６９３
元素分析；Ｃ７３．３３，Ｈ５．１８，Ｎ６．４２（Ｃａｌｃ．；Ｃ７２．２３，５．２０，Ｎ６．５７）。
【００６６】
実施例２  Ｎ−［（１Ｒ）−２，３−ジヒドロ−１Ｈ−インデン−１−イル］マレイミドの調製
冷却コンデンサー、滴下ロート及び攪拌子を備えた５００ｍｌの丸底３つ口フラスコに、無水マレイン酸２．９４ｇ（３０．０ｍｍｏｌ）及び乾燥ベンゼン１５０ｍｌを入れ、攪拌することにより溶解させた後、氷浴上で０℃に冷却した。
【００６７】
次いで、これに（Ｒ）−１−アミノ−２，３−ジヒドロ−１Ｈ−インデン４．００ｇ（３０．０ｍｍｏｌ）を乾燥ベンゼン７０ｍｌに溶解させた溶液を滴下ロートより添加した後、室温に戻し、１時間攪拌を行った。
【００６８】
さらに反応液を激しく攪拌しながら、これに塩化亜鉛４．０９ｇ（３０．０ｍｍｏｌ）を加え、油浴上で８０℃に加熱し、１，１，１，３，３，３−ヘキサメチルジシラザン９．６８ｇ（６０．０ｍｍｏｌ）を乾燥ベンゼン８０ｍｌに溶解させた溶液を滴下ロートより滴下し、さらに加熱還流下、５時間反応を行った。
【００６９】
反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−［（１Ｒ）−２，３−ジヒドロ−１Ｈ−インデン−１−イル］マレイミドを得た。得られたＮ−［（１Ｒ）−２，３−ジヒドロ−１Ｈ−インデン−１−イル］マレイミドは引き続きカラムクロマトグラフィー（ｎ−ヘキサン／酢酸エチル＝９／１，ｖｏｌ／ｖｏｌ）で精製することにより淡黄色オイル５．６６ｇを得た（収率８８％）。
【００７０】
比旋光度［α］Ｄ２５＝＋２２３．４°（Ｃ＝１．０，ＴＨＦ，ｌ＝１０ｃｍ）
１Ｈ−ＮＭＲ（ＣＤＣｌ３）δ７．０２−７．２８（ｍ，４Ｈ）、６．６４（ｓ，２Ｈ）、５．６３−５．７１（ｍ，１Ｈ）、３．２１−３．３５（ｍ，１Ｈ）、２．８５−３．００（ｍ，１Ｈ）、２．２６−２．５５（ｍ，２Ｈ）
１３Ｃ−ＮＭＲ（ＣＤＣｌ３）δ１７０．１３，１４３．４４，１４０．０８，１３３．９１，１２７．８９，１２６．３７，１２４．７２，１２３．０４，５４．５５，３０．８７，２９．５７
ＭＡＳＳ（ｍ／ｚ）２１４（［Ｍ＋Ｈ］＋）
ＩＲ（ＫＢｒ；ν  ｃｍ−１）２９５２，１７０４，１４８１，１４５９，１３８４，１１７２，１００６，８２８，７５８，６９３
元素分析；Ｃ７３．３５，Ｈ５．１３，Ｎ６．６２（Ｃａｌｃ．；Ｃ７３．２３，５．２０，Ｎ６．５７）。
【００７１】
実施例３  Ｎ−［（１Ｓ，２Ｒ）−２，３−ジヒドロ−２−メトキシ−１Ｈ−インデン−１−イル］マレイミドの調製
冷却コンデンサー、滴下ロート及び攪拌子を備えた５００ｍｌの丸底３つ口フラスコに、無水マレイン酸０．９８ｇ（１０．０ｍｍｏｌ）及び乾燥ベンゼン５０ｍｌを入れ、攪拌することにより溶解させた後、氷浴上で０℃に冷却した。
【００７２】
次いで、これに（１Ｓ，２Ｒ）−１−アミノ−２，３−ジヒドロ−２−メトキシ−１Ｈ−インデン１．６３ｇ（１０．０ｍｍｏｌ）を乾燥ベンゼン２０ｍｌに溶解させた溶液を滴下ロートより添加した後、室温に戻し、１時間攪拌を行った。
【００７３】
さらに反応液を激しく攪拌しながら、これに塩化亜鉛１．３６ｇ（１０．０ｍｍｏｌ）を加え、油浴上で８０℃に加熱し、１，１，１，３，３，３−ヘキサメチルジシラザン３．２３ｇ（２０．０ｍｍｏｌ）を乾燥ベンゼン３０ｍｌに溶解させた溶液を滴下ロートより滴下し、さらに加熱還流下、５時間反応を行った。
【００７４】
反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−［（１Ｓ，２Ｒ）−２，３−ジヒドロ−２−メトキシ−１Ｈ−インデン−１−イル］マレイミドを得た。得られたＮ−［（１Ｓ，２Ｒ）−２，３−ジヒドロ−２−メトキシ−１Ｈ−インデン−１−イル］マレイミドは引き続きカラムクロマトグラフィー（ｎ−ヘキサン／酢酸エチル＝９／１，ｖｏｌ／ｖｏｌ）で精製することにより淡黄色オイル２．０９ｇを得た（収率８６％）。
【００７５】
比旋光度［α］Ｄ２５＝＋６７．４°（Ｃ＝１．０，ＴＨＦ，ｌ＝１０ｃｍ）
１Ｈ−ＮＭＲ（ＣＤＣｌ３）δ７．１１−７．３１（ｍ，４Ｈ）、６．６５（ｓ，２Ｈ）、５．５３−５．６２（ｍ，１Ｈ）、４．１７−４．３１（ｍ，１Ｈ）、３．２６（ｓ，３Ｈ）、２．５１−２．８５（ｍ，２Ｈ）
１３Ｃ−ＮＭＲ（ＣＤＣｌ３）δ１７０．３４，１４３．６２，１４０．２０，１３４．２１，１２７．５４，１２７．０７，１２４．８９，１２３．５３，７３．７２，５８．５１，５３．４０，３４．３７
ＭＡＳＳ（ｍ／ｚ）２４４（［Ｍ＋Ｈ］＋）
ＩＲ（ＫＢｒ；ν  ｃｍ−１）２９５８，２８７１，１７０６，１４８３，１４６０，１１２１，８２７，７５１，６９６
元素分析；Ｃ６９．２７，Ｈ５．３１，Ｎ５．７８（Ｃａｌｃ．；Ｃ６９．１２，５．３９，Ｎ５．７６）。
【００７６】
実施例４  Ｎ−［（１Ｓ，２Ｒ）−２−ベンジルオキシ−２，３−ジヒドロ−１Ｈ−インデン−１−イル］マレイミドの調製
冷却コンデンサー、滴下ロート及び攪拌子を備えた５００ｍｌの丸底３つ口フラスコに、無水マレイン酸０．９８ｇ（１０．０ｍｍｏｌ）及び乾燥ベンゼン５０ｍｌを入れ、攪拌することにより溶解させた後、氷浴上で０℃に冷却した。
【００７７】
次いで、これに（１Ｓ，２Ｒ）−１−アミノ−２−ベンジルオキシ−２，３−ジヒドロ−１Ｈ−インデン２．３９ｇ（１０．０ｍｍｏｌ）を乾燥ベンゼン２０ｍｌに溶解させた溶液を滴下ロートより添加した後、室温に戻し、１時間攪拌を行った。
【００７８】
さらに反応液を激しく攪拌しながら、これに塩化亜鉛１．３６ｇ（１０．０ｍｍｏｌ）を加え、油浴上で８０℃に加熱し、１，１，１，３，３，３−ヘキサメチルジシラザン３．２３ｇ（２０．０ｍｍｏｌ）を乾燥ベンゼン３０ｍｌに溶解させた溶液を滴下ロートより滴下し、さらに加熱還流下、５時間反応を行った。
【００７９】
反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−［（１Ｓ，２Ｒ）−２−ベンジルオキシ−２，３−ジヒドロ−１Ｈ−インデン−１−イル］マレイミドを得た。得られたＮ−［（１Ｓ，２Ｒ）−２−ベンジルオキシ−２，３−ジヒドロ−１Ｈ−インデン−１−イル］マレイミドは引き続きカラムクロマトグラフィー（ｎ−ヘキサン／酢酸エチル＝９／１，ｖｏｌ／ｖｏｌ）で精製することにより淡黄色オイル２．８４ｇを得た（収率８９％）。
【００８０】
比旋光度［α］Ｄ２５＝＋８６．２°（Ｃ＝１．０，ＴＨＦ，ｌ＝１０ｃｍ）
１Ｈ−ＮＭＲ（ＣＤＣｌ３）δ７．１４−７．３５（ｍ，９Ｈ）、６．６１（ｓ，２Ｈ）、５．２６−５．３８（ｍ，１Ｈ）、４．２５−４．４１（ｍ，３Ｈ）、２．５４−２．９３（ｍ，２Ｈ）
１３Ｃ−ＮＭＲ（ＣＤＣｌ３）δ１７１．０７，１４３．５１，１４０．１８，１３８．５５，１３４．０６，１２８．３６，１２７．６４，１２７．５２，１２７．３１，１２７．０２，１２４．７５，１２２．９５，７９．４３，７２．２９，５７．０５，３５．８７
ＭＡＳＳ（ｍ／ｚ）３２０（［Ｍ＋Ｈ］＋）
ＩＲ（ＫＢｒ；ν  ｃｍ−１）２９５３，２８４６，１７０３，１４８０，１４５８，１１０３，８３９，７５３，７０１
元素分析；Ｃ７５．０３，Ｈ５．４９，Ｎ４．４４（Ｃａｌｃ．；Ｃ７５．２２，５．３７，Ｎ４．３９）。
【００８１】
実施例５  Ｎ−［（１Ｓ，２Ｒ）−２−ベンゾイルオキシ−２，３−ジヒドロ−１Ｈ−インデン−１−イル］マレイミドの調製
冷却コンデンサー、滴下ロート及び攪拌子を備えた５００ｍｌの丸底３つ口フラスコに、無水マレイン酸０．９８ｇ（１０．０ｍｍｏｌ）及び乾燥ベンゼン５０ｍｌを入れ、攪拌することにより溶解させた後、氷浴上で０℃に冷却した。
【００８２】
次いで、これに（１Ｓ，２Ｒ）−１−アミノ−２−ベンゾイルオキシ−２，３−ジヒドロ−１Ｈ−インデン２．５３ｇ（１０．０ｍｍｏｌ）を乾燥ベンゼン２０ｍｌに溶解させた溶液を滴下ロートより添加した後、室温に戻し、１時間攪拌を行った。
【００８３】
さらに反応液を激しく攪拌しながら、これに塩化亜鉛１．３６ｇ（１０．０ｍｍｏｌ）を加え、油浴上で８０℃に加熱し、１，１，１，３，３，３−ヘキサメチルジシラザン３．２３ｇ（２０．０ｍｍｏｌ）を乾燥ベンゼン３０ｍｌに溶解させた溶液を滴下ロートより滴下し、さらに加熱還流下、５時間反応を行った。
【００８４】
反応終了後、室温に冷却、２Ｎ塩酸で洗浄、酢酸エチルで抽出、飽和炭酸水素ナトリウム水溶液で洗浄、飽和食塩水で洗浄、無水硫酸マグネシウム上で乾燥、濃縮することにより粗製Ｎ−［（１Ｓ，２Ｒ）−２−ベンゾイルオキシ−２，３−ジヒドロ−１Ｈ−インデン−１−イル］マレイミドを得た。得られたＮ−［（１Ｓ，２Ｒ）−２−ベンゾイルオキシ−２，３−ジヒドロ−１Ｈ−インデン−１−イル］マレイミドは引き続きカラムクロマトグラフィー（ｎ−ヘキサン／酢酸エチル＝９／１，ｖｏｌ／ｖｏｌ）で精製することにより淡黄色オイル２．８０ｇを得た（収率８４％）。
【００８５】
比旋光度［α］Ｄ２５＝−４５．３°（Ｃ＝１．０，ＴＨＦ，ｌ＝１０ｃｍ）
１Ｈ−ＮＭＲ（ＣＤＣｌ３）δ７．９５−８．０８（ｍ，２Ｈ）、７．３３−７．４０（ｍ，３Ｈ）、７．１０−７．３１（ｍ，４Ｈ）、６．６８（ｓ，２Ｈ）、５．７１−５．７９（ｍ，１Ｈ）、５．５４−５．６５（ｍ，１Ｈ）、２．４８−２．８９（ｍ，２Ｈ）
１３Ｃ−ＮＭＲ（ＣＤＣｌ３）δ１７０．４８，１６８．１３，１４４．０２，１４０．６７，１３３．８５，１３２．８０，１３０．１５，１２９．５０，１２８．２７，１２７．４３，１２６．９８，１２４．９０，１２３．６４，７４．２０，５６．４６，３３．９４
ＭＡＳＳ（ｍ／ｚ）３３４（［Ｍ＋Ｈ］＋）
ＩＲ（ＫＢｒ；ν  ｃｍ−１）２９５３，２８４６，１７０３，１４８０，１４５８，１１０３，８３９，７５３，７０１
元素分析；Ｃ７２．２４，Ｈ４．３８，Ｎ４．３３（Ｃａｌｃ．；Ｃ７２．０６，４．５４，Ｎ４．２０）。
【００８６】
実施例６  光学活性ポリ｛Ｎ−［（１Ｓ）−２，３−ジヒドロ−１Ｈ−インデン−１−イル］マレイミド｝の調製
マグネット攪拌子を入れた５０ｍｌのナス型フラスコに、ジエチル亜鉛０．１２ｇ（１．０ｍｍｏｌ）、（−）−スパルテイン０．２８ｇ（１．２ｍｍｏｌ）及び乾燥トルエン２ｍｌを仕込み、攪拌しながら−１０℃で３０分攪拌を行った後、この溶液を実施例１で得られたＮ−［（１Ｓ）−２，３−ジヒドロ−１Ｈ−インデン−１−イル］マレイミド２．１３ｇ（１０．０ｍｍｏｌ）の乾燥トルエン１８ｍｌ溶液へ添加、さらに同温度で１６８時間反応を行った。
【００８７】
反応終了後、反応液を２００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ｛Ｎ−［（１Ｓ）−２，３−ジヒドロ−１Ｈ−インデン−１−イル］マレイミド｝１．７８ｇを白色固体として得た（収率８４％）。
【００８８】
数平均分子量（Ｍｎ）＝５．６×１０３，Ｍｗ／Ｍｎ＝２．５
比旋光度［α］４３５２５＝−４２．９°（Ｃ＝１．０，ＣＨＣｌ３）
１Ｈ−ＮＭＲ（ＣＤＣｌ３）δ６．７５−７．４６（ｂｒ，４Ｈ）、５．４０−５．９４（ｂｒ，１Ｈ）、１．６８−４．０７（ｂｒ，５Ｈ）
１３Ｃ−ＮＭＲ（ＣＤＣｌ３）δ１７０．５９，１４３．３４，１３８．９７，１２７．５６，１２６．３７，１２４．４５，１２３．４６，５５．７８，４３．１１，３１．００，２８．５５
ＩＲ（ＫＢｒ；ν  ｃｍ−１）２９５０，１６９７，１４８１，１４５９，１３９７，１１８６，１１４８，７５３
元素分析；Ｃ７３．４１，Ｈ５．０７，Ｎ６．５８（Ｃａｌｃ．；Ｃ７３．２３，５．２０，Ｎ６．５７）。
【００８９】
実施例７  光学活性ポリ｛Ｎ−［（１Ｒ）−２，３−ジヒドロ−１Ｈ−インデン−１−イル］マレイミド｝の調製
マグネット攪拌子を入れた５０ｍｌのナス型フラスコに、ジエチル亜鉛０．１２ｇ（１．０ｍｍｏｌ）、（−）−スパルテイン０．２８ｇ（１．２ｍｍｏｌ）及び乾燥トルエン２ｍｌを仕込み、攪拌しながら−１０℃で３０分攪拌を行った後、この溶液を実施例２で得られたＮ−［（１Ｒ）−２，３−ジヒドロ−１Ｈ−インデン−１−イル］マレイミド２．１３ｇ（１０．０ｍｍｏｌ）の乾燥トルエン１８ｍｌ溶液へ添加、さらに同温度で１６８時間反応を行った。
【００９０】
反応終了後、反応液を２００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ［（Ｒ）−Ｎ−（２，３−ジヒドロ−１Ｈ−インデン−１−イル）マレイミド］２．０２ｇを白色固体として得た（収率９５％）。
【００９１】
数平均分子量（Ｍｎ）＝１１．３×１０３，Ｍｗ／Ｍｎ＝７．７
比旋光度［α］４３５２５＝＋２８９．９°（Ｃ＝１．０，ＣＨＣｌ３）
１Ｈ−ＮＭＲ（ＣＤＣｌ３）δ６．７５−７．４６（ｂｒ，４Ｈ）、５．４０−５．９４（ｂｒ，１Ｈ）、１．６８−４．０７（ｂｒ，５Ｈ）
１３Ｃ−ＮＭＲ（ＣＤＣｌ３）δ１７０．５９，１４３．３４，１３８．９７，１２７．５６，１２６．３７，１２４．４５，１２３．４６，５５．７８，４３．１１，３１．００，２８．５５
ＩＲ（ＫＢｒ；ν  ｃｍ−１）２９５０，１６９７，１４８１，１４５９，１３９７，１１８６，１１４８，７５３
元素分析；Ｃ７３．２１，Ｈ５．３４，Ｎ６．３９（Ｃａｌｃ．；Ｃ７３．２３，５．２０，Ｎ６．５７）。
【００９２】
実施例８  光学活性ポリ｛Ｎ−［（１Ｓ，２Ｒ）−２，３−ジヒドロ−２−メトキシ−１Ｈ−インデン−１−イル］マレイミド｝の調製
マグネット攪拌子を入れた３０ｍｌのナス型フラスコに、ジエチル亜鉛０．０６０ｇ（０．５０ｍｍｏｌ）、（−）−スパルテイン０．１４ｇ（０．６０ｍｍｏｌ）及び乾燥トルエン１ｍｌを仕込み、攪拌しながら−１０℃で３０分攪拌を行った後、この溶液を実施例３で得られたＮ−［（１Ｓ，２Ｒ）−２，３−ジヒドロ−２−メトキシ−１Ｈ−インデン−１−イル］マレイミド１．２２ｇ（５．０ｍｍｏｌ）の乾燥トルエン９ｍｌ溶液へ添加、さらに同温度で１６８時間反応を行った。
【００９３】
反応終了後、反応液を１００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ｛Ｎ−［（１Ｓ，２Ｒ）−２，３−ジヒドロ−２−メトキシ−１Ｈ−インデン−１−イル］マレイミド｝１．１１ｇを白色固体として得た（収率９１％）。
【００９４】
数平均分子量（Ｍｎ）＝１２．４×１０３，Ｍｗ／Ｍｎ＝８．３
比旋光度［α］４３５２５＝＋７８．４°（Ｃ＝１．０，ＣＨＣｌ３）
１Ｈ−ＮＭＲ（ＣＤＣｌ３）δ６．８７−７．５２（ｂｒ，４Ｈ）、５．３４−５．８０（ｂｒ，１Ｈ）、１．８２−４．５３（ｂｒ，５Ｈ）
１３Ｃ−ＮＭＲ（ＣＤＣｌ３）δ１７０．５３，１４３．７３，１４０．３３．１２７．６８，１２７．１９，１２４．９１，１２３．６４，７３．６５，５８．４９，５３．５６，４３．２１，３４．２１
ＩＲ（ＫＢｒ；ν  ｃｍ−１）２９５７，１７００，１４８２，１４６０，１１２７，７５１
元素分析；Ｃ６９．１５，Ｈ５．４３，Ｎ５．７８（Ｃａｌｃ．；Ｃ６９．１２，５．３９，Ｎ５．７６）
実施例９  光学活性ポリ｛Ｎ−［（１Ｓ，２Ｒ）−２−ベンジルオキシ−２，３−ジヒドロ−１Ｈ−インデン−１−イル］マレイミド｝の調製
マグネット攪拌子を入れた３０ｍｌのナス型フラスコに、ジエチル亜鉛０．０６０ｇ（０．５０ｍｍｏｌ）、（−）−スパルテイン０．１４ｇ（０．６０ｍｍｏｌ）及び乾燥トルエン１ｍｌを仕込み、攪拌しながら−１０℃で３０分攪拌を行った後、この溶液を実施例４で得られたＮ−［（１Ｓ，２Ｒ）−２−ベンジルオキシ−２，３−ジヒドロ−１Ｈ−インデン−１−イル］マレイミド１．６０ｇ（５．０ｍｍｏｌ）の乾燥トルエン９ｍｌ溶液へ添加、さらに同温度で１６８時間反応を行った。
【００９５】
反応終了後、反応液を１００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ｛Ｎ−［（１Ｓ，２Ｒ）−２−ベンジルオキシ−２，３−ジヒドロ−１Ｈ−インデン−１−イル］マレイミド｝１．３６ｇを白色固体として得た（収率８５％）。
【００９６】
数平均分子量（Ｍｎ）＝１７．９×１０３，Ｍｗ／Ｍｎ＝５．４
比旋光度［α］４３５２５＝＋２１７．４°（Ｃ＝１．０，ＣＨＣｌ３）
１Ｈ−ＮＭＲ（ＣＤＣｌ３）δ６．８２−７．５７（ｂｒ，９Ｈ）、５．０３−５．５９（ｂｒ，１Ｈ）、１．９５−４．６４（ｂｒ，７Ｈ）
１３Ｃ−ＮＭＲ（ＣＤＣｌ３）δ１７１．２１，１４３．６３，１４０．２７，１３８．６１，１２８．３７，１２７．６９，１２７．４７，１２７．２３，１２７．０１，１２４．６５，１２２．８４，７９．５６，７２．３５，５７．０６，４３．８２，３５．８４
ＩＲ（ＫＢｒ；ν  ｃｍ−１）２９５２，１６９７，１４８５，１４５９，１０９５，７５８
元素分析；Ｃ７５．２０，Ｈ５．４２，Ｎ４．３５（Ｃａｌｃ．；Ｃ７５．２２，５．３７，Ｎ４．３９）
実施例１０  光学活性ポリ｛Ｎ−［（１Ｓ，２Ｒ）−２−ベンゾイルオキシ−２，３−ジヒドロ−１Ｈ−インデン−１−イル］マレイミド｝の調製
マグネット攪拌子を入れた３０ｍｌのナス型フラスコに、ジエチル亜鉛０．０６０ｇ（０．５０ｍｍｏｌ）、（−）−スパルテイン０．１４ｇ（０．６０ｍｍｏｌ）及び乾燥トルエン１ｍｌを仕込み、攪拌しながら−１０℃で３０分攪拌を行った後、この溶液を実施例５で得られたＮ−［（１Ｓ，２Ｒ）−２−ベンゾイルオキシ−２，３−ジヒドロ−１Ｈ−インデン−１−イル］マレイミド１．６７ｇ（５．０ｍｍｏｌ）の乾燥トルエン９ｍｌ溶液へ添加、さらに同温度で１６８時間反応を行った。
【００９７】
反応終了後、反応液を１００ｍｌのメタノールに投入し、次いで析出物をろ取した。得られた赤色固体を１Ｎ塩酸で洗浄、次いで水洗した後、室温度で減圧下、乾燥することにより目的物の光学活性ポリ｛Ｎ−［（１Ｓ，２Ｒ）−２−ベンゾイルオキシ−２，３−ジヒドロ−１Ｈ−インデン−１−イル］マレイミド｝１．３７ｇを白色固体として得た（収率８２％）。
【００９８】
数平均分子量（Ｍｎ）＝１３．０×１０３，Ｍｗ／Ｍｎ＝６．３
比旋光度［α］４３５２５＝＋１８６．７°（Ｃ＝１．０，ＣＨＣｌ３）
１Ｈ−ＮＭＲ（ＣＤＣｌ３）δ６．８０−８．２６（ｂｒ，９Ｈ）、５．１１−５．８９（ｂｒ，２Ｈ）、１．８３−３．０８（ｂｒ，４Ｈ）
１３Ｃ−ＮＭＲ（ＣＤＣｌ３）δ１７１．０８，１６８．２４，１４４．１６，１４０．５３，１３２．６９，１３０．２６，１２９．６６，１２８．１４，１２７．６０，１２６．８７，１２４．７９，１２３．５１，７４．１９，５６．２６，４３．０２，３４．０８
ＩＲ（ＫＢｒ；ν  ｃｍ−１）２９５０，１７０８，１４８２，１４５９，１１０３，７４８
元素分析；Ｃ７２．１８，Ｈ４．５０，Ｎ４．３１（Ｃａｌｃ．；Ｃ７２．０６，４．５４，Ｎ４．２０）
実施例１１  光学活性ポリ｛Ｎ−［（１Ｓ）−２，３−ジヒドロ−１Ｈ−インデン−１−イル］マレイミド｝１０％担持シリカゲル及びその充填カラムの調製
５０ｍｌのナス型フラスコに、実施例６で調製した光学活性ポリ｛Ｎ−［（１Ｓ）−２，３−ジヒドロ−１Ｈ−インデン−１−イル］マレイミド｝５００ｍｇ及びクロロホルム１０ｍｌ仕込み溶解させた後、シリカゲル（平均粒径５μｍ、平均細孔径１００オングストローム）４．５ｇを添加、次いでロータリーエバポレーターでクロロホルムを減圧留去することにより目的物の光学活性ポリ｛Ｎ−［（１Ｓ）−２，３−ジヒドロ−１Ｈ−インデン−１−イル］マレイミド｝１０％担持シリカゲル５ｇを得た。
【００９９】
得られた光学活性ポリ｛Ｎ−［（１Ｓ）−２，３−ジヒドロ−１Ｈ−インデン−１−イル］マレイミド｝１０％担持シリカゲルをイソプロパノールに分散させた後、ステンレス製の４．６ｍｍＩＤ×１５０ｍｍＬのカラムに高圧ポンプを用い、圧力３００ｋｇ／ｃｍ２で充填した。得られた充填カラムの理論段数は４１００段であった。
【０１００】
理論段数の測定に当たっては、溶離液としてｎ−ヘキサン／イソプロパノール＝９０／１０（ｖｏｌ／ｖｏｌ）を用い、トルエンの溶出により測定した。なお、理論段数は下式により算出した。
【０１０１】
理論段数（Ｎ）＝５．５４×［Ｔｒ／（Ｗ１／２）］２
Ｔｒ＝保持時間（ｓｅｃ）
Ｗ１／２＝半値幅（ｍｍ）。
【０１０２】
実施例１２  光学活性ポリ｛Ｎ−［（１Ｒ）−２，３−ジヒドロ−１Ｈ−インデン−１−イル］マレイミド｝１０％担持シリカゲル及びその充填カラムの調製
実施例７で調製した光学活性ポリ｛Ｎ−［（１Ｒ）−２，３−ジヒドロ−１Ｈ−インデン−１−イル］マレイミド｝を用いて、実施例１１と同様に１０％担持シリカゲル及び充填カラムを調製した。得られた充填カラムの理論段数は４５００段であった。
【０１０３】
実施例１３  光学活性ポリ｛Ｎ−［（１Ｓ，２Ｒ）−２，３−ジヒドロ−２−メトキシ−１Ｈ−インデン−１−イル］マレイミド｝１０％担持シリカゲル及びその充填カラムの調製
実施例８で調製した光学活性ポリ｛Ｎ−［（１Ｓ，２Ｒ）−２，３−ジヒドロ−２−メトキシ−１Ｈ−インデン−１−イル］マレイミド｝を用いて、実施例１１と同様に１０％担持シリカゲル及び充填カラムを調製した。得られた充填カラムの理論段数は３８００段であった。
【０１０４】
実施例１４  光学活性ポリ｛Ｎ−［（１Ｓ，２Ｒ）−２−ベンジルオキシ−２，３−ジヒドロ−１Ｈ−インデン−１−イル］マレイミド｝１０％担持シリカゲル及びその充填カラムの調製
実施例９で調製した光学活性ポリ｛Ｎ−［（１Ｓ，２Ｒ）−２−ベンジルオキシ−２，３−ジヒドロ−１Ｈ−インデン−１−イル］マレイミド｝を用いて、実施例１１と同様に１０％担持シリカゲル及び充填カラムを調製した。得られた充填カラムの理論段数は３９００段であった。
【０１０５】
実施例１５  光学活性ポリ｛Ｎ−［（１Ｓ，２Ｒ）−２−ベンゾイルオキシ−２，３−ジヒドロ−１Ｈ−インデン−１−イル］マレイミド｝１０％担持シリカゲル及びその充填カラムの調製
実施例１０で調製した光学活性ポリ｛Ｎ−［（１Ｓ，２Ｒ）−２−ベンゾイルオキシ−２，３−ジヒドロ−１Ｈ−インデン−１−イル］マレイミド｝を用いて、実施例１１と同様に１０％担持シリカゲル及び充填カラムを調製した。得られた充填カラムの理論段数は４２００段であった。
【０１０６】
実施例１６〜実施例１７
実施例１１で調製した充填カラムを用い、表１中に示した各種ラセミ体の分離を行った。溶離液はｎ−ヘキサン／イソプロパノール＝９０／１０（ｖｏｌ／ｖｏｌ）を使用した。溶離液の流速は１．０ｍｌ／ｍｉｎとした。結果を表１中に示した。
【０１０７】
【表１】
2005179209.tif 000010
実施例１８〜実施例１９
実施例１２で調製した充填カラムを用い、表２中に示した各種ラセミ体の分離を行った。溶離液はｎ−ヘキサン／イソプロパノール＝９０／１０（ｖｏｌ／ｖｏｌ）を使用した。溶離液の流速は１．０ｍｌ／ｍｉｎとした。結果を表２中に示した。
【０１０８】
【表２】
2005179209.tif 000011
実施例２０〜実施例２１
実施例１３で調製した充填カラムを用い、表３中に示した各種ラセミ体の分離を行った。溶離液はｎ−ヘキサン／イソプロパノール＝９０／１０（ｖｏｌ／ｖｏｌ）を使用した。溶離液の流速は１．０ｍｌ／ｍｉｎとした。結果を表３中に示した。
【０１０９】
【表３】
2005179209.tif 000012
実施例２２〜実施例２３
実施例１４で調製した充填カラムを用い、表４中に示した各種ラセミ体の分離を行った。溶離液はｎ−ヘキサン／イソプロパノール＝９０／１０（ｖｏｌ／ｖｏｌ）を使用した。溶離液の流速は１．０ｍｌ／ｍｉｎとした。結果を表４中に示した。
【０１１０】
【表４】
2005179209.tif 000013
実施例２４〜実施例２５
実施例１５で調製した充填カラムを用い、表５中に示した各種ラセミ体の分離を行った。溶離液はｎ−ヘキサン／イソプロパノール＝９０／１０（ｖｏｌ／ｖｏｌ）を使用した。溶離液の流速は１．０ｍｌ／ｍｉｎとした。結果を表５中に示した。
【０１１１】
【表５】
2005179209.tif 000014